(57)【要約】【課題】公知の硬化促進剤と比較してより高い硬化反応性を示し、良好な硬化性能を有する熱硬化促進剤を提供する。【解決手段】本発明は、式（Ｉ）：ＱＡaＢbＣc［式中、ａは０、１、２、３、４又は６、ｂは０、１、２、３、４又は６、ｃは０、１、２、３、４又は６であり；ａ＋ｂ＋ｃの合計は１、２、３、４又は６であり；（Ａ）、（Ｂ）、（Ｃ）において、＃はＱへの結合点を示し、ＸはＳ、ＳＯ2もしくはＮＲ14であり、かつＱ、Ｒ1、Ｒ2、Ｒ3及びＲ14は、本願明細書に記載の通りである］の新規なオキシムスルホネート化合物ならびに該新規なオキシムスルホネートの熱硬化促進剤としての使用に関する。【選択図】なし【特許請求の範囲】
【請求項１】
重合性組成物であって、
（ａ）式Ｉ
ＱＡaＢbＣc  （Ｉ）
［式中、
ａは、０、１、２、３、４または６である；
ｂは、０、１、２、３、４または６である；および
ｃは、０、１、２、３、４または６である；
その際、ａ＋ｂ＋ｃの合計は、１、２、３、４または６であり、
Ａは、基
【化１】
2015212309.tif 000134
であり、
Ｂは、基
【化２】
2015212309.tif 000135
であり、
Ｃは、基
【化３】
2015212309.tif 000136
であり、
前記式中、
＃は、Ｑへの結合点を示す；
Ｘは、Ｓ、ＳＯ2またはＮＲ14である；
Ｑは、ａが１であり、ｂが０であり、かつｃが０である場合に、基Ｒ1である；または
Ｑは、ａが２であり、ｂが０であり、かつｃが０である場合に、二価のリンカーであり、前記リンカーは、Ｌ−Ｃ1〜Ｃ30−アルキレン−Ｌ、Ｌ−Ｃ2〜Ｃ30−アルケニレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−ヘテロアリーレン−Ｌ、Ｌ−Ｃ1〜Ｃ30−アルキレン−Ｌ2−Ｌ、Ｌ−Ｃ2〜Ｃ30−アルケニレン−Ｌ2−Ｌ、Ｌ−Ｃ3〜Ｃ16−シクロアルキレン−Ｌ1−Ｃ3〜Ｃ16−シクロアルキレン−Ｌ、Ｌ−Ｃ3〜Ｃ16−シクロアルキレン−Ｌ1−ヘテロシクロアルキレン−Ｌ、Ｌ−Ｃ3〜Ｃ16−シクロアルキレン−Ｌ1−Ｃ6〜Ｃ20−アリーレン−Ｌ、Ｌ−Ｃ3〜Ｃ16−シクロアルキレン−Ｌ1−ヘテロアリーレン−Ｌ、Ｌ−Ｃ6〜Ｃ20−アリーレン−Ｌ1−Ｃ6〜Ｃ20−アリーレン−Ｌ、Ｌ−Ｃ6〜Ｃ20−アリーレン−Ｌ1−ヘテロアリーレン−Ｌ、Ｌ−ヘテロアリーレン−Ｌ1−ヘテロアリーレン−Ｌ、Ｌ−Ｃ3〜Ｃ16−シクロアルキレン−Ｌ1−Ｌ3−Ｌ1−Ｃ3〜Ｃ16−シクロアルキレン−Ｌ、Ｌ−Ｃ3〜Ｃ16−シクロアルキレン−Ｌ1−Ｌ3−Ｌ1−ヘテロシクロアルキレン−Ｌ、Ｌ−Ｃ3〜Ｃ16−シクロアルキレン−Ｌ1−Ｌ3−Ｌ1−Ｃ6〜Ｃ20−アリーレン−Ｌ、Ｌ−Ｃ3〜Ｃ16−シクロアルキレン−Ｌ1−Ｌ3−Ｌ1−ヘテロアリーレン−Ｌ、Ｌ−Ｃ6〜Ｃ20−アリーレン−Ｌ1−Ｌ3−Ｌ1−Ｃ6〜Ｃ20−アリーレン−Ｌ、Ｌ−Ｃ6〜Ｃ20−アリーレン−Ｌ1−Ｌ3−Ｌ1−ヘテロアリーレン−Ｌ、Ｌ−ヘテロアリーレン−Ｌ1−Ｌ3−Ｌ1−ヘテロアリーレン−Ｌから選択され、その際、
それぞれのアルキレンおよびそれぞれのアルケニレンは、１もしくはそれより多くの同一もしくは異なる非隣接の基Ｌ4によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびそれぞれのヘテロアリーレンは、１もしくはそれより多くの同一もしくは異なる基ＲQcを有してよく、
Ｌは、互いに独立して、単結合、Ｃ（Ｓ）Ｏ、Ｃ（Ｓ）ＮＲ12から選択される；
Ｌ1は、互いに独立して、単結合、Ｏ、Ｓ、ＮＲ14、ＣＯ、ＯＣ（Ｏ）、Ｃ（Ｏ）Ｏ、Ｃ（Ｓ）Ｏ、ＯＣ（Ｓ）、Ｃ（Ｏ）ＮＲ10、ＮＲ10Ｃ（Ｏ）、Ｃ（Ｓ）ＮＲ12、ＮＲ12Ｃ（Ｓ）またはＮＲ10ＳＯ2である；
Ｌ2は、Ｃ3〜Ｃ20−シクロアルキレン、ヘテロシクロアルキレン、Ｃ6〜Ｃ20−アリーレンまたはヘテロアリーレンであり、その際、
シクロアルキレンおよびヘテロシクロアルキレンは、１もしくはそれより多くのＣＯによって中断されていてよく、かつ／または１もしくはそれより多くの同一もしくは異なる基ＲL2bによって置換されていてよく、
アリーレンおよびヘテロアリーレンは、１もしくはそれより多くの同一もしくは異なる基ＲL2cによって置換されていてよく、その際、
ＲL2bは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11またはフェニルから選択される；
ＲL2cは、ＲL2bについて示した意味の一つを有する；
Ｌ3は、Ｃ1〜Ｃ30−アルキレン、Ｃ2〜Ｃ30−アルケニレン、Ｃ3〜Ｃ20−シクロアルキレン、ヘテロシクロアルキレン、Ｃ6〜Ｃ20−アリーレンおよびヘテロアリーレンから選択され、その際、
アルキレンおよびアルケニレンは、１もしくはそれより多くの同一もしくは異なるＯ、Ｓ、ＮＲ6およびＣＯによって中断されていてよく、かつ／または１もしくはそれより多くの同一もしくは異なる基ＲL3aを有してよく、
シクロアルキレンおよびヘテロシクロアルキレンは、１もしくはそれより多くのＣＯによって中断されていてよく、かつ／または１もしくはそれより多くの同一もしくは異なる基ＲL3bによって置換されていてよく、
アリーレンおよびヘテロアリーレンは、１もしくはそれより多くの同一もしくは異なる基ＲL3cによって置換されていてよく、その際、
ＲL3aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ3〜Ｃ10−シクロアルキル、ヘテロシクリル、ヘテロアリール、フェニルおよびナフチルから選択され、その際、前記の最後に挙げた５つの基は、１もしくはそれより多くの同一もしくは異なる基Ｒ3aaによって置換されていてよく、そのＲ3aaは、ＲL2bについて示した意味の一つを有する；
ＲL3bは、ＲL2bについて示した意味の一つを有する；
ＲL3cは、ＲL2cについて示した意味の一つを有する；
Ｌ4は、互いに独立して、Ｏ、Ｓ、ＮＲ6、ＣＯ、Ｃ（Ｏ）Ｏ、ＯＣ（Ｏ）、Ｃ（Ｏ）ＮＲ10、ＮＲ10Ｃ（Ｏ）、Ｃ（Ｓ）ＮＲ12、ＮＲ12Ｃ（Ｓ）、ＮＲ10ＳＯ2、Ｃ3〜Ｃ20−シクロアルキレン、ヘテロシクロアルキレン、Ｃ6〜Ｃ20−アリーレンおよびヘテロアリーレンから選択され、その際、
シクロアルキレンおよびヘテロシクロアルキレンは、１もしくはそれより多くのＣＯによって中断されていてよく、かつ／または１もしくはそれより多くの同一もしくは異なる基ＲL4bによって置換されていてよく、
アリーレンおよびヘテロアリーレンは、１もしくはそれより多くの同一もしくは異なる基ＲL4cによって置換されていてよく、その際、
ＲL4bは、ＲL2bについて示した意味の一つを有する；および
ＲL4cは、ＲL2cについて示した意味の一つを有する；
ＲQaは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくは２つのＣＯ基によって中断されていてよいＣ3〜Ｃ10−シクロアルキル、１もしくは２つのＣＯ基によって中断されていてよいヘテロシクリル、ヘテロアリール、フェニルおよびナフチルから選択され、その際、前記の最後に挙げた５つの基は、１もしくはそれより多くの同一もしくは異なる基ＲQaaによって置換されていてよく、そのＲQaaは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
ＲQbは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリール、フェニルおよびナフチルから選択され、その際、前記の最後に挙げた３つの基は、１もしくはそれより多くの同一もしくは異なる基ＲQbaによって置換されていてよく、そのＲQbaは、ＲQaaについて示した意味の一つを有する；
ＲQcは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、Ｃ3〜Ｃ10−シクロアルキルおよびヘテロシクリルから選択され、その際、前記の最後に挙げた２つの基において、１もしくは２つのＣＨ2基は、ＣＯによって置き換えられてよい；
Ｑは、ｂが２であり、ａが０であり、かつｃが０である場合に、二価のリンカーであり、前記リンカーは、Ｌ5−Ｃ1〜Ｃ30−アルキレン−Ｌ5、Ｌ5−Ｃ2〜Ｃ30−アルケニレン−Ｌ5、Ｌ5−Ｃ3〜Ｃ16−シクロアルキレン−Ｌ5、Ｌ5−ヘテロシクロアルキレン−Ｌ5、Ｌ5−Ｃ6〜Ｃ20−アリーレン−Ｌ5、Ｌ5−ヘテロアリーレン−Ｌ5、Ｌ5−Ｃ1〜Ｃ30−アルキレン−Ｌ6−Ｌ5、Ｌ5−Ｃ2〜Ｃ30−アルケニレン−Ｌ6−Ｌ5、Ｌ5−Ｃ3〜Ｃ16−シクロアルキレン−Ｌ7−Ｃ3〜Ｃ16−シクロアルキレン−Ｌ5、Ｌ5−Ｃ3〜Ｃ16−シクロアルキレン−Ｌ7−ヘテロシクロアルキレン−Ｌ5、Ｌ5−Ｃ3〜Ｃ16−シクロアルキレン−Ｌ7−Ｃ6〜Ｃ20−アリーレン−Ｌ5、Ｌ5−Ｃ3〜Ｃ16−シクロアルキレン−Ｌ7−ヘテロアリーレン−Ｌ5、Ｌ5−Ｃ6〜Ｃ20−アリーレン−Ｌ7−Ｃ6〜Ｃ20−アリーレン−Ｌ5、Ｌ5−Ｃ6〜Ｃ20−アリーレン−Ｌ7−ヘテロアリーレン−Ｌ5、Ｌ5−ヘテロアリーレン−Ｌ7−ヘテロアリーレン−Ｌ5、Ｌ5−Ｃ3〜Ｃ16−シクロアルキレン−Ｌ7−Ｌ8−Ｌ7−Ｃ3〜Ｃ16−シクロアルキレン−Ｌ5、Ｌ5−Ｃ3〜Ｃ16−シクロアルキレン−Ｌ7−Ｌ8−Ｌ7−ヘテロシクロアルキレン−Ｌ5、Ｌ5−Ｃ3〜Ｃ16−シクロアルキレン−Ｌ7−Ｌ8−Ｌ7−Ｃ6〜Ｃ20−アリーレン−Ｌ5、Ｌ5−Ｃ3〜Ｃ16−シクロアルキレン−Ｌ7−Ｌ8−Ｌ7−ヘテロアリーレン−Ｌ5、Ｌ5−Ｃ6〜Ｃ20−アリーレン−Ｌ7−Ｌ8−Ｌ7−Ｃ6〜Ｃ20−アリーレン−Ｌ5、Ｌ5−Ｃ6〜Ｃ20−アリーレン−Ｌ7−Ｌ8−Ｌ7−ヘテロアリーレン−Ｌ5、Ｌ5−ヘテロアリーレン−Ｌ7−Ｌ8−Ｌ7−ヘテロアリーレン−Ｌ5から選択され、その際、
それぞれのアルキレンおよびそれぞれのアルケニレンは、１もしくはそれより多くの同一もしくは異なる基Ｌ9によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ5は、互いに独立して、単結合、Ｓ、Ｏ、ＮＲ6、ＣＯ、Ｃ（Ｏ）Ｏ、ＯＣ（Ｏ）、ＮＲ10ＣＯまたはＣＯＮＲ10である；
Ｌ6は、Ｌ2について示した意味の一つを有する；
Ｌ7は、Ｌ1について示した意味の一つを有する；
Ｌ8は、Ｌ3について示した意味の一つを有する；
Ｌ9は、Ｌ4について示した意味の一つを有する；
または、
Ｑは、ｃが２であり、ａが０であり、かつｂが０である場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、係数ａ、ｂまたはｃの２つがそれぞれ１であり、かつ残りの係数が０であり、ａ＋ｂ＋ｃの合計が２である場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、ａ＋ｂ＋ｃの合計が３である場合に、三価のリンカーであり、前記リンカーは、Ｃ1〜Ｃ30−アルカントリイル、Ｃ2〜Ｃ30−アルケントリイル、Ｃ3〜Ｃ16−シクロアルカントリイル、ヘテロシクロアルカントリイル、Ｃ6〜Ｃ20−アレーントリイル、ヘテロアレーントリイル、Ｃ1〜Ｃ30−アルカントリイル−Ｌ14−Ｌ15、Ｃ2〜Ｃ30−アルケントリイル−Ｌ14−Ｌ15、Ｃ1〜Ｃ30−アルキレン−Ｌ14−Ｌ16、Ｃ2〜Ｃ30−アルケントリイル−Ｌ14−Ｌ15、Ｃ2〜Ｃ30−アルケニレン−Ｌ14−Ｌ16、Ｃ3〜Ｃ16−シクロアルカントリイル−Ｌ14−Ｌ11−Ｃ3〜Ｃ16−シクロアルキレン、Ｃ3〜Ｃ16−シクロアルカントリイル−Ｌ14−Ｌ15−Ｃ6〜Ｃ20−アリーレン、Ｃ6〜Ｃ20−アレーントリイル−Ｌ14−Ｌ15−Ｃ6〜Ｃ20−アリーレンおよびＣ6〜Ｃ20−アリーレン−Ｌ14−Ｌ15−Ｃ3〜Ｃ16−シクロアルカントリイルから選択され、その際、
それぞれのアルカントリイル、それぞれのアルキレン、それぞれのアルケントリイルおよびそれぞれのアルケニレンは、１もしくはそれより多くの同一もしくは異なる基Ｌ17によって中断されていてよく、かつ／または１もしくはそれより多くの同一もしくは異なる基ＲQaを有してよく、
それぞれのシクロアルカントリイル、それぞれのシクロアルキレン、それぞれのヘテロシクロアルカントリイルおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアレーントリイル、それぞれのアリーレン、それぞれのヘテロアレーントリイルおよびそれぞれのヘテロアリーレンは、１もしくはそれより多くの同一もしくは異なる基ＲQcを有してよく、その際、
Ｌ14は、Ｌ1について示した意味の一つを有する；
Ｌ15は、Ｌ2について示した意味の一つを有する；
Ｌ16は、Ｃ6〜Ｃ20−アレーントリイル、ヘテロアレーントリイル、Ｃ3〜Ｃ20−シクロアルカントリイルおよびヘテロシクロアルカントリイルであり、その際、
そのシクロアルカントリイルおよびヘテロシクロアルカントリイルは、１もしくはそれより多くのＣＯによって中断されていてよく、かつ／または１もしくはそれより多くの同一もしくは異なる基ＲL16bによって置換されていてよく、
そのアレーントリイルおよびヘテロアレーントリイルは、１もしくはそれより多くの同一もしくは異なる基ＲL16cによって置換されていてよく、その際、
ＲL16bは、ＲL2bについて示した意味の一つを有する；
ＲL16cは、ＲL2cについて示した意味の一つを有する；
Ｌ17は、Ｌ4について示した意味の一つを有する；
Ｑは、ａ＋ｂ＋ｃの合計が４である場合に、四価のリンカーであり、前記リンカーは、Ｃ1〜Ｃ30−アルカンテトライルから選択され、前記アルカンテトライルは、１もしくはそれより多くの同一もしくは異なる基Ｌ18によって中断されていてよく、かつ／または１もしくはそれより多くの同一もしくは異なる基ＲQaを有してよく、その際、
Ｌ18は、Ｌ17について示した意味の一つを有する；
Ｑは、ａ＋ｂ＋ｃの合計が６である場合に、六価のリンカーであり、前記リンカーは、Ｃ2〜Ｃ30−アルカンヘキサイルから選択され、前記アルカンヘキサイルは、１もしくはそれより多くの同一もしくは異なる基Ｌ19によって中断されていてよく、かつ／または１もしくはそれより多くの同一もしくは異なる基ＲQaを有してよく、その際、
Ｌ19は、Ｌ17について示した意味の一つを有する；
Ｒ1は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ3〜Ｃ20−シクロアルカノイル、Ｃ2〜Ｃ20−アルケノイル、Ｃ6〜Ｃ20−アロイル、ＣＳＮＲ12Ｒ13、Ｃ（Ｏ）ＯＲ9またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ1aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ1bを有してよく、
Ｃ6〜Ｃ20−アリールおよびヘテロアリールは、１もしくはそれより多くの同一もしくは異なる基Ｒ1cを有してよく、
Ｃ1〜Ｃ20−アルカノイルおよびＣ2〜Ｃ20−アルケノイルは、１もしくはそれより多くの同一もしくは異なる基Ｒ1aを有してよく、
Ｃ3〜Ｃ20−シクロアルカノイルは、１もしくはそれより多くの同一もしくは異なる基Ｒ1bを有してよく、
Ｃ6〜Ｃ20−アロイルは、１もしくはそれより多くの同一もしくは異なる基Ｒ1dを有してよく、その際、
Ｒ1aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ1aaを有してよく、その際、
Ｒ1aaは、互いに独立して、Ｃ1〜Ｃ12−アルキル、ＣＯ、Ｏ、Ｓ、Ｃ（Ｏ）Ｏ、ＯＣ（Ｏ）、Ｃ（Ｏ）ＳおよびＳＣ（Ｏ）から選択される１もしくはそれより多くの基によって中断されていてよいＣ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ1bは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ヒドロキシアルキル、Ｃ1〜Ｃ12−ハロアルキル、Ｃ2〜Ｃ12−アルケニル、ヘテロアリールおよびＣ6〜Ｃ10−アリールから選択され、その際、前記の最後に挙げた２つの基は、１もしくはそれより多くの同一もしくは異なる基Ｒ1baを有してよく、そのＲ1baは、Ｒ1aaについて示した意味の一つを有する；
Ｒ1cは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、ヘテロアリール、ヘテロシクリルおよびＣ3〜Ｃ10−シクロアルキルから選択され、その際、前記の最後に挙げた２つの基は、１もしくは２つのＣ＝Ｏ基によって中断されていてよく、かつフェニル、ヘテロアリール、ヘテロシクリルおよびＣ3〜Ｃ10−シクロアルキルは、１もしくはそれより多くの同一もしくは異なる基Ｒ1caを有してよく、そのＲ1caは、Ｒ1aaについて示した意味の一つを有する；
Ｒ1dは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、Ｃ6〜Ｃ10−アリールおよびヘテロアリールから選択され、その際、前記の最後に挙げた４つの基は、１もしくはそれより多くの基Ｒ1daを有してよく、そのＲ1daは、Ｒ1aaについて示した意味の一つを有する；
または、
ｂが２、３、４または６であり、かつ／またはｃが２、３、４または６である場合に、２つの基Ｒ1は、一緒になって、二価の橋かけ基であってその両端の結合の間に１〜２０個の原子を有する橋かけ基であってよく、
または
ｂが２、３、４または６である場合に、少なくとも１つの基−Ｘ−Ｒ1は、Ｑの炭素原子もしくは窒素原子へと、二価の橋かけ基であってその両端の結合の間に１〜１０個の原子を有する橋かけ基を介して結合されていてよく、
Ｒ2は、水素、ＳＲ4、ＯＲ5、ＮＲ1Ｒ14、ＣＯＲ8、ＳＯ2Ｒ4、ＣＯＯＲ9、ＣＯＮＲ10Ｒ11、ＳＯ2ＮＲ10Ｒ11、ＰＯ（ＯＲ9）2、ＣＮ、Ｃ1〜Ｃ16−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイルまたは基Ｅであり、その際、
Ｃ1〜Ｃ16−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ2bを有してよく、
Ｃ6〜Ｃ20−アリールおよびヘテロアリールは、１もしくはそれより多くの同一もしくは異なる基Ｒ2cを有してよく、
Ｃ1〜Ｃ20−アルカノイルおよびＣ2〜Ｃ20−アルケノイルは、１もしくはそれより多くの同一もしくは異なる基Ｒ2aを有してよく、
Ｃ3〜Ｃ20−シクロアルカノイルは、１もしくはそれより多くの同一もしくは異なる基Ｒ2bを有してよく、
Ｃ6〜Ｃ20−アロイルは、１もしくはそれより多くの同一もしくは異なる基Ｒ2dを有してよく、その際、
Ｒ2aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ2aaを有してよく、そのＲ2aaは、互いに独立して、Ｃ1〜Ｃ12−アルキル、ＣＯ、Ｏ、Ｓ、Ｃ（Ｏ）Ｏ、ＯＣ（Ｏ）、Ｃ（Ｏ）ＳおよびＳＣ（Ｏ）から選択される１もしくはそれより多くの基によって中断されていてよいＣ1〜Ｃ12−アルキル、Ｃ1〜Ｃ12−ハロアルキル、Ｃ1〜Ｃ12−ヒドロキシアルキル、Ｃ2〜Ｃ12−アルケニル、フェニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ2bは、Ｒ1bについて示した意味の一つを有する；
Ｒ2cは、Ｒ1cについて示した意味の一つを有する；
Ｒ2dは、Ｒ1dについて示した意味の一つを有する；
Ｅは、
【化４】
2015212309.tif 000137
から選択され、前記式中、
＃は、分子の残部への結合点である；
ｄは、０、１、２、３または４である；
ｅは、０、１または２である；
ｆは、０、１または２である；
ｇは、０、１、２、３または４である；
Ｒ2eは、Ｒ2cについて示した意味の一つを有する；
Ｒ2fは、Ｃ1〜Ｃ20−アルキレン−ＣＯＯ-、Ｃ2〜Ｃ20−アルケニレン−ＣＯＯ-、Ｃ2〜Ｃ20−アルキニレン−ＣＯＯ-、Ｃ3〜Ｃ20−シクロアルキレン−ＣＯＯ-、ヘテロシクロアルキレン−ＣＯＯ-、Ｃ6〜Ｃ20−アリーレン−ＣＯＯ-、ヘテロアリーレン−ＣＯＯ-、Ｃ1〜Ｃ20−アルキレン−Ｓ（Ｏ2）Ｏ-、Ｃ2〜Ｃ20−アルケニレン−Ｓ（Ｏ2）Ｏ-、Ｃ2〜Ｃ20−アルキニレン−Ｓ（Ｏ2）Ｏ-、Ｃ3〜Ｃ20−シクロアルキレン−Ｓ（Ｏ2）Ｏ-、ヘテロシクロアルキレン−Ｓ（Ｏ2）Ｏ-、Ｃ6〜Ｃ20−アリーレン−Ｓ（Ｏ2）Ｏ-、ヘテロアリーレン−Ｓ（Ｏ2）Ｏ-、Ｃ1〜Ｃ20−アルキレン−ＯＳ（Ｏ2）Ｏ-、Ｃ2〜Ｃ20−アルケニレン−ＯＳ（Ｏ2）Ｏ-、Ｃ2〜Ｃ20−アルキニレン−ＯＳ（Ｏ2）Ｏ-、Ｃ3〜Ｃ20−シクロアルキレン−ＯＳ（Ｏ2）Ｏ-、ヘテロシクロアルキレン−ＯＳ（Ｏ2）Ｏ-、Ｃ6〜Ｃ20−アリーレン−ＯＳ（Ｏ2）Ｏ-またはヘテロアリーレン−ＯＳ（Ｏ2）Ｏ-であり、その際、
それぞれのアルキレン、それぞれのアルケニレンおよびそれぞれのアルキニレンは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、
それぞれのシクロアルキレンおよびそれぞれのヘテロシクロアルキレンは、１もしくは２つの基ＣＯによって中断されていてよく、かつ／または１もしくはそれより多くの同一もしくは異なる基Ｒ2bを有してよく、
それぞれのアリーレンおよびそれぞれのヘテロアリーレンは、１もしくはそれより多くの基Ｒ2cを有してよく、
Ａｎ-は、Ｃｌ-、Ｂｒ-、Ｉ-、ＳＣＮ-、ＢＦ4-、ＰＦ6-、ＣｌＯ4-、ＳｂＦ6-、ＡｓＦ6-、Ｃ1〜Ｃ20−アルキル−ＣＯＯ-、Ｃ1〜Ｃ20−アルキル−Ｓ（Ｏ）2Ｏ-、Ｃ1〜Ｃ20−アルキル−ＯＳ（Ｏ）2Ｏ-、Ｃ6〜Ｃ20−アリール−ＣＯＯ-、Ｃ6〜Ｃ20−アリール−Ｓ（Ｏ）2Ｏ-またはＣ6〜Ｃ20−アリール−ＯＳ（Ｏ）2Ｏ-であり、その際、前記の最後に挙げた３つの基のアリール部は、１、２、３または４個の同一もしくは異なるＣ1〜Ｃ20−アルキルによって置換されていてよい；
または、
−Ｒ2は、−Ｘ−Ｒ1と一緒になって、Ｘ−（Ｃ1〜Ｃ20−アルキレン）−Ｙ、Ｘ−（Ｃ2〜Ｃ20−アルケニレン）−Ｙ、Ｘ−（Ｃ3〜Ｃ20−シクロアルキレン）−Ｙ、Ｘ−（ヘテロシクロアルキレン）−Ｙ、Ｘ−（ｏ−フェニレン）−Ｙ、Ｘ−（ｏ−キシレン）−Ｙ、Ｘ−（ｏ−フェニレン−Ｃ1〜Ｃ12−アルキレン）−Ｙ、Ｘ−（Ｃ1〜Ｃ12−アルキレン−ｏ−フェニレン）−Ｙ、Ｘ−（Ｏ−Ｃ1〜Ｃ20−アルキレン）−Ｙ、Ｘ−（Ｓ−Ｃ1〜Ｃ20−アルキレン）−ＹまたはＸ−（Ｎ（Ｒ6）−Ｃ1〜Ｃ20−アルキレン）−Ｙであってよく、その際、Ｙは、Ｘを有するオキシム炭素原子に結合され、その際、
それぞれのアルキレンおよびアルケニレンは、１もしくはそれより多くの同一または異なる、Ｏ、Ｓ、ＮＲ6およびＣＯから選択される基を有してよく、かつ／または１もしくはそれより多くの基Ｒ2gによって置換されていてよく、
シクロアルキレンおよびヘテロシクロアルキレンは、１もしくはそれより多くの基ＣＯによって中断されていてよく、かつ／または１もしくはそれより多くの同一もしくは異なる基Ｒ2hによって任意に置換されていてよく、
それぞれのフェニレンおよびｏ−キシリレンのフェニレン部は、１もしくはそれより多くの同一もしくは異なる基Ｒ2hによって置換されていてよく、その際、
Ｙは、Ｏ、Ｓ、ＮＲ14、ＣＯ、ＳＣ（Ｏ）、ＯＣ（Ｏ）、Ｃ（Ｏ）Ｏ、ＮＲ10Ｃ（Ｏ）、Ｃ（Ｏ）ＮＲ10、ＮＲ10ＳＯ2または単結合である；
Ｒ2gは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、ヘテロアリールおよびＣ6〜Ｃ10−アリールから選択され、その際、前記の最後に挙げた２つの基は、１もしくはそれより多くの基Ｒ2gaを有してよく、そのＲ2gaは、フェノキシであるか、またはＲ1aaについて示した意味の一つを有する；
Ｒ2hは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリールおよびＣ6〜Ｃ10−アリールから選択され、その際、前記の最後に挙げた２つの基は、１もしくはそれより多くの基Ｒ2haを有してよく、そのＲ2haは、Ｒ1aaについて示した意味の一つを有する；
または、
ＸがＳである場合に、−Ｒ2は、−Ｓ−Ｒ1と一緒になって、Ｓ−Ｃ（Ｓ）−ＮＲ12−Ｃ（Ｏ）またはＳ−Ｃ（＝ＮＯＲ15）−Ｃ（Ｏ）−ＮＲ12−Ｃ（Ｏ）であってよく、その際、Ｒ15は、水素またはフェニルスルホニルであり、その際、フェニル部は、Ｃ1〜Ｃ4−アルキルもしくはＣ1〜Ｃ4−アルコキシによって置換されていてよく、
または、
ａが２、３、４または６であり、かつ／またはｃが２、３、４または６である場合に、２つの基Ｒ2は、一緒になって、二価の橋かけ基であってその両端の結合の間に１〜２０個の原子を有する橋かけ基であってよい；
Ｒ3は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリールまたはヘテロアリールであり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ3aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ3bを有してよく、
Ｃ6〜Ｃ20−アリールおよびヘテロアリールは、１もしくはそれより多くの同一もしくは異なる基Ｒ3cを有してよく、その際、
Ｒ3aは、Ｒ2aについて示した意味の一つを有する；
Ｒ3bは、Ｒ1bについて示した意味の一つを有する；
Ｒ3cは、Ｒ1cについて示した意味の一つを有する；
または、
−Ｘ−Ｒ1およびＲ3は、一緒になって、Ｘ−（Ｃ1〜Ｃ20−アルキレン）−Ｚ、Ｘ−（Ｃ2〜Ｃ20−アルケニレン）−Ｚ、Ｘ−（Ｃ3〜Ｃ20−シクロアルキレン）−Ｚ、Ｘ−（ヘテロシクロアルキレン）−Ｚ、Ｘ−（ｏ−フェニレン）−Ｚ、Ｘ−（ｏ−キシリレン）−Ｚ、Ｘ−（Ｃ0〜Ｃ12−アルキレン−ヘテロアリーレン−Ｃ0〜Ｃ12−アルキレン）−Ｚ、Ｘ−（ｏ−フェニレン−Ｃ1〜Ｃ12−アルキレン）−Ｚ、Ｘ−（Ｃ1〜Ｃ12−アルキレン−ｏ−フェニレン）−ＺおよびＳ−Ｃ（Ｓ）−ＮＲ12−Ｃ（Ｏ）から選択される二価の基を形成してよく、その際、
Ｚは、スルホネート基の硫黄原子に結合され、その際、
それぞれのアルキレンおよびそれぞれのアルケニレンは、１もしくはそれより多くの同一もしくは異なる、Ｏ、Ｓ、ＮＲ6およびＣＯから選択される基によって中断されていてよく、かつ／または１もしくはそれより多くの基Ｒ3gによって置換されていてよく、
それぞれのシクロアルキレンおよびそれぞれのヘテロシクロアルキレンは、１もしくはそれより多くの基ＣＯによって中断されていてよく、かつ／または１もしくはそれより多くの同一もしくは異なる基Ｒ3hによって任意に置換されていてよく、
それぞれのフェニレンおよびｏ−キシリレンのフェニレン部は、１もしくはそれより多くの同一もしくは異なる基Ｒ3hによって置換されていてよく、その際、
Ｒ3gは、Ｒ2gについて示した意味の一つを有する；
Ｒ3hは、Ｒ2hについて示した意味の一つを有する；および
Ｚは、Ｏ、Ｓ、ＮＲ14、ＣＯ、ＯＣ（Ｏ）、ＳＣ（Ｏ）、Ｃ（Ｏ）Ｏ、ＮＲ10Ｃ（Ｏ）、Ｃ（Ｏ）ＮＲ10、ＮＲ10（ＳＯ2）または単結合である；
Ｒ4は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ4aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ4cによって置換されていてよい）、
ＳＲ4が結合されているフェニル環と単結合、Ｃ1〜Ｃ4−アルキレン、Ｏ、Ｓ、ＮＲ6もしくはＣＯを介して５員環もしくは６員環を形成するフェニルもしくはナフチル
から選択され、その際、
Ｒ4aは、互いに独立して、Ｆ、Ｃｌ、Ｂｒ、Ｉ、Ｃ3〜Ｃ10−シクロアルキル、ヘテロシクリル、フェニル、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ8−アルキル）、Ｏ（ＣＯ）−（Ｃ1〜Ｃ8−アルキル）、Ｏ（ＣＯ）−フェニル、（ＣＯ）ＯＨおよび（ＣＯ）Ｏ（Ｃ1〜Ｃ8−アルキル）から選択される；
Ｒ4cは、互いに独立して、Ｆ、Ｃｌ、Ｂｒ、Ｉ、Ｃ1〜Ｃ12−アルキル、Ｃ1〜Ｃ12−ハロアルキル、Ｃ1〜Ｃ12−アルコキシ、フェニル−Ｃ1〜Ｃ3−アルコキシ、フェノキシ、Ｃ1〜Ｃ12−アルキルスルファニル、フェニルスルファニル、−（ＣＯ）Ｏ（Ｃ1〜Ｃ8−アルキル）、（ＣＯ）Ｎ（Ｃ1〜Ｃ8−アルキル）2およびフェニルから選択される；
Ｒ5は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしく２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ5aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、−Ｏ−および−Ｓ−から選択される基によって中断されており、かつ１もしくはそれより多くの同一もしくは異なる、ヒドロキシアミニレン（＝Ｎ−ＯＨ）、Ｆ、Ｃｌ、Ｂｒ、Ｉ、ＯＨおよびＣ1〜Ｃ6−アルコキシから選択される基によって置換されていてよい、Ｃ2〜Ｃ8−アルカノイル、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ5cによって置換されていてよい）、または
ＯＲ5が結合されているフェニル環と単結合、Ｃ1〜Ｃ4−アルキレン、Ｏ、Ｓ、ＮＲ6もしくはＣＯを介して５員環もしくは６員環を形成するフェニルもしくはナフチル
から選択され、その際、
Ｒ5aは、Ｒ4aについて示した意味の一つを有する；
Ｒ5cは、Ｒ4cについて示した意味の一つを有する；
Ｒ6、Ｒ10およびＲ12は、互いに独立して、水素、ＯＲ5、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくは２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ6aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）oＨ［式中、ｏは、１〜２０である］、
−（ＣＨ2ＣＨ2Ｏ）p（ＣＯ）−（Ｃ1〜Ｃ8−アルキル）［式中、ｐは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ6cによって置換されていてよい）、
Ｒ6aは、Ｒ4aについて示した意味の一つを有する；
Ｒ6cは、Ｒ4cについて示した意味の一つを有する；
または、
２つの基Ｒ6は、一緒になって、二価の橋かけ基であってその両端の結合の間に１〜２０個の原子を有する橋かけ基であってよい；
または、
２つの基Ｒ10は、一緒になって、二価の橋かけ基であってその両端の結合の間に１〜２０個の原子を有する橋かけ基であってよい；
または、
２つの基Ｒ12は、一緒になって、二価の橋かけ基であってその両端の結合の間に１〜２０個の原子を有する橋かけ基であってよい；
Ｒ7、Ｒ11およびＲ13は、互いに独立して、ＯＲ5、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基において、１もしくは２つのＣＨ2基は、Ｃ＝Ｏ基によって置き換えられてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ7aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）qＨ［式中、ｑは、１〜２０である］、
−（ＣＨ2ＣＨ2Ｏ）r（ＣＯ）−（Ｃ1〜Ｃ8−アルキル）［式中、ｒは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ7cによって置換されていてよい）、
Ｒ7aは、Ｒ4aについて示した意味の一つを有する；
Ｒ7cは、Ｒ4cについて示した意味の一つを有する；
または、
Ｒ6またはＲ7は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
または、
Ｒ10またはＲ11は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
または、
Ｒ12またはＲ13は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
Ｒ8は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ8aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）sＨ［式中、ｓは、１〜２０である］、
−（ＣＨ2ＣＨ2Ｏ）t（ＣＯ）−（Ｃ1〜Ｃ8−アルキル）［式中、ｔは、１〜２０である］、
Ｃ6〜Ｃ20−アリールおよびヘテロアリール（前記の最後に挙げた２つの基は、１もしくはそれより多くの同一もしくは異なる基Ｒ8cによって置換されていてよい）、
Ｒ8aは、Ｒ4aについて示した意味の一つを有する；
Ｒ8cは、Ｒ4cについて示した意味の一つを有する；
Ｒ9は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ9aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）uＨ［式中、ｕは、１〜２０である］、
−（ＣＨ2ＣＨ2Ｏ）v（ＣＯ）−（Ｃ1〜Ｃ8−アルキル）［式中、ｖは、１〜２０である］、
フェニルおよびナフチル（前記の最後に挙げた２つの基は、１もしくはそれより多くの同一もしくは異なる基Ｒ9cによって置換されていてよい）、
Ｒ9aは、Ｒ4aについて示した意味の一つを有する；
Ｒ9cは、Ｒ4cについて示した意味の一つを有する；
Ｒ14は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイル、ＣＳＮＲ12Ｒ13またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ14aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ14bを有してよく、その際、
Ｃ6〜Ｃ20−アリール、ヘテロアリールは、１もしくはそれより多くの同一もしくは異なる基Ｒ14cを有してよく、
Ｃ1〜Ｃ20−アルカノイル、Ｃ2〜Ｃ20−アルケノイルは、１もしくはそれより多くの同一もしくは異なる基Ｒ14aを有してよく、
Ｃ3〜Ｃ20−シクロアルカノイルは、１もしくはそれより多くの同一もしくは異なる基Ｒ14bを有してよく、
Ｃ6〜Ｃ20−アロイルは、１もしくはそれより多くの同一もしくは異なる基Ｒ14dを有してよく、その際、
Ｒ14aは、Ｒ2aについて示した意味の一つを有する；
Ｒ14bは、Ｒ1bについて示した意味の一つを有する；
Ｒ14cは、Ｒ1cについて示した意味の一つを有する；
Ｒ14dは、Ｒ1dについて示した意味の一つを有する；
または、
Ｒ1は、Ｒ14と一緒になって、二価の橋かけ基であってその両端の結合の間に１〜２０個の原子を有する橋かけ基であってよい；
または、
２つの基Ｒ14は、一緒になって、二価の橋かけ基であってその両端の結合の間に１〜２０個の原子を有する橋かけ基であってよい］の少なくとも１種のオキシムスルホネート化合物と、
（ｂ）少なくとも１種のエチレン性不飽和の重合性化合物と、
を含む重合性組成物。
【請求項２】
請求項１に記載の組成物であって、式Ｉで示され、その式中、
Ｘは、ＳまたはＮＲ14であり、
Ｑは、ａが１であり、ｂが０であり、かつｃが０である場合に、基Ｒ1である；または
Ｑは、ａが２であり、ｂが０であり、かつｃが０である場合に、二価のリンカーであり、前記リンカーは、Ｌ−Ｃ1〜Ｃ30−アルキレン−Ｌ、Ｌ−Ｃ2〜Ｃ30−アルケニレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−ヘテロアリーレン−Ｌ、Ｌ−Ｃ1〜Ｃ30−アルキレン−Ｌ2−Ｌ、Ｌ−Ｃ2〜Ｃ30−アルケニレン−Ｌ2−Ｌ、Ｌ−Ｃ3〜Ｃ16−シクロアルキレン−Ｌ1−Ｃ3〜Ｃ16−シクロアルキレン−Ｌ、Ｌ−Ｃ3〜Ｃ16−シクロアルキレン−Ｌ1−ヘテロシクロアルキレン−Ｌ、Ｌ−Ｃ3〜Ｃ16−シクロアルキレン−Ｌ1−Ｃ6〜Ｃ20−アリーレン−Ｌ、Ｌ−Ｃ3〜Ｃ16−シクロアルキレン−Ｌ1−ヘテロアリーレン−Ｌ、Ｌ−Ｃ6〜Ｃ20−アリーレン−Ｌ1−Ｃ6〜Ｃ20−アリーレン−Ｌ、Ｌ−Ｃ6〜Ｃ20−アリーレン−Ｌ1−ヘテロアリーレン−Ｌ、Ｌ−ヘテロアリーレン−Ｌ1−ヘテロアリーレン−Ｌ、Ｌ−Ｃ3〜Ｃ16−シクロアルキレン−Ｌ1−Ｌ3−Ｌ1−Ｃ3〜Ｃ16−シクロアルキレン−Ｌ、Ｌ−Ｃ3〜Ｃ16−シクロアルキレン−Ｌ1−Ｌ3−Ｌ1−ヘテロシクロアルキレン−Ｌ、Ｌ−Ｃ3〜Ｃ16−シクロアルキレン−Ｌ1−Ｌ3−Ｌ1−Ｃ6〜Ｃ20−アリーレン−Ｌ、Ｌ−Ｃ3〜Ｃ16−シクロアルキレン−Ｌ1−Ｌ3−Ｌ1−ヘテロアリーレン−Ｌ、Ｌ−Ｃ6〜Ｃ20−アリーレン−Ｌ1−Ｌ3−Ｌ1−Ｃ6〜Ｃ20−アリーレン−Ｌ、Ｌ−Ｃ6〜Ｃ20−アリーレン−Ｌ1−Ｌ3−Ｌ1−ヘテロアリーレン−Ｌ、Ｌ−ヘテロアリーレン−Ｌ1−Ｌ3−Ｌ1−ヘテロアリーレン−Ｌから選択され、その際、
それぞれのアルキレンおよびそれぞれのアルケニレンは、１もしくはそれより多くの同一もしくは異なる非隣接の基Ｌ4によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびそれぞれのヘテロアリーレンは、１もしくはそれより多くの同一もしくは異なる基ＲQcを有してよく、
Ｌは、互いに独立して、単結合、Ｃ（Ｓ）Ｏ、Ｃ（Ｓ）ＮＲ12から選択される；
Ｌ1は、互いに独立して、単結合、Ｏ、Ｓ、ＮＲ14、ＣＯ、ＯＣ（Ｏ）、Ｃ（Ｏ）Ｏ、Ｃ（Ｓ）Ｏ、ＯＣ（Ｓ）、Ｃ（Ｏ）ＮＲ10、ＮＲ10Ｃ（Ｏ）、Ｃ（Ｓ）ＮＲ12、ＮＲ12Ｃ（Ｓ）またはＮＲ10ＳＯ2である；
Ｌ2は、Ｃ3〜Ｃ20−シクロアルキレン、ヘテロシクロアルキレン、Ｃ6〜Ｃ20−アリーレンまたはヘテロアリーレンであり、その際、
シクロアルキレンおよびヘテロシクロアルキレンは、１もしくはそれより多くのＣＯによって中断されていてよく、かつ／または１もしくはそれより多くの同一もしくは異なる基ＲL2bによって置換されていてよく、
アリーレンおよびヘテロアリーレンは、１もしくはそれより多くの同一もしくは異なる基ＲL2cによって置換されていてよく、その際、
ＲL2bは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11またはフェニルから選択される；
ＲL2cは、ＲL2bについて示した意味の一つを有する；
Ｌ3は、Ｃ1〜Ｃ30−アルキレン、Ｃ2〜Ｃ30−アルケニレン、Ｃ3〜Ｃ20−シクロアルキレン、ヘテロシクロアルキレン、Ｃ6〜Ｃ20−アリーレンおよびヘテロアリーレンから選択され、その際、
アルキレンおよびアルケニレンは、１もしくはそれより多くの同一もしくは異なるＯ、Ｓ、ＮＲ6およびＣＯによって中断されていてよく、かつ／または１もしくはそれより多くの同一もしくは異なる基ＲL3aを有してよく、
シクロアルキレンおよびヘテロシクロアルキレンは、１もしくはそれより多くのＣＯによって中断されていてよく、かつ／または１もしくはそれより多くの同一もしくは異なる基ＲL3bによって置換されていてよく、
アリーレンおよびヘテロアリーレンは、１もしくはそれより多くの同一もしくは異なる基ＲL3cによって置換されていてよく、その際、
ＲL3aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ3〜Ｃ10−シクロアルキル、ヘテロシクリル、ヘテロアリール、フェニルおよびナフチルから選択され、その際、前記の最後に挙げた５つの基は、１もしくはそれより多くの同一もしくは異なる基Ｒ3aaによって置換されていてよく、そのＲ3aaは、ＲL2bについて示した意味の一つを有する；
ＲL3bは、ＲL2bについて示した意味の一つを有する；
ＲL3cは、ＲL2cについて示した意味の一つを有する；
Ｌ4は、互いに独立して、Ｏ、Ｓ、ＮＲ6、ＣＯ、Ｃ（Ｏ）Ｏ、ＯＣ（Ｏ）、Ｃ（Ｏ）ＮＲ10、ＮＲ10Ｃ（Ｏ）、Ｃ（Ｓ）ＮＲ12、ＮＲ12Ｃ（Ｓ）、ＮＲ10ＳＯ2、Ｃ3〜Ｃ20−シクロアルキレン、ヘテロシクロアルキレン、Ｃ6〜Ｃ20−アリーレンおよびヘテロアリーレンから選択され、その際、
シクロアルキレンおよびヘテロシクロアルキレンは、１もしくはそれより多くのＣＯによって中断されていてよく、かつ／または１もしくはそれより多くの同一もしくは異なる基ＲL4bによって置換されていてよく、
アリーレンおよびヘテロアリーレンは、１もしくはそれより多くの同一もしくは異なる基ＲL4cによって置換されていてよく、その際、
ＲL4bは、ＲL2bについて示した意味の一つを有する；および
ＲL4cは、ＲL2cについて示した意味の一つを有する；
ＲQaは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくは２つのＣＯ基によって中断されていてよいＣ3〜Ｃ10−シクロアルキル、１もしくは２つのＣＯ基によって中断されていてよいヘテロシクリル、ヘテロアリール、フェニルおよびナフチルから選択され、その際、前記の最後に挙げた５つの基は、１もしくはそれより多くの同一もしくは異なる基ＲQaaによって置換されていてよく、そのＲQaaは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
ＲQbは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリール、フェニルおよびナフチルから選択され、その際、前記の最後に挙げた３つの基は、１もしくはそれより多くの同一もしくは異なる基ＲQbaによって置換されていてよく、そのＲQbaは、ＲQaaについて示した意味の一つを有する；
ＲQcは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、Ｃ3〜Ｃ10−シクロアルキルおよびヘテロシクリルから選択され、その際、前記の最後に挙げた２つの基において、１もしくは２つのＣＨ2基は、ＣＯによって置き換えられてよい；
Ｑは、ｂが２であり、ａが０であり、かつｃが０である場合に、二価のリンカーであり、前記リンカーは、Ｌ5−Ｃ1〜Ｃ30−アルキレン−Ｌ5、Ｌ5−Ｃ2〜Ｃ30−アルケニレン−Ｌ5、Ｌ5−Ｃ3〜Ｃ16−シクロアルキレン−Ｌ5、Ｌ5−ヘテロシクロアルキレン−Ｌ5、Ｌ5−Ｃ6〜Ｃ20−アリーレン−Ｌ5、Ｌ5−ヘテロアリーレン−Ｌ5、Ｌ5−Ｃ1〜Ｃ30−アルキレン−Ｌ6−Ｌ5、Ｌ5−Ｃ2〜Ｃ30−アルケニレン−Ｌ6−Ｌ5、Ｌ5−Ｃ3〜Ｃ16−シクロアルキレン−Ｌ7−Ｃ3〜Ｃ16−シクロアルキレン−Ｌ5、Ｌ5−Ｃ3〜Ｃ16−シクロアルキレン−Ｌ7−ヘテロシクロアルキレン−Ｌ5、Ｌ5−Ｃ3〜Ｃ16−シクロアルキレン−Ｌ7−Ｃ6〜Ｃ20−アリーレン−Ｌ5、Ｌ5−Ｃ3〜Ｃ16−シクロアルキレン−Ｌ7−ヘテロアリーレン−Ｌ5、Ｌ5−Ｃ6〜Ｃ20−アリーレン−Ｌ7−Ｃ6〜Ｃ20−アリーレン−Ｌ5、Ｌ5−Ｃ6〜Ｃ20−アリーレン−Ｌ7−ヘテロアリーレン−Ｌ5、Ｌ5−ヘテロアリーレン−Ｌ7−ヘテロアリーレン−Ｌ5、Ｌ5−Ｃ3〜Ｃ16−シクロアルキレン−Ｌ7−Ｌ8−Ｌ7−Ｃ3〜Ｃ16−シクロアルキレン−Ｌ5、Ｌ5−Ｃ3〜Ｃ16−シクロアルキレン−Ｌ7−Ｌ8−Ｌ7−ヘテロシクロアルキレン−Ｌ5、Ｌ5−Ｃ3〜Ｃ16−シクロアルキレン−Ｌ7−Ｌ8−Ｌ7−Ｃ6〜Ｃ20−アリーレン−Ｌ5、Ｌ5−Ｃ3〜Ｃ16−シクロアルキレン−Ｌ7−Ｌ8−Ｌ7−ヘテロアリーレン−Ｌ5、Ｌ5−Ｃ6〜Ｃ20−アリーレン−Ｌ7−Ｌ8−Ｌ7−Ｃ6〜Ｃ20−アリーレン−Ｌ5、Ｌ5−Ｃ6〜Ｃ20−アリーレン−Ｌ7−Ｌ8−Ｌ7−ヘテロアリーレン−Ｌ5、Ｌ5−ヘテロアリーレン−Ｌ7−Ｌ8−Ｌ7−ヘテロアリーレン−Ｌ5から選択され、その際、
それぞれのアルキレンおよびそれぞれのアルケニレンは、１もしくはそれより多くの同一もしくは異なる基Ｌ9によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ5は、互いに独立して、単結合、Ｓ、Ｏ、ＮＲ6、ＣＯ、Ｃ（Ｏ）Ｏ、ＯＣ（Ｏ）、ＮＲ10ＣＯまたはＣＯＮＲ10である；
Ｌ6は、Ｌ2について示した意味の一つを有する；
Ｌ7は、Ｌ1について示した意味の一つを有する；
Ｌ8は、Ｌ3について示した意味の一つを有する；
Ｌ9は、Ｌ4について示した意味の一つを有する；
または、
Ｑは、ｃが２であり、ａが０であり、かつｂが０である場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、ａ＋ｂ＋ｃの合計が３である場合に、三価のリンカーであり、前記リンカーは、Ｃ1〜Ｃ30−アルカントリイル、Ｃ2〜Ｃ30−アルケントリイル、Ｃ3〜Ｃ16−シクロアルカントリイル、ヘテロシクロアルカントリイル、Ｃ6〜Ｃ20−アレーントリイル、ヘテロアレーントリイル、Ｃ1〜Ｃ30−アルカントリイル−Ｌ14−Ｌ15、Ｃ2〜Ｃ30−アルケントリイル−Ｌ14−Ｌ15、Ｃ1〜Ｃ30−アルキレン−Ｌ14−Ｌ16、Ｃ2〜Ｃ30−アルケントリイル−Ｌ14−Ｌ15、Ｃ2〜Ｃ30−アルケニレン−Ｌ14−Ｌ16、Ｃ3〜Ｃ16−シクロアルカントリイル−Ｌ14−Ｌ11−Ｃ3〜Ｃ16−シクロアルキレン、Ｃ3〜Ｃ16−シクロアルカントリイル−Ｌ14−Ｌ15−Ｃ6〜Ｃ20−アリーレン、Ｃ6〜Ｃ20−アレーントリイル−Ｌ14−Ｌ15−Ｃ6〜Ｃ20−アリーレンおよびＣ6〜Ｃ20−アリーレン−Ｌ14−Ｌ15−Ｃ3〜Ｃ16−シクロアルカントリイルから選択され、その際、
それぞれのアルカントリイル、それぞれのアルキレン、それぞれのアルケントリイルおよびそれぞれのアルケニレンは、１もしくはそれより多くの同一もしくは異なる基Ｌ17によって中断されていてよく、かつ／または１もしくはそれより多くの同一もしくは異なる基ＲQaを有してよく、
それぞれのシクロアルカントリイル、それぞれのシクロアルキレン、それぞれのヘテロシクロアルカントリイルおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアレーントリイル、それぞれのアリーレン、それぞれのヘテロアレーントリイルおよびそれぞれのヘテロアリーレンは、１もしくはそれより多くの同一もしくは異なる基ＲQcを有してよく、その際、
Ｌ14は、Ｌ1について示した意味の一つを有する；
Ｌ15は、Ｌ2について示した意味の一つを有する；
Ｌ16は、Ｃ6〜Ｃ20−アレーントリイル、ヘテロアレーントリイル、Ｃ3〜Ｃ20−シクロアルカントリイルおよびヘテロシクロアルカントリイルであり、その際、
そのシクロアルカントリイルおよびヘテロシクロアルカントリイルは、１もしくはそれより多くのＣＯによって中断されていてよく、かつ／または１もしくはそれより多くの同一もしくは異なる基ＲL16bによって置換されていてよく、
そのアレーントリイルおよびヘテロアレーントリイルは、１もしくはそれより多くの同一もしくは異なる基ＲL16cによって置換されていてよく、その際、
ＲL16bは、ＲL2bについて示した意味の一つを有する；
ＲL16cは、ＲL2cについて示した意味の一つを有する；
Ｌ17は、Ｌ4について示した意味の一つを有する；
Ｑは、ａ＋ｂ＋ｃの合計が４である場合に、四価のリンカーであり、前記リンカーは、Ｃ1〜Ｃ30−アルカンテトライルから選択され、前記アルカンテトライルは、１もしくはそれより多くの同一もしくは異なる基Ｌ18によって中断されていてよく、かつ／または１もしくはそれより多くの同一もしくは異なる基ＲQaを有してよく、その際、
Ｌ18は、Ｌ17について示した意味の一つを有する；
Ｑは、ａ＋ｂ＋ｃの合計が６である場合に、六価のリンカーであり、前記リンカーは、Ｃ2〜Ｃ30−アルカンヘキサイルから選択され、前記アルカンヘキサイルは、１もしくはそれより多くの同一もしくは異なる基Ｌ19によって中断されていてよく、かつ／または１もしくはそれより多くの同一もしくは異なる基ＲQaを有してよく、その際、
Ｌ19は、Ｌ17について示した意味の一つを有する；
Ｒ1は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ3〜Ｃ20−シクロアルカノイル、Ｃ2〜Ｃ20−アルケノイル、Ｃ6〜Ｃ20−アロイル、ＣＳＮＲ12Ｒ13、Ｃ（Ｏ）ＯＲ9またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ1aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ1bを有してよく、
Ｃ6〜Ｃ20−アリールおよびヘテロアリールは、１もしくはそれより多くの同一もしくは異なる基Ｒ1cを有してよく、
Ｃ1〜Ｃ20−アルカノイルおよびＣ2〜Ｃ20−アルケノイルは、１もしくはそれより多くの同一もしくは異なる基Ｒ1aを有してよく、
Ｃ3〜Ｃ20−シクロアルカノイルは、１もしくはそれより多くの同一もしくは異なる基Ｒ1bを有してよく、
Ｃ6〜Ｃ20−アロイルは、１もしくはそれより多くの同一もしくは異なる基Ｒ1dを有してよく、その際、
Ｒ1aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯによって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ1aaを有してよく、その際、
Ｒ1aaは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ1bは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ヒドロキシアルキル、Ｃ1〜Ｃ12−ハロアルキル、Ｃ2〜Ｃ12−アルケニル、ヘテロアリールおよびＣ6〜Ｃ10−アリールから選択され、その際、前記の最後に挙げた２つの基は、１もしくはそれより多くの同一もしくは異なる基Ｒ1baを有してよく、そのＲ1baは、Ｒ1aaについて示した意味の一つを有する；
Ｒ1cは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、ヘテロアリール、ヘテロシクリルおよびＣ3〜Ｃ10−シクロアルキルから選択され、その際、前記の最後に挙げた２つの基は、１もしくは２つのＣ＝Ｏ基によって中断されていてよく、かつフェニル、ヘテロアリール、ヘテロシクリルおよびＣ3〜Ｃ10−シクロアルキルは、１もしくはそれより多くの同一もしくは異なる基Ｒ1caを有してよく、そのＲ1caは、Ｒ1aaについて示した意味の一つを有する；
Ｒ1dは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、Ｃ6〜Ｃ10−アリールおよびヘテロアリールから選択され、その際、前記の最後に挙げた４つの基は、１もしくはそれより多くの基Ｒ1daを有してよく、そのＲ1daは、Ｒ1aaについて示した意味の一つを有する；
または、
ｂが２、３、４または６であり、かつ／またはｃが２、３、４または６である場合に、２つの基Ｒ1は、一緒になって、二価の橋かけ基であってその両端の結合の間に１〜２０個の原子を有する橋かけ基であってよく、
または
ｂが２、３、４または６である場合に、少なくとも１つの基−Ｘ−Ｒ1は、Ｑの炭素原子もしくは窒素原子へと、二価の橋かけ基であってその両端の結合の間に１〜１０個の原子を有する橋かけ基を介して結合されていてよく、
Ｒ2は、水素、ＳＲ4、ＯＲ5、ＮＲ1Ｒ14、ＣＯＲ8、ＳＯ2Ｒ4、ＣＯＯＲ9、ＣＯＮＲ10Ｒ11、ＳＯ2ＮＲ10Ｒ11、ＰＯ（ＯＲ9）2、ＣＮ、Ｃ1〜Ｃ16−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイルまたは基Ｅであり、その際、
Ｃ1〜Ｃ16−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ2bを有してよく、
Ｃ6〜Ｃ20−アリールおよびヘテロアリールは、１もしくはそれより多くの同一もしくは異なる基Ｒ2cを有してよく、
Ｃ1〜Ｃ20−アルカノイルおよびＣ2〜Ｃ20−アルケノイルは、１もしくはそれより多くの同一もしくは異なる基Ｒ2aを有してよく、
Ｃ3〜Ｃ20−シクロアルカノイルは、１もしくはそれより多くの同一もしくは異なる基Ｒ2bを有してよく、
Ｃ6〜Ｃ20−アロイルは、１もしくはそれより多くの同一もしくは異なる基Ｒ2dを有してよく、その際、
Ｒ2aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ2aaを有してよく、そのＲ2aaは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ2bは、Ｒ1bについて示した意味の一つを有する；
Ｒ2cは、Ｒ1cについて示した意味の一つを有する；
Ｒ2dは、Ｒ1dについて示した意味の一つを有する；
Ｅは、
【化５】
2015212309.tif 000138
から選択され、前記式中、
＃は、分子の残部への結合点である；
ｄは、０、１、２、３または４である；
ｅは、０、１または２である；
ｆは、０、１または２である；
ｇは、０、１、２、３または４である；
Ｒ2eは、Ｒ2cについて示した意味の一つを有する；
Ｒ2fは、Ｃ1〜Ｃ20−アルキレン−ＣＯＯ-、Ｃ2〜Ｃ20−アルケニレン−ＣＯＯ-、Ｃ2〜Ｃ20−アルキニレン−ＣＯＯ-、Ｃ3〜Ｃ20−シクロアルキレン−ＣＯＯ-、ヘテロシクロアルキレン−ＣＯＯ-、Ｃ6〜Ｃ20−アリーレン−ＣＯＯ-、ヘテロアリーレン−ＣＯＯ-、Ｃ1〜Ｃ20−アルキレン−Ｓ（Ｏ2）Ｏ-、Ｃ2〜Ｃ20−アルケニレン−Ｓ（Ｏ2）Ｏ-、Ｃ2〜Ｃ20−アルキニレン−Ｓ（Ｏ2）Ｏ-、Ｃ3〜Ｃ20−シクロアルキレン−Ｓ（Ｏ2）Ｏ-、ヘテロシクロアルキレン−Ｓ（Ｏ2）Ｏ-、Ｃ6〜Ｃ20−アリーレン−Ｓ（Ｏ2）Ｏ-、ヘテロアリーレン−Ｓ（Ｏ2）Ｏ-、Ｃ1〜Ｃ20−アルキレン−ＯＳ（Ｏ2）Ｏ-、Ｃ2〜Ｃ20−アルケニレン−ＯＳ（Ｏ2）Ｏ-、Ｃ2〜Ｃ20−アルキニレン−ＯＳ（Ｏ2）Ｏ-、Ｃ3〜Ｃ20−シクロアルキレン−ＯＳ（Ｏ2）Ｏ-、ヘテロシクロアルキレン−ＯＳ（Ｏ2）Ｏ-、Ｃ6〜Ｃ20−アリーレン−ＯＳ（Ｏ2）Ｏ-またはヘテロアリーレン−ＯＳ（Ｏ2）Ｏ-であり、その際、
それぞれのアルキレン、それぞれのアルケニレンおよびそれぞれのアルキニレンは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、
それぞれのシクロアルキレンおよびそれぞれのヘテロシクロアルキレンは、１もしくは２つの基ＣＯによって中断されていてよく、かつ／または１もしくはそれより多くの同一もしくは異なる基Ｒ2bを有してよく、
それぞれのアリーレンおよびそれぞれのヘテロアリーレンは、１もしくはそれより多くの基Ｒ2cを有してよく、
Ａｎ-は、Ｃｌ-、Ｂｒ-、Ｉ-、ＳＣＮ-、ＢＦ4-、ＰＦ6-、ＣｌＯ4-、ＳｂＦ6-、ＡｓＦ6-、Ｃ1〜Ｃ20−アルキル−ＣＯＯ-、Ｃ1〜Ｃ20−アルキル−Ｓ（Ｏ）2Ｏ-、Ｃ1〜Ｃ20−アルキル−ＯＳ（Ｏ）2Ｏ-、Ｃ6〜Ｃ20−アリール−ＣＯＯ-、Ｃ6〜Ｃ20−アリール−Ｓ（Ｏ）2Ｏ-またはＣ6〜Ｃ20−アリール−ＯＳ（Ｏ）2Ｏ-であり、その際、前記の最後に挙げた３つの基のアリール部は、１、２、３または４個の同一もしくは異なるＣ1〜Ｃ20−アルキルによって置換されていてよい；
または、
−Ｒ2は、−Ｘ−Ｒ1と一緒になって、Ｘ−（Ｃ1〜Ｃ20−アルキレン）−Ｙ、Ｘ−（Ｃ2〜Ｃ20−アルケニレン）−Ｙ、Ｘ−（Ｃ3〜Ｃ20−シクロアルキレン）−Ｙ、Ｘ−（ヘテロシクロアルキレン）−Ｙ、Ｘ−（ｏ−フェニレン）−Ｙ、Ｘ−（ｏ−キシリレン）−Ｙ、Ｘ−（ｏ−フェニレン−Ｃ1〜Ｃ12−アルキレン）−Ｙ、Ｘ−（Ｃ1〜Ｃ12−アルキレン−ｏ−フェニレン）−Ｙ、Ｘ−（Ｏ−Ｃ1〜Ｃ20−アルキレン）−Ｙ、Ｘ−（Ｓ−Ｃ1〜Ｃ20−アルキレン）−ＹまたはＸ−（Ｎ（Ｒ6）−Ｃ1〜Ｃ20−アルキレン）−Ｙであってよく、その際、Ｙは、Ｘを有するオキシム炭素原子に結合され、その際、
それぞれのアルキレンおよびアルケニレンは、１もしくはそれより多くの同一または異なる、Ｏ、Ｓ、ＮＲ6およびＣＯから選択される基を有してよく、かつ／または１もしくはそれより多くの基Ｒ2gによって置換されていてよく、
シクロアルキレンおよびヘテロシクロアルキレンは、１もしくはそれより多くの基ＣＯによって中断されていてよく、かつ／または１もしくはそれより多くの同一もしくは異なる基Ｒ2hによって任意に置換されていてよく、
それぞれのフェニレンおよびｏ−キシリレンのフェニレン部は、１もしくはそれより多くの同一もしくは異なる基Ｒ2hによって置換されていてよく、その際、
Ｙは、Ｏ、Ｓ、ＮＲ14、ＣＯ、ＳＣ（Ｏ）、ＯＣ（Ｏ）、Ｃ（Ｏ）Ｏ、ＮＲ10Ｃ（Ｏ）、Ｃ（Ｏ）ＮＲ10、ＮＲ10ＳＯ2または単結合である；
Ｒ2gは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、ヘテロアリールおよびＣ6〜Ｃ10−アリールから選択され、その際、前記の最後に挙げた２つの基は、１もしくはそれより多くの基Ｒ2gaを有してよく、そのＲ2gaは、Ｒ1aaについて示した意味の一つを有する；
Ｒ2hは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリールおよびＣ6〜Ｃ10−アリールから選択され、その際、前記の最後に挙げた２つの基は、１もしくはそれより多くの基Ｒ2haを有してよく、そのＲ2haは、Ｒ1aaについて示した意味の一つを有する；
または、
ＸがＳである場合に、−Ｒ2は、−Ｓ−Ｒ1と一緒になって、Ｓ−Ｃ（Ｓ）−ＮＲ12−Ｃ（Ｏ）であってよく、
または、
ａが２、３、４または６であり、かつ／またはｃが２、３、４または６である場合に、２つの基Ｒ2は、一緒になって、二価の橋かけ基であってその両端の結合の間に１〜２０個の原子を有する橋かけ基であってよい；
Ｒ3は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリールまたはヘテロアリールであり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ3aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ3bを有してよく、
Ｃ6〜Ｃ20−アリールおよびヘテロアリールは、１もしくはそれより多くの同一もしくは異なる基Ｒ3cを有してよく、その際、
Ｒ3aは、Ｒ2aについて示した意味の一つを有する；
Ｒ3bは、Ｒ1bについて示した意味の一つを有する；
Ｒ3cは、Ｒ1cについて示した意味の一つを有する；
または、
−Ｘ−Ｒ1およびＲ3は、一緒になって、Ｘ−（Ｃ1〜Ｃ20−アルキレン）−Ｚ、Ｘ−（Ｃ2〜Ｃ20−アルケニレン）−Ｚ、Ｘ−（Ｃ3〜Ｃ20−シクロアルキレン）−Ｚ、Ｘ−（ヘテロシクロアルキレン）−Ｚ、Ｘ−（ｏ−フェニレン）−Ｚ、Ｘ−（ｏ−キシリレン）−Ｚ、Ｘ−（Ｃ0〜Ｃ12−アルキレン−ヘテロアリーレン−Ｃ0〜Ｃ12−アルキレン）−Ｚ、Ｘ−（ｏ−フェニレン−Ｃ1〜Ｃ12−アルキレン）−Ｚ、Ｘ−（Ｃ1〜Ｃ12−アルキレン−ｏ−フェニレン）−ＺおよびＳ−Ｃ（Ｓ）−ＮＲ12−Ｃ（Ｏ）から選択される二価の基を形成してよく、その際、
Ｚは、スルホネート基の硫黄原子に結合され、その際、
それぞれのアルキレンおよびそれぞれのアルケニレンは、１もしくはそれより多くの同一もしくは異なる、Ｏ、Ｓ、ＮＲ6およびＣＯから選択される基によって中断されていてよく、かつ／または１もしくはそれより多くの基Ｒ3gによって置換されていてよく、
それぞれのシクロアルキレンおよびそれぞれのヘテロシクロアルキレンは、１もしくはそれより多くの基ＣＯによって中断されていてよく、かつ／または１もしくはそれより多くの同一もしくは異なる基Ｒ3hによって任意に置換されていてよく、
それぞれのフェニレンおよびｏ−キシリレンのフェニレン部は、１もしくはそれより多くの同一もしくは異なる基Ｒ3hによって置換されていてよく、その際、
Ｒ3gは、Ｒ2gについて示した意味の一つを有する；
Ｒ3hは、Ｒ2hについて示した意味の一つを有する；および
Ｚは、Ｏ、Ｓ、ＮＲ14、ＣＯ、ＯＣ（Ｏ）、ＳＣ（Ｏ）、Ｃ（Ｏ）Ｏ、ＮＲ10Ｃ（Ｏ）、Ｃ（Ｏ）ＮＲ10、ＮＲ10（ＳＯ2）または単結合である；
Ｒ5は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしく２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ5aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ5cによって置換されていてよい）、または
ＯＲ5が結合されているフェニル環と単結合、Ｃ1〜Ｃ4−アルキレン、Ｏ、Ｓ、ＮＲ6もしくはＣＯを介して５員環もしくは６員環を形成するフェニルもしくはナフチル
から選択され、その際、
Ｒ5aは、Ｒ4aについて示した意味の一つを有する；
Ｒ5cは、Ｒ4cについて示した意味の一つを有する、
化合物を含む前記組成物。
【請求項３】
請求項１または２に記載の組成物であって、式Ｉで示され、その式中、Ｘは、Ｓである化合物を含む前記組成物。
【請求項４】
請求項１または２に記載の組成物であって、式Ｉで示され、その式中、
Ｘは、ＮＲ14であり、かつ
Ｒ14は、
Ｃ1〜Ｃ12−アルキル、
前記のＣ1〜Ｃ12−アルキルは、１もしくはそれより多くのＯ、Ｓ、ＮＲ6もしくはＣＯによって中断されていてよく、かつ／または１もしくはそれより多くの同一もしくは異なる基Ｒ14aによって置換されていてよく、前記基Ｒ14aは、ＣＮ、ＣＯＲ8、ＣＯＯＲ9、ＣＯＮＲ10Ｒ11、フェニルおよびＣ3〜Ｃ8−シクロアルキルから選択され、前記のＣ3〜Ｃ8−シクロアルキルは、１もしくは２個のＣＯ基によって中断されていてよく、その際、前記の最後に挙げた２つの基は、１もしくはそれより多くの同一もしくは異なるＣ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される基によって置換されていてよく、
Ｃ2〜Ｃ12−アルケニル、
前記のＣ2〜Ｃ12−アルケニルは、１もしくはそれより多くのＯ、Ｓ、ＮＲ6もしくはＣＯによって中断されていてよく、かつ／または１もしくはそれより多くの同一もしくは異なる基Ｒ14aによって置換されていてよく、前記基Ｒ14aは、ＣＮ、ＣＯＲ8、ＣＯＯＲ9、ＣＯＮＲ10Ｒ11、フェニルおよびＣ3〜Ｃ8−シクロアルキルから選択され、前記のＣ3〜Ｃ8−シクロアルキルは、１もしくは２個のＣＯ基によって中断されていてよく、その際、前記の最後に挙げた２つの基は、１もしくはそれより多くの同一もしくは異なるＣ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される基によって置換されていてよく、
Ｃ3〜Ｃ12−シクロアルキル、
前記のＣ3〜Ｃ12−シクロアルキルは、１もしくはそれより多くのＣＯによって中断されていてよく、かつ／または１もしくはそれより多くの同一もしくは異なる、Ｃ1〜Ｃ8−アルキル、ＣＮ、ＣＯＲ8、ＣＯＯＲ9、ＣＯＮＲ10Ｒ11から選択される基Ｒ14bによって置換されていてよく、
フェニル、
前記のフェニルは、１もしくはそれより多くの同一もしくは異なる、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11およびフェニルから選択される基Ｒ14cによって置換されていてよく、
であるか、または
２つの基Ｒ14は、一緒になって、二価の橋かけ基であってその両端の結合の間に１〜１０個の原子を有する橋かけ基であってよく、
その際、Ｒ4、Ｒ5、Ｒ6、Ｒ7、Ｒ8、Ｒ9、Ｒ10、Ｒ11は、請求項１に定義される通りである、
化合物を含む前記組成物。
【請求項５】
請求項４に記載の組成物であって、式Ｉで示され、その式中、Ｒ14は、Ｃ1〜Ｃ6−アルキル、ベンジル、フェネチル、Ｃ2〜Ｃ6−アルケニル、Ｃ1〜Ｃ4−アルコキシ−Ｃ1〜Ｃ4−アルキルまたはＣ3〜Ｃ8−シクロアルキル−Ｃ1〜Ｃ4−アルキルである化合物を含む前記組成物。
【請求項６】
請求項１から５までのいずれか１項に記載の組成物であって、式Ｉで示され、その式中、Ｒ1は、
ＣＳＮＲ12Ｒ13；Ｃ（Ｏ）ＯＲ9；ＣＳＯＲ9；Ｃ3〜Ｃ12−アルキル；Ｃ3〜Ｃ12−シクロアルキル；Ｃ2〜Ｃ12−アルケニル；
Ｃ1〜Ｃ12−アルキル、Ｃ2〜Ｃ12−アルケニル、
前記の最後に挙げた２つの基は、１もしくはそれより多くの同一もしくは異なる、Ｏ、Ｓ、ＮＲ6もしくはＣＯから選択される基によって中断されており、かつ／または１、２もしくは３個の同一もしくは異なる基Ｒ1aによって置換されている；
Ｃ3〜Ｃ12−シクロアルキル、
前記のＣ3〜Ｃ12−シクロアルキルは、１もしくは２個のＣＯ基によって中断されていてよく、かつ／または１、２もしくは３個の基Ｒ1bによって置換されていてよい；
ヘテロシクリル、
前記のヘテロシクリルは、１もしくは２個のＣＯ基によって中断されていてよく、かつ／または１、２もしくは３個の基Ｒ1bによって置換されていてよい；
フェニル、ナフチルまたはヘタリール、
前記の最後に挙げた３つの基は、１もしくはそれより多くの同一もしくは異なる基Ｒ1cによって置換されていてよい；
Ｃ6〜Ｃ10−アロイル、
前記のＣ6〜Ｃ10−アロイルは、１もしくはそれより多くの同一もしくは異なる基Ｒ1dによって置換されていてよい；
であり、その際、Ｒ1a、Ｒ1b、Ｒ1c、Ｒ1d、Ｒ6、Ｒ9、Ｒ12、Ｒ13は、請求項１の定義の通りである、
化合物を含む前記組成物。
【請求項７】
請求項６に記載の組成物であって、式Ｉで示され、その式中、Ｒ1は、Ｃ3〜Ｃ12−アルキル、メルカプト−Ｃ1〜Ｃ12−アルキル、メルカプト−Ｃ3〜Ｃ6−アルキル−Ｓ−Ｃ1〜Ｃ2−アルキル、Ｃ1〜Ｃ12−アルキル（ＯＲ5によって置換されており、その際、Ｒ5は、Ｃ1〜Ｃ7−クロロアルキルカルボニルもしくは−Ｃ（＝Ｏ）−ＣＨ2−Ｓ−（Ｃ1〜Ｃ2−アルキル）−Ｓ−Ｃ（＝ＮＯＨ）−Ｃ1〜Ｃ2−アルキルである）、Ｃ1〜Ｃ12−アルキル（ＳＲ4によって置換されており、その際、Ｒ4は、Ｃ2〜Ｃ8−アルカノイルである）、Ｃ1〜Ｃ12−アルキル（Ｃ1〜Ｃ4−アルコキシカルボニルによって置換されている）、Ｃ2〜Ｃ4−アルケニル、Ｃ3〜Ｃ8−シクロアルキル、Ｃ3〜Ｃ8−シクロアルキル−Ｃ1〜Ｃ4−アルキル、Ｃ1〜Ｃ4−アルコキシ−Ｃ1〜Ｃ4−アルコキシカルボニル−Ｃ1〜Ｃ2−アルキル、Ｃ1〜Ｃ4−アルコキシカルボニル−Ｃ1〜Ｃ2−アルキル、ベンジル、ベンジル（Ｃ1〜Ｃ4−アルカノイル−Ｓ−Ｃ1〜Ｃ2−アルキルによって置換されている）、ベンジル（Ｃ1〜Ｃ4−アルキルチオによって置換されている）、ベンジル（塩素によって置換されている）、ベンジル（シアノによって置換されている）、フェネチル、ベンジルスルファニル−Ｃ1〜Ｃ4−アルキル−Ｏ−Ｃ1〜Ｃ2−アルキル、フェネチルスルファニル−Ｃ1〜Ｃ4−アルキル−Ｏ−Ｃ1〜Ｃ2−アルキル、−ＣＯＯ（ＣＨ2ＣＨ2Ｏ）v（Ｃ1〜Ｃ4−アルキル）［ｖは、１、２、３、４もしくは５である］、ベンゾイル、ベンゾイル（１、２もしくは３個の互いに独立して、Ｃ1〜Ｃ4−アルキルおよびＣ2〜Ｃ4−アルケニルから選択される基によって置換されている）、フェニル（ＮＨＣ（Ｏ）−Ｃ1〜Ｃ4−アルキルによって置換されている）、炭素原子の他にＯ、Ｓ、Ｎ、ＮＨおよびＮ（Ｃ1〜Ｃ8−アルキル）から選択される１もしくは２個のヘテロ原子を含む５員もしくは６員の飽和のもしくは部分不飽和のヘテロシクリル、フェニルまたはフェニル（１、２もしくは３個のＣ1〜Ｃ4−アルキル、Ｃ2〜Ｃ4−アルケニルおよびニトロから選択される基によって置換されている）である化合物を含む前記組成物。
【請求項８】
請求項１から７までのいずれか１項に記載の組成物であって、式Ｉで示され、その式中、Ｒ2は、ＣＯＲ8；ＣＯＯＲ9；ＣＯＮＲ10Ｒ11；
Ｃ1〜Ｃ12−アルキル、Ｃ2〜Ｃ12−アルケニル、
その際、前記の最後に挙げた２つの基は、１もしくはそれより多くの同一もしくは異なる基Ｒ2aによって置換されていてよい；
Ｃ3〜Ｃ12−シクロアルキル、
前記のＣ3〜Ｃ12−シクロアルキルは、１もしくはそれより多くの同一もしくは異なる基Ｒ2bによって置換されていてよい；
Ｃ6〜Ｃ10−アリール、
前記のＣ6〜Ｃ10−アリールは、１もしくはそれより多くの同一もしくは異なる基Ｒ2cによって置換されていてよい；
炭素原子の他に１、２もしくは３個のＮ、ＯおよびＳから選択されるヘテロ原子を含む５員もしくは６員のヘテロアリール、
前記のヘテロアリールは、１もしくはそれより多くの基Ｒ2cによって置換されていてよい；または
式
【化６】
2015212309.tif 000139
［式中、＃は、分子の残部の結合点であり、かつＲ2fは、Ｃ1〜Ｃ12−アルキレン−ＣＯＯ-、Ｃ1〜Ｃ12−アルキレン−Ｓ（Ｏ）2Ｏ-もしくはＣ1〜Ｃ12−アルキレン−ＯＳ（Ｏ）2Ｏ-である］のピリジニウム；
であり、その際、Ｒ2a、Ｒ2b、Ｒ2c、Ｒ8、Ｒ9、Ｒ10およびＲ11は、請求項１の定義の通りである、
化合物を含む前記組成物。
【請求項９】
請求項８に記載の組成物であって、式Ｉで示され、その式中、Ｒ2は、Ｃ1〜Ｃ6−アルキル、Ｃ5〜Ｃ8−シクロアルキル、Ｃ1〜Ｃ4−アルコキシカルボニル、Ｃ1〜Ｃ4−ハロアルコキシカルボニル、−ＣＯ（Ｎ−（Ｃ1〜Ｃ8−アルキル）2）、−Ｃ（Ｏ）Ｏ−Ｃ1〜Ｃ4−アルキル−フェニル、−ＣＯＯ（ＣＨ2ＣＨ2Ｏ）v（Ｃ1〜Ｃ4−アルキル）  ［式中、ｖは、１、２、３、４、５もしくは６である］、モルホリノアミド、ピリジル、ベンジルであって１もしくは２個のニトロ、Ｃ1〜Ｃ4−アルコキシ、Ｃ1〜Ｃ4−アルキルおよびＣ1〜Ｃ4−アルコキシカルボニルから選択される基によって置換されたベンジル、フェニルであって１もしくは２個のニトロ、Ｃ1〜Ｃ4−アルコキシ、Ｃ2〜Ｃ4−アルケニル、Ｃ1〜Ｃ4−アルキルおよびＣ1〜Ｃ4−アルコキシカルボニルから選択される基によって置換されたフェニルまたはＣ1〜Ｃ12−アルキレン−Ｓ（Ｏ）2Ｏ-によって置換されたピリジニウムである化合物を含む前記組成物。
【請求項１０】
請求項１または２に記載の組成物であって、式Ｉで示され、その式中、−Ｘ−Ｒ1は、Ｒ2と一緒になって、−Ｘ−（Ｃ1〜Ｃ8−アルキレン）−Ｏ−Ｃ（Ｏ）−、−Ｘ−（Ｃ3〜Ｃ6−シクロアルキレン）−Ｏ−Ｃ（Ｏ）−、−Ｘ−（ｏ−フェニレン）−Ｏ−Ｃ（Ｏ）−、−Ｘ−（Ｃ1〜Ｃ8−アルキレン）−Ｓ−Ｃ（Ｏ）−、−Ｘ−（Ｃ1〜Ｃ8−アルキレン）−ＮＲ10−Ｃ（Ｏ）−、−Ｘ−（Ｃ3〜Ｃ6−シクロアルキレン）−ＮＲ10−Ｃ（Ｏ）−または−Ｘ−（ｏ−フェニレン）−ＮＲ10−Ｃ（Ｏ）−であり、その際、それぞれのアルキレン部は、１もしくはそれより多くの同一もしくは異なる基Ｒ2gによって置換されていてよく、それぞれのシクロアルキレン部は、１もしくはそれより多くの同一もしくは異なる基Ｒ2hによって置換されていてよく、かつｏ−フェニレンは、１もしくはそれより多くの同一もしくは異なる基Ｒ2hによって置換されていてよく、その際、Ｒ10、Ｒ2g、Ｒ2hおよびＸは、請求項１の定義の通りであり、または
−Ｘ−Ｒ1は、Ｒ2と一緒になって、−Ｓ−Ｃ（Ｓ）−ＮＲ12−Ｃ（Ｏ）−であり、その際、Ｒ12は、請求項１の定義の通りである化合物を含む前記組成物。
【請求項１１】
請求項１０に記載の組成物であって、式Ｉで示され、その式中、−Ｘ−Ｒ1は、Ｒ2と一緒になって、−Ｘ−（Ｃ1〜Ｃ4−アルキレン）−Ｏ−Ｃ（Ｏ）−であり、かつＸは、ＳまたはＮＲ14であり、その際、Ｒ14は、Ｃ1〜Ｃ6−アルキル、ベンジル、フェネチル、Ｃ2〜Ｃ6−アルケニル、Ｃ1〜Ｃ4−アルコキシ−Ｃ1〜Ｃ4−アルキルまたはＣ3〜Ｃ8−シクロアルキル−Ｃ1〜Ｃ4−アルキルである化合物を含む前記組成物。
【請求項１２】
請求項１または２に記載の組成物であって、式Ｉで示され、その式中、Ｘは、ＮＲ14であり、Ｒ1およびＲ14は、それらが結合される窒素原子と一緒になって、５員、６員または７員の飽和のもしくは不飽和の複素環であって、Ｏ、Ｓ、ＮＨ、Ｎ（Ｃ1〜Ｃ8−アルキル）およびＣＯから選択される更なるヘテロ原子もしくはヘテロ原子基を含んでよく、かつ互いに独立してハロゲン、シアノ、Ｃ1〜Ｃ4−アルキル、ニトロ、Ｃ1〜Ｃ4−ハロアルキル、Ｃ1〜Ｃ4−アルコキシおよびＣ1〜Ｃ4−ハロアルコキシから選択される１、２、３または４個の置換基を有してよい複素環を形成する化合物を含む前記組成物。
【請求項１３】
請求項１から１２までのいずれか１項に記載の組成物であって、式Ｉで示され、その式中、Ｒ3は、Ｃ2〜Ｃ12−アルキル、Ｃ2〜Ｃ12−アルケニル、ナフチル−Ｃ1〜Ｃ4−アルキル、フェニル−Ｃ1〜Ｃ4−アルキル、フェニル−Ｃ1〜Ｃ4−アルキルであってフェニル部が１もしくはそれより多くのＦ、Ｃｌ、Ｂｒ、Ｉ、Ｃ1〜Ｃ4−アルコキシカルボニルスルファニル−Ｃ1〜Ｃ4−アルキル、Ｃ1〜Ｃ4−アルコキシカルボニル、Ｃ1〜Ｃ4−アルキルスルファニル、Ｃ1〜Ｃ4−ハロアルキル、フェノキシ、フェニルおよびシアノから選択される基によって置換された前記フェニル−Ｃ1〜Ｃ4−アルキル、Ｃ1〜Ｃ6−ハロアルキル、Ｃ2〜Ｃ12−アルキルであってＣ1〜Ｃ4−アルコキシカルボニルによって置換された前記Ｃ2〜Ｃ12−アルキル、Ｃ3〜Ｃ12−シクロアルキル、Ｃ3〜Ｃ12−シクロアルキル−Ｃ1〜Ｃ12−アルキル、ヘテロアリール、ヘテロシクリルおよびＣ6〜Ｃ10−アリールから選択され、その際、それぞれのシクロアルキルおよびヘテロシクリルは、１もしくは２個のＣＯによって中断されていてよく、かつ／または１もしくはそれより多くのＣ1〜Ｃ12−アルキルによって置換されていてよく、かつアリールは、１もしくはそれより多くの同一もしくは異なる、Ｃ1〜Ｃ12−アルキル、Ｃ1〜Ｃ4−ハロアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11もしくはフェニルから選択される基によって置換されていてよく、その際、Ｒ4、Ｒ5、Ｒ6、Ｒ7、Ｒ8、Ｒ9、Ｒ10およびＲ11は、請求項１の定義の通りである化合物を含む前記組成物。
【請求項１４】
請求項１３に記載の組成物であって、式Ｉで示され、その式中、Ｒ3は、Ｃ2〜Ｃ6−アルキル、Ｃ1〜Ｃ6−フルオロアルキル、Ｃ2〜Ｃ6−アルケニル、Ｃ3〜Ｃ12−シクロアルキル−Ｃ1〜Ｃ6−アルキルであってシクロアルキル部が１もしくは２個のカルボニル基によって中断されかつ１、２、３もしくは４個のＣ1〜Ｃ4−アルキルを有する前記Ｃ3〜Ｃ12−シクロアルキル−Ｃ1〜Ｃ6−アルキル、炭素原子の他に１もしくは２個のＯ、Ｓ、ＳＯ、ＳＯ2、ＮＨおよびＮ（Ｃ1〜Ｃ8−アルキル）から選択されるヘテロ原子もしくはヘテロ原子基を含む５員もしくは６員の飽和ヘテロシクリル、チエニル、フェニル、フェニル−Ｃ1〜Ｃ2−アルキルまたはナフチルであり、その際、最後に挙げた３つの基の芳香族環は、１、２、３、４もしくは５個の、フッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ4−アルケニルから選択される置換基によって置換されていてよい化合物を含む前記組成物。
【請求項１５】
請求項１から１４までのいずれか１項に記載の組成物であって、式Ｉで示され、その式中、ａは、２であり、かつｂは、０であり、かつｃは、０であり、かつＱは、Ｌ−Ｃ1〜Ｃ30−アルキレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−Ｃ1〜Ｃ30−アルキレン−Ｌ2−Ｌ、Ｌ−Ｃ3〜Ｃ16−シクロアルキレン−Ｌ1−Ｃ3〜Ｃ16−シクロアルキレン−ＬまたはＬ−Ｃ6〜Ｃ20−アリーレン−Ｌ1−Ｃ6〜Ｃ20−アリーレン−Ｌであり、その際、それぞれのアルキレンは、１もしくはそれより多くの同一もしくは異なる非隣接のフェニレン、ＯＣ（Ｏ）、Ｃ（Ｏ）Ｏ、ＯもしくはＳによって中断されていてよく、それぞれのシクロアルキレンおよびそれぞれのヘテロシクロアルキレンは、１もしくはそれより多くのＣＯによって中断されていてよく、かつＬは、単結合、Ｃ（Ｓ）ＯまたはＣ（Ｓ）ＮＲ12であり、Ｌ1は、単結合、ＯまたはＳであり、かつＬ2は、Ｃ3〜Ｃ20−シクロアルキレン、ヘテロシクロアルキレンまたはＣ6〜Ｃ20−アリーレンである化合物を含む前記組成物。
【請求項１６】
請求項１から１４までのいずれか１項に記載の組成物であって、式Ｉで示され、その式中、ｂは、２であり、かつａは、０であり、かつｃは、０であり、かつＱは、Ｌ5−Ｃ1〜Ｃ30−アルキレン−Ｌ5、Ｌ5−Ｃ3〜Ｃ16−シクロアルキレン−Ｌ5、Ｌ5−ヘテロシクロアルキレン−Ｌ5、Ｌ5−Ｃ6〜Ｃ20−アリーレン−Ｌ5、Ｌ5−Ｃ3〜Ｃ16−シクロアルキレン−Ｌ7−Ｃ3〜Ｃ16−シクロアルキレン−Ｌ5またはＬ5−Ｃ6〜Ｃ20−アリーレン−Ｌ7−Ｃ6〜Ｃ20−アリーレン−Ｌ5であり、その際、アルキレンは、１もしくはそれより多くの同一もしくは異なる非隣接のＯもしくはＳによって中断されていてよく、それぞれのシクロアルキレンおよびそれぞれのヘテロシクロアルキレンは、１もしくはそれより多くのＣＯによって中断されていてよく、かつＬ5は、単結合、Ｓ、Ｏ、ＮＲ6、ＣＯ、Ｃ（Ｏ）Ｏ、ＯＣ（Ｏ）、ＮＲ10Ｃ（Ｏ）またはＣＯＮＲ10であり、Ｌ7は、単結合、ＯまたはＳであり、かつＲ6およびＲ10は、請求項１の定義の通りである化合物を含む前記組成物。
【請求項１７】
請求項１から１４までのいずれか１項に記載の組成物であって、式Ｉで示され、その式中、ｃは、２であり、ａは、０であり、かつｂは、０であり、かつＱは、Ｃ1〜Ｃ30−アルキレン、Ｃ3〜Ｃ16−シクロアルキレン、ヘテロシクロアルキレン、Ｃ6〜Ｃ20−アリーレン、Ｃ3〜Ｃ16−シクロアルキレン−Ｌ11−Ｃ3〜Ｃ16−シクロアルキレン、Ｃ6〜Ｃ20−アリーレン−Ｌ11−Ｃ6〜Ｃ20−アリーレンから選択される二価のリンカーであり、その際、アルキレンは、１もしくはそれより多くの同一もしくは異なる非隣接のＯもしくはＳによって中断されていてよく、それぞれのシクロアルキレンおよびそれぞれのヘテロシクロアルキレンは、１もしくはそれより多くのＣＯによって中断されていてよく、かつＬ11は、単結合、ＯまたはＳである化合物を含む前記組成物。
【請求項１８】
請求項１から１４までのいずれか１項に記載の組成物であって、式Ｉで示され、ａ、ｂおよびｃの係数の２つが１であり、かつ残りの係数が０であり、Ｑは、Ｃ1〜Ｃ30−アルキレン、Ｃ3〜Ｃ16−シクロアルキレン、ヘテロシクロアルキレン、Ｃ6〜Ｃ20−アリーレン、Ｃ3〜Ｃ16−シクロアルキレン−Ｌ11−Ｃ3〜Ｃ16−シクロアルキレン、Ｃ6〜Ｃ20−アリーレン−Ｌ11−Ｃ6〜Ｃ20−アリーレンから選択される二価のリンカーであり、その際、アルキレンは、１もしくはそれより多くの同一もしくは異なる非隣接のフェニレン、Ｃ（Ｏ）Ｏ、ＯＣ（Ｏ）、ＯもしくはＳによって中断されていてよく、それぞれのシクロアルキレンおよびそれぞれのヘテロシクロアルキレンは、１もしくはそれより多くのＣＯによって中断されていてよく、かつＬ11は、単結合、ＯまたはＳである化合物を含む前記組成物。
【請求項１９】
請求項１から１４までのいずれか１項に記載の組成物であって、式Ｉで示され、ａ＋ｂ＋ｃの合計が３であり、Ｑは、Ｃ1〜Ｃ30−アルカントリイル、Ｃ3〜Ｃ16−シクロアルカントリイル、Ｃ6〜Ｃ20−アレーントリイル、Ｃ1〜Ｃ30−アルカントリイル−Ｌ14−Ｌ15、Ｃ1〜Ｃ30−アルキレン−Ｌ14−Ｌ16、Ｃ6〜Ｃ20−アレーントリイル−Ｌ14−Ｌ15−Ｃ6〜Ｃ20−アリーレンおよびＣ6〜Ｃ20−アリーレン−Ｌ14−Ｌ15−Ｃ3〜Ｃ16−シクロアルカントリイルから選択される三価のリンカーであり、その際、
それぞれのアルカントリイルおよびそれぞれのアルキレンは、１もしくはそれより多くの同一もしくは異なる非隣接のＯ、Ｓ、ＣＯおよびＣ（Ｏ）Ｏから選択される基によって中断されていてよく、かつ／または１もしくはそれより多くの同一もしくは異なる基ＲQaを有してよく、その際、ＲQaは、請求項１の定義の通りであり、
それぞれのシクロアルカントリイルは、１もしくはそれより多くのＣＯ基によって中断されていてよく、その際、Ｌ14は、単結合、ＯまたはＳであり、Ｌ15は、Ｃ3〜Ｃ20−シクロアルキレン、ヘテロシクロアルキレンまたはＣ6〜Ｃ20−アリーレンであり、かつＬ16は、アレーントリイルである化合物を含む前記組成物。
【請求項２０】
請求項１から１９までのいずれか１項に記載の組成物であって、式Ｉの化合物が、式ＩＡ．１、ＩＡ、ＩＢおよびＩＣ
【化７】
2015212309.tif 000140
［式中、
Ｑ、Ｘ、Ｒ1、Ｒ2およびＲ3は、請求項１または２の定義の通りであり、
ａは、２、３もしくは４であり、
ｂは、２もしくは３であり、かつ
ｃは、２もしくは３である］の化合物から選択される前記組成物。
【請求項２１】
請求項２０に記載の組成物であって、式ＩＡ．１で示され、その式中、Ｒ3は、Ｃ2〜Ｃ4−アルキル、Ｃ2〜Ｃ6−アルケニル、炭素原子の他に１もしくは２個のＯ、Ｓ、ＳＯおよびＳＯ2から選択されるヘテロ原子もしくはヘテロ原子基を含む５員もしくは６員の飽和ヘテロシクリル、チエニル、フェニルまたはベンジルであり、その際、最後に挙げた２つの基のそれぞれは、非置換であってよく、または１、２、３、４もしくは５個の互いに独立してフッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ6−アルケニルから選択される基を有してよく、かつ−Ｘ−Ｒ1は、Ｒ2と一緒になって、−Ｘ−（Ｃ1〜Ｃ8−アルキレン）−Ｏ−Ｃ（Ｏ）−または−Ｘ−（ｏ−フェニレン）−Ｏ−Ｃ（Ｏ）−であり、かつＸは、Ｎ（Ｃ1〜Ｃ8−アルキル）、Ｎ（ベンジル）、Ｎ（Ｃ1〜Ｃ4−アルコキシ−Ｃ1〜Ｃ4−アルキル）またはＳである化合物を含む前記組成物。
【請求項２２】
請求項２０に記載の組成物であって、式ＩＡ．１で示され、その式中、
Ｘは、Ｓ、Ｎ（Ｃ1〜Ｃ6−アルキル）、Ｎ（Ｃ1〜Ｃ4−アルコキシ−Ｃ1〜Ｃ4−アルキル）、Ｎ（ベンジル）、Ｎ（フェネチル）、Ｎ（Ｃ2〜Ｃ6−アルケニル）もしくはＮ（Ｃ3〜Ｃ8−シクロアルキル−Ｃ1〜Ｃ4−アルキル）であり、
Ｒ1は、Ｃ3〜Ｃ6−アルキル、メルカプト−Ｃ3〜Ｃ6−アルキル、メルカプト−Ｃ3〜Ｃ6−アルキル−Ｓ−Ｃ1〜Ｃ2−アルキル、Ｃ2〜Ｃ4−アルケニル、Ｃ3〜Ｃ8−シクロアルキル−Ｃ1〜Ｃ4−アルキル、Ｃ1〜Ｃ4−アルコキシ−Ｃ1〜Ｃ4−アルコキシカルボニル−Ｃ1〜Ｃ2−アルキル、Ｃ1〜Ｃ4−アルコキシカルボニル−Ｃ1〜Ｃ2−アルキル、Ｃ1〜Ｃ4−ハロアルコキシカルボニル−Ｃ1〜Ｃ2−アルキル、ベンジルスルファニル−Ｃ1〜Ｃ4−アルキル−Ｏ−Ｃ1〜Ｃ4−アルキル、フェネチルスルファニル−Ｃ1〜Ｃ4−アルキル−Ｏ−Ｃ1〜Ｃ4−アルキル、Ｃ3〜Ｃ8−シクロアルキル、ベンジルであってＣ1〜Ｃ4−アルカノイル−Ｓ−Ｃ1〜Ｃ2−アルキルによって置換されたベンジル、フェニルまたはベンジルであり、その際、フェニルおよびベンジルのフェニル部は、１、２もしくは３個のニトロおよびＣ1〜Ｃ4−アルキルから選択される基によって置換されていてよく、または
Ｒ1およびＲ14は、それらが結合される窒素原子と一緒になって、環員としてＯ、ＳおよびＮから選択される更なるヘテロ原子を有してよい５員、６員もしくは７員の飽和もしくは不飽和の複素環を形成し、
Ｒ2は、Ｃ1〜Ｃ6−アルキル、Ｃ3〜Ｃ8−シクロアルキル、Ｃ1〜Ｃ4−アルコキシカルボニル、Ｃ1〜Ｃ4−ハロアルコキシカルボニル、モルホリノアミド、−ＣＯＯ（ＣＨ2ＣＨ2Ｏ）v（Ｃ1〜Ｃ4−アルキル）  ［式中、ｖは、１、２、３もしくは４である］、
ピリジル、フェニルであり、前記のピリジル、フェニルは、１、２もしくは３個のニトロ、Ｃ1〜Ｃ4−アルキル、Ｃ1〜Ｃ4−アルコキシカルボニルもしくは
【化８】
2015212309.tif 000141
から選択される基によって置換されていてよく、その際、Ｒ2fは、Ｃ1〜Ｃ12−アルキレン−ＣＯＯ-、Ｃ1〜Ｃ12−アルキレン−Ｓ（Ｏ）2Ｏ-もしくはＣ1〜Ｃ12−アルキレン−ＯＳ（Ｏ）2Ｏであり、かつ
Ｒ3は、Ｃ1〜Ｃ4−アルキル、Ｃ2〜Ｃ6−アルケニル、炭素原子の他に１もしくは２個のＯ、Ｓ、ＳＯおよびＳＯ2から選択されるヘテロ原子もしくはヘテロ原子基を含む５員もしくは６員の飽和ヘテロシクリル、チエニル、フェニルまたはベンジルであり、その際、前記の最後に挙げた２つの基のそれぞれは、非置換であってよく、または１、２、３、４もしくは５個の互いに独立してフッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ6−アルケニルから選択される基を有してよい化合物を含む前記組成物。
【請求項２３】
請求項２０に記載の組成物であって、式ＩＡで示され、その式中、
ａは、２であり、
Ｘは、Ｓ、Ｎ（Ｃ1〜Ｃ6−アルキル）、Ｎ（Ｃ1〜Ｃ4−アルコキシ−Ｃ1〜Ｃ4−アルキル）、Ｎ（ベンジル）、Ｎ（フェネチル）、Ｎ（Ｃ2〜Ｃ6−アルケニル）もしくはＮ（Ｃ3〜Ｃ8−シクロアルキル−Ｃ1〜Ｃ4−アルキル）であり、
それぞれのＲ2は、独立して、Ｃ1〜Ｃ4−アルキル、Ｃ1〜Ｃ4−アルコキシカルボニルまたはモルホリノアミドからなる群から選択され、
それぞれのＲ3は、独立して、Ｃ1〜Ｃ4−アルキル、Ｃ2〜Ｃ6−アルケニル、炭素原子の他に１もしくは２個のＯ、Ｓ、ＳＯおよびＳＯ2から選択されるヘテロ原子もしくはヘテロ原子基を含む５員もしくは６員の飽和のヘテロシクリル、チエニル、フェニルもしくはベンジルからなる群から選択され、その際、最後に挙げた２つの基のそれぞれは、非置換であるか、または１、２、３、４もしくは５個の互いに独立してフッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ6−アルケニルから選択される基を有してよく、
Ｑは、フェニレン、フェニレン−Ｓ−フェニレンまたはＣ1〜Ｃ10−アルキレンであって１、２、３もしくは４個のフェニレン、ＯおよびＳから選択される非隣接の基によって中断されていてよい前記Ｃ1〜Ｃ10−アルキレンである化合物を含む前記組成物。
【請求項２４】
請求項２３に記載の組成物であって、式ＩＡで示され、その式中、それぞれのＲ2が異なる意味を有し、かつ／またはそれぞれのＲ3が異なる意味を有する化合物を含む前記組成物。
【請求項２５】
請求項２３に記載の組成物であって、式ＩＡで示され、その式中、それぞれのＲ2が異なる意味を有し、かつそれぞれのＲ3が異なる意味を有する化合物を含む前記組成物。
【請求項２６】
請求項２０に記載の組成物であって、式ＩＡで示され、その式中、
ａは、３であり、
Ｘは、Ｓであり、
それぞれのＲ2は、独立して、Ｃ1〜Ｃ4−アルキル、Ｃ1〜Ｃ4−アルコキシカルボニルまたはモルホリノアミドからなる群から選択され、
それぞれのＲ3は、独立して、Ｃ1〜Ｃ4−アルキル、Ｃ2〜Ｃ6−アルケニル、炭素原子の他に１もしくは２個のＯ、Ｓ、ＳＯおよびＳＯ2から選択されるヘテロ原子もしくはヘテロ原子基を含む５員もしくは６員の飽和のヘテロシクリル、チエニル、フェニルもしくはベンジルからなる群から選択され、その際、最後に挙げた２つの基のそれぞれは、非置換であるか、または１、２、３、４もしくは５個の互いに独立してフッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ6−アルケニルから選択される基を有してよく、
Ｑは、３、４、５、６、７、８もしくは９個のＯ、Ｓ、ＮＲ6、ＣＯ、Ｃ（Ｏ）Ｏから選択される同一もしくは異なる基によって中断されていてよいＣ1〜Ｃ20−アルカントリイルである、
化合物を含む前記組成物。
【請求項２７】
請求項２０に記載の組成物であって、式ＩＡで示され、その式中、
ａは、４であり、
Ｘは、Ｓであり、
それぞれのＲ2は、独立して、Ｃ1〜Ｃ4−アルキルまたはＣ1〜Ｃ4−アルコキシカルボニルからなる群から選択され、
それぞれのＲ3は、独立して、Ｃ1〜Ｃ4−アルキル、Ｃ2〜Ｃ6−アルケニル、炭素原子の他に１もしくは２個のＯ、Ｓ、ＳＯおよびＳＯ2から選択されるヘテロ原子もしくはヘテロ原子基を含む５員もしくは６員の飽和のヘテロシクリル、チエニル、フェニルもしくはベンジルからなる群から選択され、その際、最後に挙げた２つの基のそれぞれは、非置換であるか、または１、２、３、４もしくは５個の互いに独立してフッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ6−アルケニルから選択される基を有してよく、
Ｑは、３、４、５、６、７、８もしくは９個のＯ、Ｓ、ＮＲ6、ＣＯおよびＣ（Ｏ）Ｏから選択される同一もしくは異なる基によって中断されていてよいＣ1〜Ｃ20−アルカンテトライルである、
化合物を含む前記組成物。
【請求項２８】
請求項２０に記載の組成物であって、式ＩＢで示され、その式中、
ｂは、２であり、
Ｘは、Ｓであり、
それぞれのＲ1は、独立して、Ｃ1〜Ｃ6−アルキル、メルカプト−Ｃ3〜Ｃ6−アルキル、メルカプト−Ｃ3〜Ｃ6−アルキル−Ｓ−Ｃ1〜Ｃ2−アルキル、Ｃ2〜Ｃ4−アルケニル、ベンジル、Ｃ1〜Ｃ4−アルコキシカルボニル−Ｃ1〜Ｃ4−アルキル、フェニル、１もしくは２個のＣ1〜Ｃ4−アルキルもしくはＣ2〜Ｃ4−アルケニルによって置換されたフェニルからなる群から選択され、かつ
Ｑは、１、２、３もしくは４個以上のＯおよびＳから選択される非隣接の原子によって中断されていてよいＣ1〜Ｃ10−アルキレンである、
化合物を含む前記組成物。
【請求項２９】
請求項２０に記載の組成物であって、式ＩＣで示され、その式中、
ｃは、２であり、
Ｘは、Ｓであり、
それぞれのＲ1は、独立して、Ｃ1〜Ｃ6−アルキル、Ｃ3〜Ｃ8−アルケニル、メルカプト−Ｃ3〜Ｃ6−アルキル、メルカプト−Ｃ3〜Ｃ6−アルキル−Ｓ−Ｃ1〜Ｃ2−アルキル、Ｃ1〜Ｃ4−アルコキシ−Ｃ1〜Ｃ4−アルコキシカルボニル−Ｃ1〜Ｃ2−アルキル、Ｃ1〜Ｃ4−アルコキシカルボニル−Ｃ1〜Ｃ2−アルキル、Ｃ2〜Ｃ4−アルケニル、Ｃ3〜Ｃ8−シクロアルキル、Ｃ3〜Ｃ8−シクロアルキル−Ｃ1〜Ｃ2−アルキル、フェニル−Ｃ1〜Ｃ4−アルキルスルファニル−Ｃ1〜Ｃ4−アルキル−Ｏ−Ｃ1〜Ｃ4−アルキル、フェネチルスルファニル−Ｃ1〜Ｃ4−アルキル−Ｏ−Ｃ1〜Ｃ2−アルキル、フェニル、フェネチルまたはベンジルから選択され、その際、最後に挙げた５つの基におけるそれぞれのフェニル部は、１、２もしくは３個のニトロ、Ｃ2〜Ｃ4−アルケニルおよびＣ1〜Ｃ4−アルキルから選択される基によって置換されていてよく、
それぞれのＲ2は、独立して、Ｃ1〜Ｃ6−アルキル、Ｃ1〜Ｃ4−アルコキシカルボニル、モルホリノアミドもしくはＣ1〜Ｃ4−アルコキシ−Ｃ1〜Ｃ4−アルコキシ−Ｃ1〜Ｃ4−アルコキシカルボニルからなる群から選択され、
Ｑは、１、２、３もしくは４個のＯ、Ｓ、フェニレンおよびナフチレンから選択される非隣接の基によって中断されていてよいＣ1〜Ｃ10−アルキレンである、
化合物を含む前記組成物。
【請求項３０】
請求項１から１４までのいずれか１項に記載の組成物であって、式ＩＤ
【化９】
2015212309.tif 000142
［式中、
Ｑは、二価のリンカーであり、前記リンカーは、フェニレン、フェニレン−Ｓ−フェニレンまたはＣ1〜Ｃ10−アルキレンから選択され、前記のＣ1〜Ｃ10−アルキレンは、１、２、３もしくは４個のフェニレン、ＯおよびＳから選択される非隣接の基によって中断されていてよく、
それぞれのＸは、Ｓであり、
Ｒ1は、Ｃ3〜Ｃ6−アルキル、メルカプト−Ｃ3〜Ｃ6−アルキル、メルカプト−Ｃ3〜Ｃ6−アルキル−Ｓ−Ｃ1〜Ｃ2−アルキル、Ｃ2〜Ｃ4−アルケニル、Ｃ3〜Ｃ8−シクロアルキル−Ｃ1〜Ｃ4−アルキル、Ｃ1〜Ｃ4−アルコキシ−Ｃ1〜Ｃ4−アルコキシカルボニル−Ｃ1〜Ｃ2−アルキル、Ｃ1〜Ｃ4−アルコキシカルボニル−Ｃ1〜Ｃ2−アルキル、ベンジルスルファニル−Ｃ1〜Ｃ4−アルキル−Ｏ−Ｃ1〜Ｃ4−アルキル、フェネチルスルファニル−Ｃ1〜Ｃ4−アルキル−Ｏ−Ｃ1〜Ｃ4−アルキル、フェニルまたはベンジルであり、その際、フェニルおよびベンジルのフェニル部は、１、２もしくは３個の、ニトロおよびＣ1〜Ｃ4−アルキルから選択される基によって置換されていてよく、Ｃ1〜Ｃ4−アルカノイル−Ｓ−Ｃ1〜Ｃ2−アルキルによって置換されたベンジルであり、
それぞれのＲ2は、互いに独立して、Ｃ1〜Ｃ6−アルキル、Ｃ1〜Ｃ4−アルコキシカルボニル、モルホリノアミドまたはＣ1〜Ｃ4−アルコキシ−Ｃ1〜Ｃ4−アルコキシ−Ｃ1〜Ｃ4−アルコキシカルボニルからなる群から選択され、かつ
Ｒ3は、Ｃ1〜Ｃ4−アルキル、Ｃ2〜Ｃ6−アルケニル、炭素原子の他に１もしくは２個のＯ、Ｓ、ＳＯおよびＳＯ2から選択されるヘテロ原子もしくはヘテロ原子基を含む５員もしくは６員の飽和のヘテロシクリル、チエニル、フェニルまたはベンジルであり、その際、最後に挙げた２つの基のそれぞれは、非置換であるか、または１、２、３、４もしくは５個の、互いに独立してフッ素、ニトロ、Ｃ1〜Ｃ4−アルキル、Ｃ1〜Ｃ4−アルコキシ、Ｃ1〜Ｃ4−フルオロアルキル、Ｃ1〜Ｃ4−アルコキシカルボニルおよびＣ2〜Ｃ6−アルケニルから選択される基を有してよい］の化合物から選択される式Ｉの化合物を含む前記組成物。
【請求項３１】
請求項１から３０までのいずれか１項に記載の組成物であって、少なくとも１種のエチレン性不飽和の重合性化合物がアクリレートモノマーである前記組成物。
【請求項３２】
請求項１から３１までのいずれか１項に記載の組成物であって、更に、少なくとも１種の光開始剤（ｃ）を含む前記組成物。
【請求項３３】
請求項１から３２までのいずれか１項に記載の組成物であって、更に、少なくとも１種のバインダーポリマー（ｄ）を含む前記組成物。
【請求項３４】
請求項１から３３までのいずれか１項に記載の組成物であって、更に、
（ｅ１）顔料、
（ｅ２）染料、
（ｅ３）充填剤、
（ｅ４）分散剤、
（ｅ５）増感剤、
（ｅ６）式（Ｉ）の化合物およびバインダーポリマー（ｄ）とは異なる熱硬化性化合物、および
それらの混合物
から選択される、少なくとも１種の更なる成分（ｅ）を含む前記組成物。
【請求項３５】
請求項１から３４までのいずれか１項に記載の組成物であって、更に、溶剤、補強材料、流動調節助剤、ＵＶ安定剤、熱安定剤、耐候性向上剤、レオロジー調節剤、難燃剤、酸化防止剤、変色防止剤、殺生剤、帯電防止剤、可塑剤、潤滑剤、滑り添加剤、湿潤剤、被膜形成助剤、付着促進剤、腐食防止剤、不凍剤、消泡剤、離型剤などおよびそれらの混合物から選択される少なくとも１種の添加剤（ｆ）を含む前記組成物。
【請求項３６】
請求項１から３５までのいずれか１項に記載の重合性組成物であって、
（ａ）請求項１から３０までのいずれか１項に定義される式Ｉの少なくとも１種のオキシムスルホネート化合物と、
（ｂ）少なくとも１種のアクリレートモノマーと、
（ｃ）少なくとも１種の光開始剤と、
（ｄ）少なくとも１種のアルカリ現像性樹脂と、
を含む重合性組成物。
【請求項３７】
ポリマー材料の製造方法であって、
ｉ）少なくとも１種のエチレン性不飽和の重合性化合物と、請求項１から３０までのいずれか１項に定義される式Ｉの少なくとも１種のオキシムスルホネート化合物とを含む組成物を提供する工程と、
ｉｉ）前記組成物を、遊離基重合の反応条件に供する工程と、
を含む前記製造方法。
【請求項３８】
請求項３６に記載の方法であって、請求項１から３５までのいずれか１項に定義される重合性組成物を、遊離基重合の反応条件に供する前記方法。
【請求項３９】
カラーフィルタの製造方法であって、
Ｉ）請求項１〜３６までのいずれか１項に定義される光重合性組成物であって更に少なくとも１種の着色剤を含む組成物を基材へと適用することと、
ＩＩ）任意に、適用された組成物を乾燥させることと、
ＩＩＩ）前記基材上の組成物を、マスクを通じて紫外光に露光させることと、
ＩＶ）前記露光された組成物層をアルカリ現像剤で現像して、着色されたパターンを形成させることと、
Ｖ）前記の露光された組成物を高められた温度でポストベークすることと、
を含む前記製造方法。
【請求項４０】
請求項１から３６までのいずれか１項に記載の組成物を、ディスプレイ用途のためのカラーフィルタの製造のために、ＬＣＤのためのスペーサーの製造のために、カラーフィルタおよびＬＣＤのためのオーバーコート層の製造のために、ＬＣＤのためのシーラントの製造のために、様々なディスプレイ用途のための光学フィルムの製造のために、ＬＣＤのための異方性伝導性接着剤の製造のために、ＬＣＤのための絶縁層の製造のために、プラズマディスプレイパネル、エレクトロルミネッセンスディスプレイおよびＬＣＤの製造プロセスにおいて構造もしくは層を生成するために、ソルダーマスクの製造のために、プリント回路基板の連続ビルドアップ層における誘電性層の製造のために用いる使用。
【請求項４１】
請求項１から３６までのいずれか１項に記載の組成物で少なくとも１つの表面上が被覆された被覆基材。
【請求項４２】
赤色画素、緑色画素および青色画素ならびに黒色マトリックスであって、すべてが感光性樹脂と顔料とを含むものを透明基材上に提供することと、透明電極を、前記基材の表面上か、または前記カラーフィルタ層の表面上に提供することと、によって製造されるカラーフィルタであって、前記感光性樹脂が、多官能性のアクリレートモノマーと、有機ポリマーバインダーと、光重合開始剤と、請求項１から３６までのいずれか１項に定義される式Ｉの熱硬化促進剤とを含む前記カラーフィルタ。
【請求項４３】
式Ｉ
ＱＡaＢbＣc  （Ｉ）
［式中、
ａは、０、１、２、３、４または６である；
ｂは、０、１、２、３、４または６である；および
ｃは、０、１、２、３、４または６である；
その際、ａ＋ｂ＋ｃの合計は、１、２、３、４または６であり、
Ａは、基
【化１０】
2015212309.tif 000143
であり、
Ｂは、基
【化１１】
2015212309.tif 000144
であり、
Ｃは、基
【化１２】
2015212309.tif 000145
であり、
前記式中、
＃は、Ｑへの結合点を示す；
Ｘは、Ｓ、ＳＯ2またはＮＲ14である；
Ｑは、ａが１であり、ｂが０であり、かつｃが０である場合に、基Ｒ1である；または
Ｑは、ａが２であり、ｂが０であり、かつｃが０である場合に、二価のリンカーであり、前記リンカーは、Ｌ−Ｃ1〜Ｃ30−アルキレン−Ｌ、Ｌ−Ｃ2〜Ｃ30−アルケニレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−ヘテロアリーレン−Ｌ、Ｌ−Ｃ1〜Ｃ30−アルキレン−Ｌ2−Ｌ、Ｌ−Ｃ2〜Ｃ30−アルケニレン−Ｌ2−Ｌ、Ｌ−Ｃ3〜Ｃ16−シクロアルキレン−Ｌ1−Ｃ3〜Ｃ16−シクロアルキレン−Ｌ、Ｌ−Ｃ3〜Ｃ16−シクロアルキレン−Ｌ1−ヘテロシクロアルキレン−Ｌ、Ｌ−Ｃ3〜Ｃ16−シクロアルキレン−Ｌ1−Ｃ6〜Ｃ20−アリーレン−Ｌ、Ｌ−Ｃ3〜Ｃ16−シクロアルキレン−Ｌ1−ヘテロアリーレン−Ｌ、Ｌ−Ｃ6〜Ｃ20−アリーレン−Ｌ1−Ｃ6〜Ｃ20−アリーレン−Ｌ、Ｌ−Ｃ6〜Ｃ20−アリーレン−Ｌ1−ヘテロアリーレン−Ｌ、Ｌ−ヘテロアリーレン−Ｌ1−ヘテロアリーレン−Ｌ、Ｌ−Ｃ3〜Ｃ16−シクロアルキレン−Ｌ1−Ｌ3−Ｌ1−Ｃ3〜Ｃ16−シクロアルキレン−Ｌ、Ｌ−Ｃ3〜Ｃ16−シクロアルキレン−Ｌ1−Ｌ3−Ｌ1−ヘテロシクロアルキレン−Ｌ、Ｌ−Ｃ3〜Ｃ16−シクロアルキレン−Ｌ1−Ｌ3−Ｌ1−Ｃ6〜Ｃ20−アリーレン−Ｌ、Ｌ−Ｃ3〜Ｃ16−シクロアルキレン−Ｌ1−Ｌ3−Ｌ1−ヘテロアリーレン−Ｌ、Ｌ−Ｃ6〜Ｃ20−アリーレン−Ｌ1−Ｌ3−Ｌ1−Ｃ6〜Ｃ20−アリーレン−Ｌ、Ｌ−Ｃ6〜Ｃ20−アリーレン−Ｌ1−Ｌ3−Ｌ1−ヘテロアリーレン−Ｌ、Ｌ−ヘテロアリーレン−Ｌ1−Ｌ3−Ｌ1−ヘテロアリーレン−Ｌから選択され、その際、
それぞれのアルキレンおよびそれぞれのアルケニレンは、１もしくはそれより多くの同一もしくは異なる非隣接の基Ｌ4によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびそれぞれのヘテロアリーレンは、１もしくはそれより多くの同一もしくは異なる基ＲQcを有してよく、
Ｌは、互いに独立して、単結合、Ｃ（Ｓ）Ｏ、Ｃ（Ｓ）ＮＲ12から選択される；
Ｌ1は、互いに独立して、単結合、Ｏ、Ｓ、ＮＲ14、ＣＯ、ＯＣ（Ｏ）、Ｃ（Ｏ）Ｏ、Ｃ（Ｓ）Ｏ、ＯＣ（Ｓ）、Ｃ（Ｏ）ＮＲ10、ＮＲ10Ｃ（Ｏ）、Ｃ（Ｓ）ＮＲ12、ＮＲ12Ｃ（Ｓ）またはＮＲ10ＳＯ2である；
Ｌ2は、Ｃ3〜Ｃ20−シクロアルキレン、ヘテロシクロアルキレン、Ｃ6〜Ｃ20−アリーレンまたはヘテロアリーレンであり、その際、
シクロアルキレンおよびヘテロシクロアルキレンは、１もしくはそれより多くのＣＯによって中断されていてよく、かつ／または１もしくはそれより多くの同一もしくは異なる基ＲL2bによって置換されていてよく、
アリーレンおよびヘテロアリーレンは、１もしくはそれより多くの同一もしくは異なる基ＲL2cによって置換されていてよく、その際、
ＲL2bは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11またはフェニルから選択される；
ＲL2cは、ＲL2bについて示した意味の一つを有する；
Ｌ3は、Ｃ1〜Ｃ30−アルキレン、Ｃ2〜Ｃ30−アルケニレン、Ｃ3〜Ｃ20−シクロアルキレン、ヘテロシクロアルキレン、Ｃ6〜Ｃ20−アリーレンおよびヘテロアリーレンから選択され、その際、
アルキレンおよびアルケニレンは、１もしくはそれより多くの同一もしくは異なるＯ、Ｓ、ＮＲ6およびＣＯによって中断されていてよく、かつ／または１もしくはそれより多くの同一もしくは異なる基ＲL3aを有してよく、
シクロアルキレンおよびヘテロシクロアルキレンは、１もしくはそれより多くのＣＯによって中断されていてよく、かつ／または１もしくはそれより多くの同一もしくは異なる基ＲL3bによって置換されていてよく、
アリーレンおよびヘテロアリーレンは、１もしくはそれより多くの同一もしくは異なる基ＲL3cによって置換されていてよく、その際、
ＲL3aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ3〜Ｃ10−シクロアルキル、ヘテロシクリル、ヘテロアリール、フェニルおよびナフチルから選択され、その際、前記の最後に挙げた５つの基は、１もしくはそれより多くの同一もしくは異なる基Ｒ3aaによって置換されていてよく、そのＲ3aaは、ＲL2bについて示した意味の一つを有する；
ＲL3bは、ＲL2bについて示した意味の一つを有する；
ＲL3cは、ＲL2cについて示した意味の一つを有する；
Ｌ4は、互いに独立して、Ｏ、Ｓ、ＮＲ6、ＣＯ、Ｃ（Ｏ）Ｏ、ＯＣ（Ｏ）、Ｃ（Ｏ）ＮＲ10、ＮＲ10Ｃ（Ｏ）、Ｃ（Ｓ）ＮＲ12、ＮＲ12Ｃ（Ｓ）、ＮＲ10ＳＯ2、Ｃ3〜Ｃ20−シクロアルキレン、ヘテロシクロアルキレン、Ｃ6〜Ｃ20−アリーレンおよびヘテロアリーレンから選択され、その際、
シクロアルキレンおよびヘテロシクロアルキレンは、１もしくはそれより多くのＣＯによって中断されていてよく、かつ／または１もしくはそれより多くの同一もしくは異なる基ＲL4bによって置換されていてよく、
アリーレンおよびヘテロアリーレンは、１もしくはそれより多くの同一もしくは異なる基ＲL4cによって置換されていてよく、その際、
ＲL4bは、ＲL2bについて示した意味の一つを有する；および
ＲL4cは、ＲL2cについて示した意味の一つを有する；
ＲQaは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくは２つのＣＯ基によって中断されていてよいＣ3〜Ｃ10−シクロアルキル、１もしくは２つのＣＯ基によって中断されていてよいヘテロシクリル、ヘテロアリール、フェニルおよびナフチルから選択され、その際、前記の最後に挙げた５つの基は、１もしくはそれより多くの同一もしくは異なる基ＲQaaによって置換されていてよく、そのＲQaaは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
ＲQbは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリール、フェニルおよびナフチルから選択され、その際、前記の最後に挙げた３つの基は、１もしくはそれより多くの同一もしくは異なる基ＲQbaによって置換されていてよく、そのＲQbaは、ＲQaaについて示した意味の一つを有する；
ＲQcは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、Ｃ3〜Ｃ10−シクロアルキルおよびヘテロシクリルから選択され、その際、前記の最後に挙げた２つの基において、１もしくは２つのＣＨ2基は、ＣＯによって置き換えられてよい；
Ｑは、ｂが２であり、ａが０であり、かつｃが０である場合に、二価のリンカーであり、前記リンカーは、Ｌ5−Ｃ1〜Ｃ30−アルキレン−Ｌ5、Ｌ5−Ｃ2〜Ｃ30−アルケニレン−Ｌ5、Ｌ5−Ｃ3〜Ｃ16−シクロアルキレン−Ｌ5、Ｌ5−ヘテロシクロアルキレン−Ｌ5、Ｌ5−Ｃ6〜Ｃ20−アリーレン−Ｌ5、Ｌ5−ヘテロアリーレン−Ｌ5、Ｌ5−Ｃ1〜Ｃ30−アルキレン−Ｌ6−Ｌ5、Ｌ5−Ｃ2〜Ｃ30−アルケニレン−Ｌ6−Ｌ5、Ｌ5−Ｃ3〜Ｃ16−シクロアルキレン−Ｌ7−Ｃ3〜Ｃ16−シクロアルキレン−Ｌ5、Ｌ5−Ｃ3〜Ｃ16−シクロアルキレン−Ｌ7−ヘテロシクロアルキレン−Ｌ5、Ｌ5−Ｃ3〜Ｃ16−シクロアルキレン−Ｌ7−Ｃ6〜Ｃ20−アリーレン−Ｌ5、Ｌ5−Ｃ3〜Ｃ16−シクロアルキレン−Ｌ7−ヘテロアリーレン−Ｌ5、Ｌ5−Ｃ6〜Ｃ20−アリーレン−Ｌ7−Ｃ6〜Ｃ20−アリーレン−Ｌ5、Ｌ5−Ｃ6〜Ｃ20−アリーレン−Ｌ7−ヘテロアリーレン−Ｌ5、Ｌ5−ヘテロアリーレン−Ｌ7−ヘテロアリーレン−Ｌ5、Ｌ5−Ｃ3〜Ｃ16−シクロアルキレン−Ｌ7−Ｌ8−Ｌ7−Ｃ3〜Ｃ16−シクロアルキレン−Ｌ5、Ｌ5−Ｃ3〜Ｃ16−シクロアルキレン−Ｌ7−Ｌ8−Ｌ7−ヘテロシクロアルキレン−Ｌ5、Ｌ5−Ｃ3〜Ｃ16−シクロアルキレン−Ｌ7−Ｌ8−Ｌ7−Ｃ6〜Ｃ20−アリーレン−Ｌ5、Ｌ5−Ｃ3〜Ｃ16−シクロアルキレン−Ｌ7−Ｌ8−Ｌ7−ヘテロアリーレン−Ｌ5、Ｌ5−Ｃ6〜Ｃ20−アリーレン−Ｌ7−Ｌ8−Ｌ7−Ｃ6〜Ｃ20−アリーレン−Ｌ5、Ｌ5−Ｃ6〜Ｃ20−アリーレン−Ｌ7−Ｌ8−Ｌ7−ヘテロアリーレン−Ｌ5、Ｌ5−ヘテロアリーレン−Ｌ7−Ｌ8−Ｌ7−ヘテロアリーレン−Ｌ5から選択され、その際、
それぞれのアルキレンおよびそれぞれのアルケニレンは、１もしくはそれより多くの同一もしくは異なる基Ｌ9によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ5は、互いに独立して、単結合、Ｓ、Ｏ、ＮＲ6、ＣＯ、Ｃ（Ｏ）Ｏ、ＯＣ（Ｏ）、ＮＲ10ＣＯまたはＣＯＮＲ10である；
Ｌ6は、Ｌ2について示した意味の一つを有する；
Ｌ7は、Ｌ1について示した意味の一つを有する；
Ｌ8は、Ｌ3について示した意味の一つを有する；
Ｌ9は、Ｌ4について示した意味の一つを有する；
または、
Ｑは、ｃが２であり、ａが０であり、かつｂが０である場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、係数ａ、ｂもしくはｃのうち２つが、それぞれ１であり、かつ残りの係数が０であり、ａ＋ｂ＋ｃの合計が２である場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、ａ＋ｂ＋ｃの合計が３である場合に、三価のリンカーであり、前記リンカーは、Ｃ1〜Ｃ30−アルカントリイル、Ｃ2〜Ｃ30−アルケントリイル、Ｃ3〜Ｃ16−シクロアルカントリイル、ヘテロシクロアルカントリイル、Ｃ6〜Ｃ20−アレーントリイル、ヘテロアレーントリイル、Ｃ1〜Ｃ30−アルカントリイル−Ｌ14−Ｌ15、Ｃ2〜Ｃ30−アルケントリイル−Ｌ14−Ｌ15、Ｃ1〜Ｃ30−アルキレン−Ｌ14−Ｌ16、Ｃ2〜Ｃ30−アルケントリイル−Ｌ14−Ｌ15、Ｃ2〜Ｃ30−アルケニレン−Ｌ14−Ｌ16、Ｃ3〜Ｃ16−シクロアルカントリイル−Ｌ14−Ｌ11−Ｃ3〜Ｃ16−シクロアルキレン、Ｃ3〜Ｃ16−シクロアルカントリイル−Ｌ14−Ｌ15−Ｃ6〜Ｃ20−アリーレン、Ｃ6〜Ｃ20−アレーントリイル−Ｌ14−Ｌ15−Ｃ6〜Ｃ20−アリーレンおよびＣ6〜Ｃ20−アリーレン−Ｌ14−Ｌ15−Ｃ3〜Ｃ16−シクロアルカントリイルから選択され、その際、
それぞれのアルカントリイル、それぞれのアルキレン、それぞれのアルケントリイルおよびそれぞれのアルケニレンは、１もしくはそれより多くの同一もしくは異なる基Ｌ17によって中断されていてよく、かつ／または１もしくはそれより多くの同一もしくは異なる基ＲQaを有してよく、
それぞれのシクロアルカントリイル、それぞれのシクロアルキレン、それぞれのヘテロシクロアルカントリイルおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアレーントリイル、それぞれのアリーレン、それぞれのヘテロアレーントリイルおよびそれぞれのヘテロアリーレンは、１もしくはそれより多くの同一もしくは異なる基ＲQcを有してよく、その際、
Ｌ14は、Ｌ1について示した意味の一つを有する；
Ｌ15は、Ｌ2について示した意味の一つを有する；
Ｌ16は、Ｃ6〜Ｃ20−アレーントリイル、ヘテロアレーントリイル、Ｃ3〜Ｃ20−シクロアルカントリイルおよびヘテロシクロアルカントリイルであり、その際、
そのシクロアルカントリイルおよびヘテロシクロアルカントリイルは、１もしくはそれより多くのＣＯによって中断されていてよく、かつ／または１もしくはそれより多くの同一もしくは異なる基ＲL16bによって置換されていてよく、
そのアレーントリイルおよびヘテロアレーントリイルは、１もしくはそれより多くの同一もしくは異なる基ＲL16cによって置換されていてよく、その際、
ＲL16bは、ＲL2bについて示した意味の一つを有する；
ＲL16cは、ＲL2cについて示した意味の一つを有する；
Ｌ17は、Ｌ4について示した意味の一つを有する；
Ｑは、ａ＋ｂ＋ｃの合計が４である場合に、四価のリンカーであり、前記リンカーは、Ｃ1〜Ｃ30−アルカンテトライルから選択され、前記アルカンテトライルは、１もしくはそれより多くの同一もしくは異なる基Ｌ18によって中断されていてよく、かつ／または１もしくはそれより多くの同一もしくは異なる基ＲQaを有してよく、その際、
Ｌ18は、Ｌ17について示した意味の一つを有する；
Ｑは、ａ＋ｂ＋ｃの合計が６である場合に、六価のリンカーであり、前記リンカーは、Ｃ2〜Ｃ30−アルカンヘキサイルから選択され、前記アルカンヘキサイルは、１もしくはそれより多くの同一もしくは異なる基Ｌ19によって中断されていてよく、かつ／または１もしくはそれより多くの同一もしくは異なる基ＲQaを有してよく、その際、
Ｌ19は、Ｌ17について示した意味の一つを有する；
Ｒ1は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ3〜Ｃ20−シクロアルカノイル、Ｃ2〜Ｃ20−アルケノイル、Ｃ6〜Ｃ20−アロイル、ＣＳＮＲ12Ｒ13、Ｃ（Ｏ）ＯＲ9またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ1aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ1bを有してよく、
Ｃ6〜Ｃ20−アリールおよびヘテロアリールは、１もしくはそれより多くの同一もしくは異なる基Ｒ1cを有してよく、
Ｃ1〜Ｃ20−アルカノイルおよびＣ2〜Ｃ20−アルケノイルは、１もしくはそれより多くの同一もしくは異なる基Ｒ1aを有してよく、
Ｃ3〜Ｃ20−シクロアルカノイルは、１もしくはそれより多くの同一もしくは異なる基Ｒ1bを有してよく、
Ｃ6〜Ｃ20−アロイルは、１もしくはそれより多くの同一もしくは異なる基Ｒ1dを有してよく、その際、
Ｒ1aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ1aaを有してよく、その際、
Ｒ1aaは、互いに独立して、Ｃ1〜Ｃ12−アルキル、ＣＯ、Ｏ、Ｓ、Ｃ（Ｏ）Ｏ、ＯＣ（Ｏ）、Ｃ（Ｏ）ＳおよびＳＣ（Ｏ）から選択される１もしくはそれより多くの基によって中断されていてよいＣ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ1bは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ヒドロキシアルキル、Ｃ1〜Ｃ12−ハロアルキル、Ｃ2〜Ｃ12−アルケニル、ヘテロアリールおよびＣ6〜Ｃ10−アリールから選択され、その際、前記の最後に挙げた２つの基は、１もしくはそれより多くの同一もしくは異なる基Ｒ1baを有してよく、そのＲ1baは、Ｒ1aaについて示した意味の一つを有する；
Ｒ1cは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、ヘテロアリール、ヘテロシクリルおよびＣ3〜Ｃ10−シクロアルキルから選択され、その際、前記の最後に挙げた２つの基は、１もしくは２つのＣ＝Ｏ基によって中断されていてよく、かつフェニル、ヘテロアリール、ヘテロシクリルおよびＣ3〜Ｃ10−シクロアルキルは、１もしくはそれより多くの同一もしくは異なる基Ｒ1caを有してよく、そのＲ1caは、Ｒ1aaについて示した意味の一つを有する；
Ｒ1dは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、Ｃ6〜Ｃ10−アリールおよびヘテロアリールから選択され、その際、前記の最後に挙げた４つの基は、１もしくはそれより多くの基Ｒ1daを有してよく、そのＲ1daは、Ｒ1aaについて示した意味の一つを有する；
または、
ｂが２、３、４または６であり、かつ／またはｃが２、３、４または６である場合に、２つの基Ｒ1は、一緒になって、二価の橋かけ基であってその両端の結合の間に１〜２０個の原子を有する橋かけ基であってよく、
または
ｂが２、３、４または６である場合に、少なくとも１つの基−Ｘ−Ｒ1は、Ｑの炭素原子もしくは窒素原子へと、二価の橋かけ基であってその両端の結合の間に１〜１０個の原子を有する橋かけ基を介して結合されていてよく、
Ｒ2は、水素、ＳＲ4、ＯＲ5、ＮＲ1Ｒ14、ＣＯＲ8、ＳＯ2Ｒ4、ＣＯＯＲ9、ＣＯＮＲ10Ｒ11、ＳＯ2ＮＲ10Ｒ11、ＰＯ（ＯＲ9）2、ＣＮ、Ｃ1〜Ｃ16−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイルまたは基Ｅであり、その際、
Ｃ1〜Ｃ16−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ2bを有してよく、
Ｃ6〜Ｃ20−アリールおよびヘテロアリールは、１もしくはそれより多くの同一もしくは異なる基Ｒ2cを有してよく、
Ｃ1〜Ｃ20−アルカノイルおよびＣ2〜Ｃ20−アルケノイルは、１もしくはそれより多くの同一もしくは異なる基Ｒ2aを有してよく、
Ｃ3〜Ｃ20−シクロアルカノイルは、１もしくはそれより多くの同一もしくは異なる基Ｒ2bを有してよく、
Ｃ6〜Ｃ20−アロイルは、１もしくはそれより多くの同一もしくは異なる基Ｒ2dを有してよく、その際、
Ｒ2aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ2aaを有してよく、そのＲ2aaは、互いに独立して、Ｃ1〜Ｃ12−アルキル、ＣＯ、Ｏ、Ｓ、Ｃ（Ｏ）Ｏ、ＯＣ（Ｏ）、Ｃ（Ｏ）ＳおよびＳＣ（Ｏ）から選択される１もしくはそれより多くの基によって中断されていてよいＣ1〜Ｃ12−アルキル、Ｃ1〜Ｃ12−ハロアルキル、Ｃ1〜Ｃ12−ヒドロキシアルキル、Ｃ2〜Ｃ12−アルケニル、フェニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ2bは、Ｒ1bについて示した意味の一つを有する；
Ｒ2cは、Ｒ1cについて示した意味の一つを有する；
Ｒ2dは、Ｒ1dについて示した意味の一つを有する；
Ｅは、
【化１３】
2015212309.tif 000146
から選択され、前記式中、
＃は、分子の残部への結合点である；
ｄは、０、１、２、３または４である；
ｅは、０、１または２である；
ｆは、０、１または２である；
ｇは、０、１、２、３または４である；
Ｒ2eは、Ｒ2cについて示した意味の一つを有する；
Ｒ2fは、Ｃ1〜Ｃ20−アルキレン−ＣＯＯ-、Ｃ2〜Ｃ20−アルケニレン−ＣＯＯ-、Ｃ2〜Ｃ20−アルキニレン−ＣＯＯ-、Ｃ3〜Ｃ20−シクロアルキレン−ＣＯＯ-、ヘテロシクロアルキレン−ＣＯＯ-、Ｃ6〜Ｃ20−アリーレン−ＣＯＯ-、ヘテロアリーレン−ＣＯＯ-、Ｃ1〜Ｃ20−アルキレン−Ｓ（Ｏ2）Ｏ-、Ｃ2〜Ｃ20−アルケニレン−Ｓ（Ｏ2）Ｏ-、Ｃ2〜Ｃ20−アルキニレン−Ｓ（Ｏ2）Ｏ-、Ｃ3〜Ｃ20−シクロアルキレン−Ｓ（Ｏ2）Ｏ-、ヘテロシクロアルキレン−Ｓ（Ｏ2）Ｏ-、Ｃ6〜Ｃ20−アリーレン−Ｓ（Ｏ2）Ｏ-、ヘテロアリーレン−Ｓ（Ｏ2）Ｏ-、Ｃ1〜Ｃ20−アルキレン−ＯＳ（Ｏ2）Ｏ-、Ｃ2〜Ｃ20−アルケニレン−ＯＳ（Ｏ2）Ｏ-、Ｃ2〜Ｃ20−アルキニレン−ＯＳ（Ｏ2）Ｏ-、Ｃ3〜Ｃ20−シクロアルキレン−ＯＳ（Ｏ2）Ｏ-、ヘテロシクロアルキレン−ＯＳ（Ｏ2）Ｏ-、Ｃ6〜Ｃ20−アリーレン−ＯＳ（Ｏ2）Ｏ-またはヘテロアリーレン−ＯＳ（Ｏ2）Ｏ-であり、その際、
それぞれのアルキレン、それぞれのアルケニレンおよびそれぞれのアルキニレンは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、
それぞれのシクロアルキレンおよびそれぞれのヘテロシクロアルキレンは、１もしくは２つの基ＣＯによって中断されていてよく、かつ／または１もしくはそれより多くの同一もしくは異なる基Ｒ2bを有してよく、
それぞれのアリーレンおよびそれぞれのヘテロアリーレンは、１もしくはそれより多くの基Ｒ2cを有してよく、
Ａｎ-は、Ｃｌ-、Ｂｒ-、Ｉ-、ＳＣＮ-、ＢＦ4-、ＰＦ6-、ＣｌＯ4-、ＳｂＦ6-、ＡｓＦ6-、Ｃ1〜Ｃ20−アルキル−ＣＯＯ-、Ｃ1〜Ｃ20−アルキル−Ｓ（Ｏ）2Ｏ-、Ｃ1〜Ｃ20−アルキル−ＯＳ（Ｏ）2Ｏ-、Ｃ6〜Ｃ20−アリール−ＣＯＯ-、Ｃ6〜Ｃ20−アリール−Ｓ（Ｏ）2Ｏ-またはＣ6〜Ｃ20−アリール−ＯＳ（Ｏ）2Ｏ-であり、その際、前記の最後に挙げた３つの基のアリール部は、１、２、３または４個の同一もしくは異なるＣ1〜Ｃ20−アルキルによって置換されていてよい；
または、
−Ｒ2は、−Ｘ−Ｒ1と一緒になって、Ｘ−（Ｃ1〜Ｃ20−アルキレン）−Ｙ、Ｘ−（Ｃ2〜Ｃ20−アルケニレン）−Ｙ、Ｘ−（Ｃ3〜Ｃ20−シクロアルキレン）−Ｙ、Ｘ−（ヘテロシクロアルキレン）−Ｙ、Ｘ−（ｏ−フェニレン）−Ｙ、Ｘ−（ｏ−キシレン）−Ｙ、Ｘ−（ｏ−フェニレン−Ｃ1〜Ｃ12−アルキレン）−Ｙ、Ｘ−（Ｃ1〜Ｃ12−アルキレン−ｏ−フェニレン）−Ｙ、Ｘ−（Ｏ−Ｃ1〜Ｃ20−アルキレン）−Ｙ、Ｘ−（Ｓ−Ｃ1〜Ｃ20−アルキレン）−ＹまたはＸ−（Ｎ（Ｒ6）−Ｃ1〜Ｃ20−アルキレン）−Ｙであってよく、その際、Ｙは、Ｘを有するオキシム炭素原子に結合され、その際、
それぞれのアルキレンおよびアルケニレンは、１もしくはそれより多くの同一または異なる、Ｏ、Ｓ、ＮＲ6およびＣＯから選択される基を有してよく、かつ／または１もしくはそれより多くの基Ｒ2gによって置換されていてよく、
シクロアルキレンおよびヘテロシクロアルキレンは、１もしくはそれより多くの基ＣＯによって中断されていてよく、かつ／または１もしくはそれより多くの同一もしくは異なる基Ｒ2hによって任意に置換されていてよく、
それぞれのフェニレンおよびｏ−キシリレンのフェニレン部は、１もしくはそれより多くの同一もしくは異なる基Ｒ2hによって置換されていてよく、その際、
Ｙは、Ｏ、Ｓ、ＮＲ14、ＣＯ、ＳＣ（Ｏ）、ＯＣ（Ｏ）、Ｃ（Ｏ）Ｏ、ＮＲ10Ｃ（Ｏ）、Ｃ（Ｏ）ＮＲ10、ＮＲ10ＳＯ2または単結合である；
Ｒ2gは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、ヘテロアリールおよびＣ6〜Ｃ10−アリールから選択され、その際、前記の最後に挙げた２つの基は、１もしくはそれより多くの基Ｒ2gaを有してよく、そのＲ2gaは、フェノキシであるか、またはＲ1aaについて示した意味の一つを有する；
Ｒ2hは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリールおよびＣ6〜Ｃ10−アリールから選択され、その際、前記の最後に挙げた２つの基は、１もしくはそれより多くの基Ｒ2haを有してよく、そのＲ2haは、Ｒ1aaについて示した意味の一つを有する；
または、
ＸがＳである場合に、−Ｒ2は、−Ｓ−Ｒ1と一緒になって、Ｓ−Ｃ（Ｓ）−ＮＲ12−Ｃ（Ｏ）またはＳ−Ｃ（＝ＮＯＲ15）−Ｃ（Ｏ）−ＮＲ12−Ｃ（Ｏ）であってよく、その際、Ｒ15は、水素またはフェニルスルホニルであり、その際、フェニル部は、Ｃ1〜Ｃ4−アルキルもしくはＣ1〜Ｃ4−アルコキシによって置換されていてよく、
または、
ａが２、３、４または６であり、かつ／またはｃが２、３、４または６である場合に、２つの基Ｒ2は、一緒になって、二価の橋かけ基であってその両端の結合の間に１〜２０個の原子を有する橋かけ基であってよい；
Ｒ3は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリールまたはヘテロアリールであり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ3aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ3bを有してよく、
Ｃ6〜Ｃ20−アリールおよびヘテロアリールは、１もしくはそれより多くの同一もしくは異なる基Ｒ3cを有してよく、その際、
Ｒ3aは、Ｒ2aについて示した意味の一つを有する；
Ｒ3bは、Ｒ1bについて示した意味の一つを有する；
Ｒ3cは、Ｒ1cについて示した意味の一つを有する；
または、
−Ｘ−Ｒ1およびＲ3は、一緒になって、Ｘ−（Ｃ1〜Ｃ20−アルキレン）−Ｚ、Ｘ−（Ｃ2〜Ｃ20−アルケニレン）−Ｚ、Ｘ−（Ｃ3〜Ｃ20−シクロアルキレン）−Ｚ、Ｘ−（ヘテロシクロアルキレン）−Ｚ、Ｘ−（ｏ−フェニレン）−Ｚ、Ｘ−（ｏ−キシリレン）−Ｚ、Ｘ−（Ｃ0〜Ｃ12−アルキレン−ヘテロアリーレン−Ｃ0〜Ｃ12−アルキレン）−Ｚ、Ｘ−（ｏ−フェニレン−Ｃ1〜Ｃ12−アルキレン）−Ｚ、Ｘ−（Ｃ1〜Ｃ12−アルキレン−ｏ−フェニレン）−ＺおよびＳ−Ｃ（Ｓ）−ＮＲ12−Ｃ（Ｏ）から選択される二価の基を形成してよく、その際、
Ｚは、スルホネート基の硫黄原子に結合され、その際、
それぞれのアルキレンおよびそれぞれのアルケニレンは、１もしくはそれより多くの同一もしくは異なる、Ｏ、Ｓ、ＮＲ6およびＣＯから選択される基によって中断されていてよく、かつ／または１もしくはそれより多くの基Ｒ3gによって置換されていてよく、
それぞれのシクロアルキレンおよびそれぞれのヘテロシクロアルキレンは、１もしくはそれより多くの基ＣＯによって中断されていてよく、かつ／または１もしくはそれより多くの同一もしくは異なる基Ｒ3hによって任意に置換されていてよく、
それぞれのフェニレンおよびｏ−キシリレンのフェニレン部は、１もしくはそれより多くの同一もしくは異なる基Ｒ3hによって置換されていてよく、その際、
Ｒ3gは、Ｒ2gについて示した意味の一つを有する；
Ｒ3hは、Ｒ2hについて示した意味の一つを有する；および
Ｚは、Ｏ、Ｓ、ＮＲ14、ＣＯ、ＯＣ（Ｏ）、ＳＣ（Ｏ）、Ｃ（Ｏ）Ｏ、ＮＲ10Ｃ（Ｏ）、Ｃ（Ｏ）ＮＲ10、ＮＲ10（ＳＯ2）または単結合である；
Ｒ4は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ4aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ4cによって置換されていてよい）、
ＳＲ4が結合されているフェニル環と単結合、Ｃ1〜Ｃ4−アルキレン、Ｏ、Ｓ、ＮＲ6もしくはＣＯを介して５員環もしくは６員環を形成するフェニルもしくはナフチル
から選択され、その際、
Ｒ4aは、互いに独立して、Ｆ、Ｃｌ、Ｂｒ、Ｉ、Ｃ3〜Ｃ10−シクロアルキル、ヘテロシクリル、フェニル、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ8−アルキル）、Ｏ（ＣＯ）−（Ｃ1〜Ｃ8−アルキル）、Ｏ（ＣＯ）−フェニル、（ＣＯ）ＯＨおよび（ＣＯ）Ｏ（Ｃ1〜Ｃ8−アルキル）から選択される；
Ｒ4cは、互いに独立して、Ｆ、Ｃｌ、Ｂｒ、Ｉ、Ｃ1〜Ｃ12−アルキル、Ｃ1〜Ｃ12−ハロアルキル、Ｃ1〜Ｃ12−アルコキシ、フェニル−Ｃ1〜Ｃ3−アルコキシ、フェノキシ、Ｃ1〜Ｃ12−アルキルスルファニル、フェニルスルファニル、−（ＣＯ）Ｏ（Ｃ1〜Ｃ8−アルキル）、（ＣＯ）Ｎ（Ｃ1〜Ｃ8−アルキル）2およびフェニルから選択される；
Ｒ5は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしく２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ5aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、−Ｏ−および−Ｓ−から選択される基によって中断されており、かつ１もしくはそれより多くの同一もしくは異なる、ヒドロキシアミニレン（＝Ｎ−ＯＨ）、Ｆ、Ｃｌ、Ｂｒ、Ｉ、ＯＨおよびＣ1〜Ｃ6−アルコキシから選択される基によって置換されていてよい、Ｃ2〜Ｃ8−アルカノイル、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ5cによって置換されていてよい）、または
ＯＲ5が結合されているフェニル環と単結合、Ｃ1〜Ｃ4−アルキレン、Ｏ、Ｓ、ＮＲ6もしくはＣＯを介して５員環もしくは６員環を形成するフェニルもしくはナフチル
から選択され、その際、
Ｒ5aは、Ｒ4aについて示した意味の一つを有する；
Ｒ5cは、Ｒ4cについて示した意味の一つを有する；
Ｒ6、Ｒ10およびＲ12は、互いに独立して、水素、ＯＲ5、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくは２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ6aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）oＨ［式中、ｏは、１〜２０である］、
−（ＣＨ2ＣＨ2Ｏ）p（ＣＯ）−（Ｃ1〜Ｃ8−アルキル）［式中、ｐは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ6cによって置換されていてよい）、
Ｒ6aは、Ｒ4aについて示した意味の一つを有する；
Ｒ6cは、Ｒ4cについて示した意味の一つを有する；
または、
２つの基Ｒ6は、一緒になって、二価の橋かけ基であってその両端の結合の間に１〜２０個の原子を有する橋かけ基であってよい；
または、
２つの基Ｒ10は、一緒になって、二価の橋かけ基であってその両端の結合の間に１〜２０個の原子を有する橋かけ基であってよい；
または、
２つの基Ｒ12は、一緒になって、二価の橋かけ基であってその両端の結合の間に１〜２０個の原子を有する橋かけ基であってよい；
Ｒ7、Ｒ11およびＲ13は、互いに独立して、ＯＲ5、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基において、１もしくは２つのＣＨ2基は、Ｃ＝Ｏ基によって置き換えられてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ7aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−によって中断された、Ｃ2〜Ｃ12−アルケニル、
−（ＣＨ2ＣＨ2Ｏ）qＨ［式中、ｑは、１〜２０である］、
−（ＣＨ2ＣＨ2Ｏ）r（ＣＯ）−（Ｃ1〜Ｃ8−アルキル）［式中、ｒは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ7cによって置換されていてよい）、
Ｒ7aは、Ｒ4aについて示した意味の一つを有する；
Ｒ7cは、Ｒ4cについて示した意味の一つを有する；
または、
Ｒ6またはＲ7は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
または、
Ｒ10またはＲ11は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
または、
Ｒ12またはＲ13は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
Ｒ8は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ8aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）sＨ［式中、ｓは、１〜２０である］、
−（ＣＨ2ＣＨ2Ｏ）t（ＣＯ）−（Ｃ1〜Ｃ8−アルキル）［式中、ｔは、１〜２０である］、
Ｃ6〜Ｃ20−アリールおよびヘテロアリール（前記の最後に挙げた２つの基は、１もしくはそれより多くの同一もしくは異なる基Ｒ8cによって置換されていてよい）、
Ｒ8aは、Ｒ4aについて示した意味の一つを有する；
Ｒ8cは、Ｒ4cについて示した意味の一つを有する；
Ｒ9は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ9aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）uＨ［式中、ｕは、１〜２０である］、
−（ＣＨ2ＣＨ2Ｏ）v（ＣＯ）−（Ｃ1〜Ｃ8−アルキル）［式中、ｖは、１〜２０である］、
フェニルおよびナフチル（前記の最後に挙げた２つの基は、１もしくはそれより多くの同一もしくは異なる基Ｒ9cによって置換されていてよい）、
Ｒ9aは、Ｒ4aについて示した意味の一つを有する；
Ｒ9cは、Ｒ4cについて示した意味の一つを有する；
Ｒ14は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイル、ＣＳＮＲ12Ｒ13またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ14aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ14bを有してよく、その際、
Ｃ6〜Ｃ20−アリール、ヘテロアリールは、１もしくはそれより多くの同一もしくは異なる基Ｒ14cを有してよく、
Ｃ1〜Ｃ20−アルカノイル、Ｃ2〜Ｃ20−アルケノイルは、１もしくはそれより多くの同一もしくは異なる基Ｒ14aを有してよく、
Ｃ3〜Ｃ20−シクロアルカノイルは、１もしくはそれより多くの同一もしくは異なる基Ｒ14bを有してよく、
Ｃ6〜Ｃ20−アロイルは、１もしくはそれより多くの同一もしくは異なる基Ｒ14dを有してよく、その際、
Ｒ14aは、Ｒ2aについて示した意味の一つを有する；
Ｒ14bは、Ｒ1bについて示した意味の一つを有する；
Ｒ14cは、Ｒ1cについて示した意味の一つを有する；
Ｒ14dは、Ｒ1dについて示した意味の一つを有する；
または、
Ｒ1は、Ｒ14と一緒になって、二価の橋かけ基であってその両端の結合の間に１〜２０個の原子を有する橋かけ基であってよい；
または、
２つの基Ｒ14は、一緒になって、二価の橋かけ基であってその両端の結合の間に１〜２０個の原子を有する橋かけ基であってよい］のオキシムスルホネート化合物（但し、以下の化合物を除く：
−  式Ｉで示され、その式中、ａが１であり、ｂ＝ｃ＝０である場合に、Ｘ−Ｒ1がフェニルスルファニルであり、かつＲ2が５−（２−クロロ−４−トリフルオロメチル−フェノキシ）−２−ニトロ−フェニルであり、Ｒ3がメチルである化合物；
−  式Ｉで示され、その式中、ａが１であり、ｂ＝ｃ＝０である場合に、Ｘ−Ｒ1およびＲ2が一緒になってＮ（ＣＨ3）−エチレン−Ｎ（ＣＨ3）であり、Ｒ3がフェニルまたはｐ−トリルである化合物；
−  式Ｉで示され、その式中、ａが１であり、ｂ＝ｃ＝０である場合に、Ｘ−Ｒ1およびＲ2が一緒になってＣＯＮ（ベンジル）−エチレン−Ｓであり、Ｒ3がフェニル、トリルまたはフルオロフェニルである化合物；
−  式Ｉで示され、その式中、ａが１であり、ｂ＝ｃ＝０である場合に、Ｘ−Ｒ1が３，４，５−トリヒドロキシメチル−６−ヒドロキシメチル−テトラヒドロピラン−２−イルスルファニルであり、かつＲ2がベンジルであり、Ｒ3が４−メチルフェニルである化合物；
−  式Ｉで示され、その式中、ａが１であり、ｂ＝ｃ＝０である場合に、Ｘ−Ｒ1およびＲ2が一緒になってＮ（ＣＨ3）−エチレン−Ｏであり、Ｒ3がｐ−トリルである化合物；
−  式Ｉで示され、その式中、ａが１であり、ｂ＝ｃ＝０である場合に、Ｘ−Ｒ1およびＲ2が一緒になってＮ（ＣＨ3）−ｏ−フェニレン−Ｓであり、Ｒ3がｐ−トリルである化合物；
−  式Ｉで示され、その式中、ａが１であり、ｂ＝ｃ＝０である場合に、Ｘ−Ｒ1およびＲ2が一緒になってＮ（ＣＨ3）−プロピレンであり、Ｒ3がｐ−トリルである化合物；
−  式Ｉで示され、その式中、ａが１であり、ｂ＝ｃ＝０である場合に、Ｘ−Ｒ1がＳＣＨ3であり、かつＲ2がプロピルまたはアリルであり、Ｒ3がｐ−トリルである化合物；
−  式Ｉで示され、その式中、ａが１であり、ｂ＝ｃ＝０である場合に、Ｘ−Ｒ1がＳＣＨ3またはＳＣ2Ｈ5であり、かつＲ2がメチルまたはエチルであり、Ｒ3がｐ−トリルである化合物；
−  式Ｉで示され、その式中、ａが１であり、ｂ＝ｃ＝０である場合に、Ｘ−Ｒ1がＮ（ＣＨ3）ＣＨ2ＣＨ2ＯＨであり、かつＲ2がフェニルであり、Ｒ3がｐ−トリルである化合物；
−  式Ｉで示され、その式中、ａが１であり、ｂ＝ｃ＝０である場合に、Ｘ−Ｒ1がピペリジノまたはＮ（Ｃ2Ｈ5）2であり、かつＲ2がＣＮであり、Ｒ3がｐ−トリルである化合物；
−  式Ｉで示され、その式中、ａが１であり、ｂ＝ｃ＝０である場合に、Ｘ−Ｒ1がＮ（ＣＨ3）2であり、かつＲ2が２，６−ジクロロフェニルであり、Ｒ3がメチルである化合物；
−  式Ｉで示され、その式中、ａが１であり、ｂ＝ｃ＝０である場合に、Ｘ−Ｒ1がＳＣ（Ｓ）ＮＲ12Ｒ13であり、その際、ＮＲ12Ｒ13がＮ（ＣＨ3）2、Ｎ（Ｃ2Ｈ5）2、モルホリノ、ピペリジノまたはピロリジノであり、かつＲ2がフェニル、３−ニトロフェニル、４−ニトロフェニルまたは４−クロロフェニルであり、Ｒ3がメチルである化合物；ならびに
−  式Ｉで示され、その式中、ａが１であり、ｂ＝ｃ＝０である場合に、Ｘ−Ｒ1およびＲ2が一緒になってＳ−（１，２−フェニレン）−ＣＯであり、かつＲ3がフェニルである化合物）。
【請求項４４】
請求項４３に記載の式Ｉのオキシムスルホネート化合物であって、式中、Ｑ、Ｘ、Ｒ1、Ｒ2、Ｒ3、ａ、ｂおよびｃは、請求項２から３０までのいずれか１項の定義の通りである前記化合物。
【発明の詳細な説明】
【技術分野】
【０００１】
本発明の背景
本発明は、少なくとも１種のエチレン性不飽和の重合性化合物と、少なくとも１種のオキシムスルホネートとを含む重合性組成物、新規のオキシムスルホネートおよび該オキシムスルホネートの熱硬化促進剤としての使用に関する。更に、本発明は、前記組成物の使用に関する。
【背景技術】
【０００２】
関連技術の説明
カラーフィルタ（ＣＦ）に関して、主として液晶ディスプレイ（ＬＣＤ）用のカラーフィルタに関して要求が高まっている。近年、液晶ディスプレイ用のカラーフィルタは、ガラス基板上に黒色マトリクスと赤色ピクセル、緑色ピクセルおよび青色ピクセルとを含み、前記フィルタは、ラジカル重合性レジストを用いてホトリソグラフィーにより作製される。そのホトリソグラフィープロセスの後に、約２３０℃で３０分にわたり熱硬化を行い、残りのアクリル系二重結合を重合させて、ＣＦ／ＬＣＤの製造プロセスにおいて必要となり、かつＬＣＤにおける永続コートとしての長期残存に必要となる耐久性を獲得する。ＬＣＤ用のオーバーコート層は、カラーフィルタの表面の平坦化と、液晶の配向の向上と、ＣＦから液晶へのイオン溶出の回避のために用いられる。カラーフィルタにおける着色されたコーティング被膜のための基礎材料として、アクリル樹脂および／またはエポキシ樹脂またはポリイミド樹脂が通常使用される。前記オーバーコートは、通常は、例えば約２２０℃で３０分にわたり加熱するか、またはホトリソグラフィーと組み合わせてポストベークプロセスの前に加熱することによって製造される。熱安定性と、耐光性と、付着性と、硬さと、透明性が、前記オーバーコート層には必要とされる。
【０００３】
ＬＣＤ用のスペーサーは、ＬＣＤパネル中で液晶層のセルギャップを制御するものであり、該スペーサーは、感光性組成物を用いてホトリソグラフィーによって高い位置的精度で形成される。ホトスペーサーは、ラジカル重合性レジストを用いてオーバーコート上またはカラーフィルタ上にホトリソグラフィーによって作製される。ホトリソグラフィーの後に、前記ホトスペーサーは、例えば２２０℃で６０分にわたり焼き付けされ、熱安定性と、機械的強さと、付着性と、セルギャップ制御性と、高い変形復元性を獲得する。
【０００４】
認められたカラーフィルタ、オーバーコート層またはスペーサーの提供において、熱硬化促進剤を含む様々な硬化組成物は、長い硬化時間および／または高い硬化温度を必要とする。これらの高い硬化温度は、所用エネルギーを高め、高められた温度に感受性の基盤としての廉価なソーダライムガラスなどのコーティング基材において問題となる。前記の熱硬化促進剤の高い硬化反応性は、また生産性の観点からも望ましい。
【０００５】
ペルオキシドまたはアゾ化合物のクラスに属する非常に多くの有機物質は、低い硬化温度の獲得のための熱硬化促進剤としての用途のために知られている。しかしながら、それらを含む組成物には、それらの比較的低い分解温度のため、輸送の間の貯蔵安定性と安全性に関する困難性がしばしば存在する。従って、技術的な安定性の要求を満たす熱硬化促進剤が絶え間なく要求されている。熱硬化促進剤は、低温硬化性組成物の硬化と、硬化時間の減少を可能にすべきである。熱硬化促進剤は、例えばホトリソグラフィーの前に溶剤を除去するためのプリベークプロセスでの良好な安定性と、ホトリソグラフィーの後のポストベークプロセスにおける高められた温度での硬化の増強を示すべきである。
【０００６】
W. Hanefeldらは、Arch. Pharm.(Weinheim）326, 871-874 (1993)において、それぞれ２−チオキソチアゾリジン−４−オン環およびチアゾリジン−２，４−ジオン環を有する、５−（４−ニトロフェニルスルホニルオキシイミノ）−２−チオキソチアゾリジン−４−オン化合物および５−（４−ニトロフェニルスルホニルオキシイミノ）−チアゾリジン−２，４−ジオン化合物の製造を記載している。これらの化合物の硬化促進剤としての使用は記載されていない。
【０００７】
W. Hanefeldらは、Liebigs Ann. Chem. 1992, 337-344において、３−ジメチルアミノ−５−（４−ニトロフェニルスルホニルオキシイミノ）−２−チオキソチアゾリジンを酸化させて相応のチオ−Ｓ−オキシドとすることを記載している。
【０００８】
A. Bezdrikらは、Berichte der deutschen chemischen Gesellschaft, vol. 41 (1), 1908, 227-242において、式
【化１】
2015212309.tif 000002
のスルホニルオキシム化合物の製造を記載している。
【０００９】
N. Baldovini、M. KitamuraおよびK. Narasakaは、Chemistry Letters 2003, vol 32 (6), 548-549において、アレーンを、Ｏ−スルホニルオキシム化合物、例えばＮ−メチル−２−オキサゾリジノン Ｏ−ｐ−トシルオキシムおよび１，３−ジメチル−２−イミダゾリジノン Ｏ−ｐ−トシルオキシム
【化２】
2015212309.tif 000003
を用いてアミノ化することを記載している。
【００１０】
M. Kitamura、S. ChibaおよびK. Narasakaは、Bull. Chem. Soc. Jpn, 1063-1070 (2003)において、１，３−ジメチル−２−イミダゾリジノン Ｏ−４−メチルベンゼンスルホニルオキシムまたは３−メチル−オキサゾリジン−２−オン−Ｏ−４−メチルベンゼンスルホニルオキシムとアルキルグリニャール試薬およびアリールグリニャール試薬との反応によって第一級アミンを製造することを記載している。また、Ｎ−メチル−２−オキサゾリジノン Ｏ−ｐ−トシルオキシムとフェニルマグネシウムブロミドとを反応させることによって、式（１）
【化３】
2015212309.tif 000004
のアミドオキシムを合成することも記載されている。
【００１１】
K. Akiba、H. ShiraishiおよびN. Inamotoは、Bulletin of the Chemical Society of Japan, vol. 52, pp. 263-264において、式
【化４】
2015212309.tif 000005
のトシルオキシムイミノとグリニャール試薬との反応を記載している。
【００１２】
Science of Synthesis (2004), 13, 95-107、J. Chem. Soc. Perkin Trans. 1, 1988, 899-906およびJ. Chem. Soc., Chem. Commun., 1985, 1641-2において、式（２）
【化５】
2015212309.tif 000006
［式中、Ａｒは、フェニルであり、かつＮＲ2は、ピロリジノであり、Ａｒは、４−クロロフェニルであり、かつＮＲ2は、モルホリノもしくはジメチルアミノであり、Ａｒは、３−ニトロフェニルもしくは４−ニトロフェニルであり、かつＮＲ2は、ピペリジニル、ピロリジノ、モルホリノ、ジメチルアミノもしくはジエチルアミノである］のジチオカルバメートを、フルオロホウ酸を用いてジエチルエーテル中で環化させて、ジチアゾリウム塩にすることが記載されている。
【００１３】
J. H. Davies、R.H. DaviesおよびP. Kirbyは、Journal of the Chemical Society [Section C]: Organic (1968), 431-435において、式（３）
【化６】
2015212309.tif 000007
［式中、Ｒ1＝Ｒ2＝ＣＨ3、Ｒ1＝Ｒ2＝Ｃ2Ｈ5、Ｒ1＝エチルもしくはプロピル、かつＲ2＝メチルまたはＲ1＝アリル、かつＲ2＝メチル］のＳ−アルキルチオヒドロキシメートの研究を行った。式３の化合物のｓｙｎ（アルキルチオ）異性体は、ピリジン中のトルエン−ｐ−スルホニルクロリドでの処理において、極めて安定な晶質のトルエン−ｐ−スルホネートとなる。
【００１４】
式
【化７】
2015212309.tif 000008
のＯ−ｐ−トルエンスルホニルオキシムイミノシアノホルマディ（O-p-toluenesulfonyloximinocyanoformadies）の両価性は、Tetrahedron, vol. 28, 1972, pp 2267 to 2283において研究されている。
【００１５】
４−フェニルメチル−Ｏ−トリルスルホニル−２，３−チオモルホリンジオン−２−オキシム、４−フェニルメチル−Ｏ−（フルオロフェニル）スルホニル−２，３−チオモルホリンジオン−２−オキシムおよび４−フェニルメチル−Ｏ−フェニルスルホニル−２，３−チオモルホリンジオン−２−オキシムといった化合物は、Models in Chemistry 131 (3-4), pp. 529-534から公知である。これらの化合物の硬化促進剤としての使用は記載されていない。
【００１６】
４−フェニルメチル−Ｏ−トシル−２，３−チオモルホリンジオン−２−オキシム、４−フェニルメチル−Ｏ−フェニルスルホニル−２，３−チオモルホリンジオン−２−オキシムおよび４−フェニルメチル−Ｏ−（４−フルオロフェニルスルホニル）−２，３−チオモルホリンジオン−２−オキシムといった化合物は、WO 89/05805から公知である。これらの化合物は、胃潰瘍および十二指腸潰瘍に対して有効である。
化合物α−フェニルチオ ３−（２−クロロ−４−トリフルオロメチルフェノキシ）−６−ニトロ−ベンズアルデヒド Ｏ−メチルスルホニルオキシムは、EP 0174046から公知である。その化合物は、不所望な植物成長の抑制に使用できる。
JP10010718は、熱重合開始剤として有機ペルオキシドを含む発色剤と、良好な耐溶剤性を有するカラーフィルタを、ホトリソグラフィープロセス後に、好ましくは１００〜１８０℃でポストベークプロセスを適用することによって製造することを開示している。
【００１７】
JP 2003330184は、着色された感光性の樹脂組成物であって、該樹脂組成物が比較的低温の熱処理に供された後でさえも、高い耐熱性、高い硬度および高い耐溶剤性を有するカラーフィルタを形成可能な組成物を開示している。前記樹脂は、トリハロメチル基を含むオキサジアゾール構造またはトリアジン構造を有する重合開始剤から構成されている。
【００１８】
JP 2003015288は、有機ペルオキシド、ヒドロペルオキシドおよびアゾ化合物などの熱重合開始剤を含む放射感受性組成物であって、プラスチック基材に対して変形もしくは黄変を引き起こさないような低温処理が前記プラスチック基材上でのカラーフィルタの形成に際してかつ該組成物から形成されるカラーフィルタの提供のために採用されるとしても、該プラスチック基材に対して十分な付着性を有するカラーフィルタを形成できる組成物を開示している。前記の放射感受性組成物は、（Ａ）着色剤、（Ｂ）アルカリ可溶性樹脂、（Ｃ）多官能性モノマー、（Ｄ）光重合開始剤および（Ｅ）熱重合開始剤を含有する。
【００１９】
WO 99/01429において、（５−アルキルスルホニルオキシイミノ−５Ｈ−チオフェン−２−イリデン）アセトニトリルおよび５−フェニルスルホニルオキシイミノ−５Ｈ−チオフェン−２−イリデン）アセトニトリルが開示されている。その化合物は、潜在性スルホン酸として使用することができる。
【００２０】
US 6,261,738、WO 02/25376およびWO 2004/074242は、オキシムスルホネートと、電磁化学線および電子線での照射により活性化できる潜在性酸としての前記オキシムスルホネートの使用を記載している。これらの文献は、オキシム炭素原子に窒素結合基または硫黄結合基を有するオキシムスルホネート化合物を記載していない。
【００２１】
US 2008/014675は、ランタニド系触媒の存在下で共役ジエンモノマーを重合して擬リビングポリマーを形成させ、前記擬リビングポリマーと保護されたオキシム化合物とを反応させて、官能化されたポリマーを形成することを記載している。前記の保護されたオキシム化合物は、Ｏ−スルホニルオキシム、例えば１，３−ジメチル−２−イミダゾリジノンＯ−ベンゼンスルホニルオキシムなどのオキシムであってよい。
【００２２】
JP 2004026804は、Ｓ−置換されたオキシムスルホネート、例えば１，２−ビス（ブチルスルホニルオキシミノ）−１，２−ビス（メチルチオ）エタン、１，２−ビス（ベンジルスルホニルオキシミノ）−１，２−ビス（メチルチオ）エタン、
【化８】
2015212309.tif 000009
の、放射感受性樹脂組成物中での光酸生成剤としての使用を教示している。
【先行技術文献】
【特許文献】
【００２３】
【特許文献１】国際公開第８９／０５８０５号公報
【特許文献２】欧州特許出願公開第０  １７４  ０４６号公報
【特許文献３】特開平１０−０１０７１８号公報
【特許文献４】特開２００３−３３０１８４号公報
【特許文献５】特開２００３−０１５２８８号公報
【特許文献６】国際公開第９９／０１４２９号公報
【特許文献７】米国特許第６，２６１，７３８号明細書
【特許文献８】国際公開第０２／２５３７６号公報
【特許文献９】国際公開第２００４／０７４２４２号公報
【特許文献１０】米国特許出願公開第２００８／０１４６７５号公報
【特許文献１１】特開２００４−０２６８０４号公報
【非特許文献】
【００２４】
【非特許文献１】W. Hanefeld et al., Arch. Pharm.(Weinheim）326, 871-874 (1993)
【非特許文献２】W. Hanefeld et al., Liebigs Ann. Chem. 1992, 337-344
【非特許文献３】A. Bezdrik et al., Berichte der deutschen chemischen Gesellschaft, vol. 41 (1), 1908, 227-242
【非特許文献４】N. Baldovini, M. Kitamura and K. Narasaka, Chemistry Letters 2003, vol 32 (6), 548-549
【非特許文献５】M. Kitamura, S. Chiba and K. Narasaka, Bull. Chem. Soc. Jpn, 1063-1070 (2003)
【非特許文献６】K. Akiba, H. Shiraishi and N. Inamoto, Bulletin of the Chemical Society of Japan, vol. 52, pp. 263-264
【非特許文献７】Science of Synthesis (2004), 13, 95-107
【非特許文献８】J. Chem. Soc. Perkin Trans. 1, 1988, 899-906
【非特許文献９】J. Chem. Soc., Chem. Commun., 1985, 1641-2
【非特許文献１０】J. H. Davies, R.H. Davies and P. Kirby, Journal of the Chemical Society [Section C]: Organic (1968), 431-435
【非特許文献１１】Tetrahedron, vol. 28, 1972, pp 2267-2283
【非特許文献１２】Models in Chemistry 131 (3-4), pp. 529-534
【発明の概要】
【発明が解決しようとする課題】
【００２５】
ここで、驚くべきことに、特定のオキシムスルホネートは、ラジカル重合性組成物用の硬化促進剤として使用できることが判明した。ペルオキシドまたはアゾ化合物などの公知の硬化促進剤と比較して、本発明によるオキシムスルホネートは、より高い硬化反応性を示す。
【００２６】
従って、本発明は、良好な硬化性能を有する硬化促進剤を提供する目的を基礎としている。
【課題を解決するための手段】
【００２７】
発明の要旨
第一の態様においては、本発明は、
（ａ）式Ｉ
ＱＡaＢbＣc  （Ｉ）
［式中、
ａは、０、１、２、３、４または６である；
ｂは、０、１、２、３、４または６である；および
ｃは、０、１、２、３、４または６である；
その際、ａ＋ｂ＋ｃの合計は、１、２、３、４または６であり、
Ａは、基
【化９】
2015212309.tif 000010
であり、
Ｂは、基
【化１０】
2015212309.tif 000011
であり、
Ｃは、基
【化１１】
2015212309.tif 000012
であり、
前記式中、
＃は、Ｑへの結合点を示す；
Ｘは、Ｓ、ＳＯ2またはＮＲ14である；
Ｑは、ａが１であり、ｂが０であり、かつｃが０である場合に、基Ｒ1である；
または、
Ｑは、ａが２であり、ｂが０であり、かつｃが０である場合に、二価のリンカーであり、前記リンカーは、Ｌ−Ｃ1〜Ｃ30−アルキレン−Ｌ、Ｌ−Ｃ2〜Ｃ30−アルケニレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−ヘテロアリーレン−Ｌ、Ｌ−Ｃ1〜Ｃ30−アルキレン−Ｌ2−Ｌ、Ｌ−Ｃ2〜Ｃ30−アルケニレン−Ｌ2−Ｌ、Ｌ−Ｃ3〜Ｃ16−シクロアルキレン−Ｌ1−Ｃ3〜Ｃ16−シクロアルキレン−Ｌ、Ｌ−Ｃ3〜Ｃ16−シクロアルキレン−Ｌ1−ヘテロシクロアルキレン−Ｌ、Ｌ−Ｃ3〜Ｃ16−シクロアルキレン−Ｌ1−Ｃ6〜Ｃ20−アリーレン−Ｌ、Ｌ−Ｃ3〜Ｃ16−シクロアルキレン−Ｌ1−ヘテロアリーレン−Ｌ、Ｌ−Ｃ6〜Ｃ20−アリーレン−Ｌ1−Ｃ6〜Ｃ20−アリーレン−Ｌ、Ｌ−Ｃ6〜Ｃ20−アリーレン−Ｌ1−ヘテロアリーレン−Ｌ、Ｌ−ヘテロアリーレン−Ｌ1−ヘテロアリーレン−Ｌ、Ｌ−Ｃ3〜Ｃ16−シクロアルキレン−Ｌ1−Ｌ3−Ｌ1−Ｃ3〜Ｃ16−シクロアルキレン−Ｌ、Ｌ−Ｃ3〜Ｃ16−シクロアルキレン−Ｌ1−Ｌ3−Ｌ1−ヘテロシクロアルキレン−Ｌ、Ｌ−Ｃ3〜Ｃ16−シクロアルキレン−Ｌ1−Ｌ3−Ｌ1−Ｃ6〜Ｃ20−アリーレン−Ｌ、Ｌ−Ｃ3〜Ｃ16−シクロアルキレン−Ｌ1−Ｌ3−Ｌ1−ヘテロアリーレン−Ｌ、Ｌ−Ｃ6〜Ｃ20−アリーレン−Ｌ1−Ｌ3−Ｌ1−Ｃ6〜Ｃ20−アリーレン−Ｌ、Ｌ−Ｃ6〜Ｃ20−アリーレン−Ｌ1−Ｌ3−Ｌ1−ヘテロアリーレン−Ｌ、Ｌ−ヘテロアリーレン−Ｌ1−Ｌ3−Ｌ1−ヘテロアリーレン−Ｌから選択され、その際、
それぞれのアルキレンおよびそれぞれのアルケニレンは、１もしくはそれより多くの同一もしくは異なる非隣接の基Ｌ4によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびそれぞれのヘテロアリーレンは、１もしくはそれより多くの同一もしくは異なる基ＲQcを有してよく、
Ｌは、互いに独立して、単結合、Ｃ（Ｓ）Ｏ、Ｃ（Ｓ）ＮＲ12から選択される；
Ｌ1は、互いに独立して、単結合、Ｏ、Ｓ、ＮＲ14、ＣＯ、ＯＣ（Ｏ）、Ｃ（Ｏ）Ｏ、Ｃ（Ｓ）Ｏ、ＯＣ（Ｓ）、Ｃ（Ｏ）ＮＲ10、ＮＲ10Ｃ（Ｏ）、Ｃ（Ｓ）ＮＲ12、ＮＲ12Ｃ（Ｓ）またはＮＲ10ＳＯ2である；
Ｌ2は、Ｃ3〜Ｃ20−シクロアルキレン、ヘテロシクロアルキレン、Ｃ6〜Ｃ20−アリーレンまたはヘテロアリーレンであり、その際、
シクロアルキレンおよびヘテロシクロアルキレンは、１もしくはそれより多くのＣＯによって中断されていてよく、かつ／または１もしくはそれより多くの同一もしくは異なる基ＲL2bによって置換されていてよく、
アリーレンおよびヘテロアリーレンは、１もしくはそれより多くの同一もしくは異なる基ＲL2cによって置換されていてよく、その際、
ＲL2bは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11またはフェニルから選択される；
ＲL2cは、ＲL2bについて示した意味の一つを有する；
Ｌ3は、Ｃ1〜Ｃ30−アルキレン、Ｃ2〜Ｃ30−アルケニレン、Ｃ3〜Ｃ20−シクロアルキレン、ヘテロシクロアルキレン、Ｃ6〜Ｃ20−アリーレンおよびヘテロアリーレンから選択され、その際、
アルキレンおよびアルケニレンは、１もしくはそれより多くの同一もしくは異なるＯ、Ｓ、ＮＲ6およびＣＯによって中断されていてよく、かつ／または１もしくはそれより多くの同一もしくは異なる基ＲL3aを有してよく、
シクロアルキレンおよびヘテロシクロアルキレンは、１もしくはそれより多くのＣＯによって中断されていてよく、かつ／または１もしくはそれより多くの同一もしくは異なる基ＲL3bによって置換されていてよく、
アリーレンおよびヘテロアリーレンは、１もしくはそれより多くの同一もしくは異なる基ＲL3cによって置換されていてよく、その式中、
ＲL3aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ3〜Ｃ10−シクロアルキル、ヘテロシクリル、ヘテロアリール、フェニルおよびナフチルから選択され、その際、前記の最後に挙げた５つの基は、１もしくはそれより多くの同一もしくは異なる基Ｒ3aaによって置換されていてよく、そのＲ3aaは、ＲL2bについて示した意味の一つを有する；
ＲL3bは、ＲL2bについて示した意味の一つを有する；
ＲL3cは、ＲL2cについて示した意味の一つを有する；
Ｌ4は、互いに独立して、Ｏ、Ｓ、ＮＲ6、ＣＯ、Ｃ（Ｏ）Ｏ、ＯＣ（Ｏ）、Ｃ（Ｏ）ＮＲ10、ＮＲ10Ｃ（Ｏ）、Ｃ（Ｓ）ＮＲ12、ＮＲ12Ｃ（Ｓ）、ＮＲ10ＳＯ2、Ｃ3〜Ｃ20−シクロアルキレン、ヘテロシクロアルキレン、Ｃ6〜Ｃ20−アリーレンおよびヘテロアリーレンから選択され、その際、
シクロアルキレンおよびヘテロシクロアルキレンは、１もしくはそれより多くのＣＯによって中断されていてよく、かつ／または１もしくはそれより多くの同一もしくは異なる基ＲL4bによって置換されていてよく、
アリーレンおよびヘテロアリーレンは、１もしくはそれより多くの同一もしくは異なる基ＲL4cによって置換されていてよく、その際、
ＲL4bは、ＲL2bについて示した意味の一つを有する；および
ＲL4cは、ＲL2cについて示した意味の一つを有する；
ＲQaは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくは２つのＣＯ基によって中断されていてよいＣ3〜Ｃ10−シクロアルキル、１もしくは２つのＣＯ基によって中断されていてよいヘテロシクリル、ヘテロアリール、フェニルおよびナフチルから選択され、その際、前記の最後に挙げた５つの基は、１もしくはそれより多くの同一もしくは異なる基ＲQaaによって置換されていてよく、そのＲQaaは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
ＲQbは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリール、フェニルおよびナフチルから選択され、その際、前記の最後に挙げた３つの基は、１もしくはそれより多くの同一もしくは異なる基ＲQbaによって置換されていてよく、そのＲQbaは、ＲQaaについて示した意味の一つを有する；
ＲQcは、互いに独立して、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、Ｃ3〜Ｃ10−シクロアルキルおよびヘテロシクリルから選択され、その際、前記の最後に挙げた２つの基において、１もしくは２つのＣＨ2基は、ＣＯによって置き換えられてよい；
Ｑは、ｂが２であり、ａが０であり、かつｃが０である場合に、二価のリンカーであり、前記リンカーは、Ｌ5−Ｃ1〜Ｃ30−アルキレン−Ｌ5、Ｌ5−Ｃ2〜Ｃ30−アルケニレン−Ｌ5、Ｌ5−Ｃ3〜Ｃ16−シクロアルキレン−Ｌ5、Ｌ5−ヘテロシクロアルキレン−Ｌ5、Ｌ5−Ｃ6〜Ｃ20−アリーレン−Ｌ5、Ｌ5−ヘテロアリーレン−Ｌ5、Ｌ5−Ｃ1〜Ｃ30−アルキレン−Ｌ6−Ｌ5、Ｌ5−Ｃ2〜Ｃ30−アルケニレン−Ｌ6−Ｌ5、Ｌ5−Ｃ3〜Ｃ16−シクロアルキレン−Ｌ7−Ｃ3〜Ｃ16−シクロアルキレン−Ｌ5、Ｌ5−Ｃ3〜Ｃ16−シクロアルキレン−Ｌ7−ヘテロシクロアルキレン−Ｌ5、Ｌ5−Ｃ3〜Ｃ16−シクロアルキレン−Ｌ7−Ｃ6〜Ｃ20−アリーレン−Ｌ5、Ｌ5−Ｃ3〜Ｃ16−シクロアルキレン−Ｌ7−ヘテロアリーレン−Ｌ5、Ｌ5−Ｃ6〜Ｃ20−アリーレン−Ｌ7−Ｃ6〜Ｃ20−アリーレン−Ｌ5、Ｌ5−Ｃ6〜Ｃ20−アリーレン−Ｌ7−ヘテロアリーレン−Ｌ5、Ｌ5−ヘテロアリーレン−Ｌ7−ヘテロアリーレン−Ｌ5、Ｌ5−Ｃ3〜Ｃ16−シクロアルキレン−Ｌ7−Ｌ8−Ｌ7−Ｃ3〜Ｃ16−シクロアルキレン−Ｌ5、Ｌ5−Ｃ3〜Ｃ16−シクロアルキレン−Ｌ7−Ｌ8−Ｌ7−ヘテロシクロアルキレン−Ｌ5、Ｌ5−Ｃ3〜Ｃ16−シクロアルキレン−Ｌ7−Ｌ8−Ｌ7−Ｃ6〜Ｃ20−アリーレン−Ｌ5、Ｌ5−Ｃ3〜Ｃ16−シクロアルキレン−Ｌ7−Ｌ8−Ｌ7−ヘテロアリーレン−Ｌ5、Ｌ5−Ｃ6〜Ｃ20−アリーレン−Ｌ7−Ｌ8−Ｌ7−Ｃ6〜Ｃ20−アリーレン−Ｌ5、Ｌ5−Ｃ6〜Ｃ20−アリーレン−Ｌ7−Ｌ8−Ｌ7−ヘテロアリーレン−Ｌ5、Ｌ5−ヘテロアリーレン−Ｌ7−Ｌ8−Ｌ7−ヘテロアリーレン−Ｌ5から選択され、その際、
それぞれのアルキレンおよびそれぞれのアルケニレンは、１もしくはそれより多くの同一もしくは異なる基Ｌ9によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ5は、互いに独立して、単結合、Ｓ、Ｏ、ＮＲ6、ＣＯ、Ｃ（Ｏ）Ｏ、ＯＣ（Ｏ）、ＮＲ10ＣＯまたはＣＯＮＲ10である；
Ｌ6は、Ｌ2について示した意味の一つを有する；
Ｌ7は、Ｌ1について示した意味の一つを有する；
Ｌ8は、Ｌ3について示した意味の一つを有する；
Ｌ9は、Ｌ4について示した意味の一つを有する；
または、
Ｑは、ｃが２であり、ａが０であり、かつｂが０である場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、ａ＋ｂ＋ｃの合計が２ある場合に、二価のリンカーであり、前記リンカーは、Ｃ1〜Ｃ30−アルキレン、Ｃ2〜Ｃ30−アルケニレン、Ｃ3〜Ｃ16−シクロアルキレン、ヘテロシクロアルキレン、Ｃ6〜Ｃ20−アリーレン、ヘテロアリーレン、Ｃ1〜Ｃ30−アルキレン−Ｌ10、Ｃ2〜Ｃ30−アルケニレン−Ｌ10、Ｃ3〜Ｃ16−シクロアルキレン−Ｌ11−Ｃ3〜Ｃ16−シクロアルキレン、Ｃ3〜Ｃ16−シクロアルキレン−Ｌ11−ヘテロシクロアルキレン、Ｃ3〜Ｃ16−シクロアルキレン−Ｌ11−Ｃ6〜Ｃ20−アリーレン、Ｃ3〜Ｃ16−シクロアルキレン−Ｌ11−ヘテロアリーレン、Ｃ6〜Ｃ20−アリーレン−Ｌ11−Ｃ6〜Ｃ20−アリーレン、Ｃ6〜Ｃ20−アリーレン−Ｌ11−ヘテロアリーレン、ヘテロアリーレン−Ｌ11−ヘテロアリーレン、Ｃ3〜Ｃ16−シクロアルキレン−Ｌ11−Ｌ12−Ｌ11−Ｃ3〜Ｃ16−シクロアルキレン、Ｃ3〜Ｃ16−シクロアルキレン−Ｌ11−Ｌ12−Ｌ11−Ｃ6〜Ｃ20−アリーレン、Ｃ3〜Ｃ16−シクロアルキレン−Ｌ11−Ｌ12−Ｌ11−ヘテロシクロアルキレン、Ｃ3〜Ｃ16−シクロアルキレン−Ｌ11−Ｌ12−Ｌ11−ヘテロアリーレン、Ｃ6〜Ｃ20−アリーレン−Ｌ11−Ｌ12−Ｌ11−Ｃ6〜Ｃ20−アリーレン、Ｃ6〜Ｃ20−アリーレン−Ｌ11−Ｌ12−Ｌ11−ヘテロアリーレン、ヘテロアリーレン−Ｌ11−Ｌ12−Ｌ11−ヘテロアリーレンから選択され、その際、
それぞれのアルキレンおよびそれぞれのアルケニレンは、１もしくはそれより多くの同一もしくは異なる基Ｌ13によって中断されていてよく、かつ／または１もしくはそれより多くの同一もしくは異なる基ＲQaを有してよく、
それぞれのシクロアルキレンおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアリーレンおよびヘテロアリーレンは、１もしくはそれより多くの同一もしくは異なる基ＲQcを有してよく、その際、
Ｌ10は、Ｌ2について示した意味の一つを有する；
Ｌ11は、Ｌ1について示した意味の一つを有する；
Ｌ12は、Ｌ3について示した意味の一つを有する；
Ｌ13は、Ｌ4について示した意味の一つを有する；
または、
Ｑは、ａ＋ｂ＋ｃの合計が３である場合に、三価のリンカーであり、前記リンカーは、Ｃ1〜Ｃ30−アルカントリイル、Ｃ2〜Ｃ30−アルケントリイル、Ｃ3〜Ｃ16−シクロアルカントリイル、ヘテロシクロアルカントリイル、Ｃ6〜Ｃ20−アレーントリイル、ヘテロアレーントリイル、Ｃ1〜Ｃ30−アルカントリイル−Ｌ14−Ｌ15、Ｃ2〜Ｃ30−アルケントリイル−Ｌ14−Ｌ15、Ｃ1〜Ｃ30−アルキレン−Ｌ14−Ｌ16、Ｃ2〜Ｃ30−アルケントリイル−Ｌ14−Ｌ15、Ｃ2〜Ｃ30−アルケニレン−Ｌ14−Ｌ16、Ｃ3〜Ｃ16−シクロアルカントリイル−Ｌ14−Ｌ11−Ｃ3〜Ｃ16−シクロアルキレン、Ｃ3〜Ｃ16−シクロアルカントリイル−Ｌ14−Ｌ15−Ｃ6〜Ｃ20−アリーレン、Ｃ6〜Ｃ20−アレーントリイル−Ｌ14−Ｌ15−Ｃ6〜Ｃ20−アリーレンおよびＣ6〜Ｃ20−アリーレン−Ｌ14−Ｌ15−Ｃ3〜Ｃ16−シクロアルカントリイルから選択され、その際、
それぞれのアルカントリイル、それぞれのアルキレン、それぞれのアルケントリイルおよびそれぞれのアルケニレンは、１もしくはそれより多くの同一もしくは異なる基Ｌ17によって中断されていてよく、かつ／または１もしくはそれより多くの同一もしくは異なる基ＲQaを有してよく、
それぞれのシクロアルカントリイル、それぞれのシクロアルキレン、それぞれのヘテロシクロアルカントリイルおよびそれぞれのヘテロシクロアルキレンは、１もしくはそれより多くのＣＯ基によって中断されていてよく、かつ／または１もしくはそれより多くの同一もしくは異なる基ＲQbを有してよく、
それぞれのアレーントリイル、それぞれのアリーレン、それぞれのヘテロアレーントリイルおよびそれぞれのヘテロアリーレンは、１もしくはそれより多くの同一もしくは異なる基ＲQcを有してよく、その際、
Ｌ14は、Ｌ1について示した意味の一つを有する；
Ｌ15は、Ｌ2について示した意味の一つを有する；
Ｌ16は、Ｃ6〜Ｃ20−アレーントリイル、ヘテロアレーントリイル、Ｃ3〜Ｃ20−シクロアルカントリイルおよびヘテロシクロアルカントリイルであり、その際、
そのシクロアルカントリイルおよびヘテロシクロアルカントリイルは、１もしくはそれより多くのＣＯによって中断されていてよく、かつ／または１もしくはそれより多くの同一もしくは異なる基ＲL16bによって置換されていてよく、
そのアレーントリイルおよびヘテロアレーントリイルは、１もしくはそれより多くの同一もしくは異なる基ＲL16cによって置換されていてよく、その際、
ＲL16bは、ＲL2bについて示した意味の一つを有する；
ＲL16cは、ＲL2cについて示した意味の一つを有する；
Ｌ17は、Ｌ4について示した意味の一つを有する；
Ｑは、ａ＋ｂ＋ｃの合計が４である場合に、四価のリンカーであり、前記リンカーは、Ｃ1〜Ｃ30−アルカンテトライルから選択され、前記アルカンテトライルは、１もしくはそれより多くの同一もしくは異なる基Ｌ18によって中断されていてよく、かつ／または１もしくはそれより多くの同一もしくは異なる基ＲQaを有してよく、その際、
Ｌ18は、Ｌ17について示した意味の一つを有する；
Ｑは、ａ＋ｂ＋ｃの合計が６である場合に、六価のリンカーであり、前記リンカーは、Ｃ2〜Ｃ30−アルカンヘキサイルから選択され、前記アルカンヘキサイルは、１もしくはそれより多くの同一もしくは異なる基Ｌ19によって中断されていてよく、かつ／または１もしくはそれより多くの同一もしくは異なる基ＲQaを有してよく、その際、
Ｌ19は、Ｌ17について示した意味の一つを有する；
Ｒ1は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ3〜Ｃ20−シクロアルカノイル、Ｃ2〜Ｃ20−アルケノイル、Ｃ6〜Ｃ20−アロイル、ＣＳＮＲ12Ｒ13、Ｃ（Ｏ）ＯＲ9またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ1aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ1bを有してよく、
Ｃ6〜Ｃ20−アリールおよびヘテロアリールは、１もしくはそれより多くの同一もしくは異なる基Ｒ1cを有してよく、
Ｃ1〜Ｃ20−アルカノイルおよびＣ2〜Ｃ20−アルケノイルは、１もしくはそれより多くの同一もしくは異なる基Ｒ1aを有してよく、
Ｃ3〜Ｃ20−シクロアルカノイルは、１もしくはそれより多くの同一もしくは異なる基Ｒ1bを有してよく、
Ｃ6〜Ｃ20−アロイルは、１もしくはそれより多くの同一もしくは異なる基Ｒ1dを有してよく、その際、
Ｒ1aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ1aaを有してよく、その際、
Ｒ1aaは、互いに独立して、Ｃ1〜Ｃ12−アルキル、ＣＯ、Ｏ、Ｓ、Ｃ（Ｏ）Ｏ、ＯＣ（Ｏ）、Ｃ（Ｏ）ＳおよびＳＣ（Ｏ）から選択される１もしくはそれより多くの基によって中断されていてよいＣ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ1bは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ヒドロキシアルキル、Ｃ1〜Ｃ12−ハロアルキル、Ｃ2〜Ｃ12−アルケニル、ヘテロアリールおよびＣ6〜Ｃ10−アリールから選択され、その際、前記の最後に挙げた２つの基は、１もしくはそれより多くの同一もしくは異なる基Ｒ1baを有してよく、そのＲ1baは、Ｒ1aaについて示した意味の一つを有する；
Ｒ1cは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11、フェニル、ヘテロアリール、ヘテロシクリルおよびＣ3〜Ｃ10−シクロアルキルから選択され、その際、前記の最後に挙げた２つの基は、１もしくは２つのＣ＝Ｏ基によって中断されていてよく、かつフェニル、ヘテロアリール、ヘテロシクリルおよびＣ3〜Ｃ10−シクロアルキルは、１もしくはそれより多くの同一もしくは異なる基Ｒ1caを有してよく、そのＲ1caは、Ｒ1aaについて示した意味の一つを有する；
Ｒ1dは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、Ｃ6〜Ｃ10−アリールおよびヘテロアリールから選択され、その際、前記の最後に挙げた４つの基は、１もしくはそれより多くの基Ｒ1daを有してよく、そのＲ1daは、Ｒ1aaについて示した意味の一つを有する；
または、
ｂが２、３、４または６であり、かつ／またはｃが２、３、４または６である場合に、２つの基Ｒ1は、一緒になって、二価の橋かけ基であってその両端の結合の間に１〜２０個の原子を有する橋かけ基であってよく、
または
ｂが２、３、４または６である場合に、少なくとも１つの基−Ｘ−Ｒ1は、Ｑの炭素原子もしくは窒素原子へと、二価の橋かけ基であってその両端の結合の間に１〜１０個の原子を有する橋かけ基を介して結合されていてよく、
Ｒ2は、水素、ＳＲ4、ＯＲ5、ＮＲ1Ｒ14、ＣＯＲ8、ＳＯ2Ｒ4、ＣＯＯＲ9、ＣＯＮＲ10Ｒ11、ＳＯ2ＮＲ10Ｒ11、ＰＯ（ＯＲ9）2、ＣＮ、Ｃ1〜Ｃ16−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイルまたは基Ｅであり、その際、
Ｃ1〜Ｃ16−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ2bを有してよく、
Ｃ6〜Ｃ20−アリールおよびヘテロアリールは、１もしくはそれより多くの同一もしくは異なる基Ｒ2cを有してよく、
Ｃ1〜Ｃ20−アルカノイルおよびＣ2〜Ｃ20−アルケノイルは、１もしくはそれより多くの同一もしくは異なる基Ｒ2aを有してよく、
Ｃ3〜Ｃ20−シクロアルカノイルは、１もしくはそれより多くの同一もしくは異なる基Ｒ2bを有してよく、
Ｃ6〜Ｃ20−アロイルは、１もしくはそれより多くの同一もしくは異なる基Ｒ2dを有してよく、その際、
Ｒ2aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ2aaを有してよく、そのＲ2aaは、互いに独立して、Ｃ1〜Ｃ12−アルキル、ＣＯ、Ｏ、Ｓ、Ｃ（Ｏ）Ｏ、ＯＣ（Ｏ）、Ｃ（Ｏ）ＳおよびＳＣ（Ｏ）から選択される１もしくはそれより多くの基によって中断されていてよいＣ1〜Ｃ12−アルキル、Ｃ1〜Ｃ12−ハロアルキル、Ｃ1〜Ｃ12−ヒドロキシアルキル、Ｃ2〜Ｃ12−アルケニル、フェニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される；
Ｒ2bは、Ｒ1bについて示した意味の一つを有する；
Ｒ2cは、Ｒ1cについて示した意味の一つを有する；
Ｒ2dは、Ｒ1dについて示した意味の一つを有する；
Ｅは、
【化１２】
2015212309.tif 000013
から選択され、前記式中、
＃は、分子の残部への結合点である；
ｄは、０、１、２、３または４である；
ｅは、０、１または２である；
ｆは、０、１または２である；
ｇは、０、１、２、３または４である；
Ｒ2eは、Ｒ2cについて示した意味の一つを有する；
Ｒ2fは、Ｃ1〜Ｃ20−アルキレン−ＣＯＯ-、Ｃ2〜Ｃ20−アルケニレン−ＣＯＯ-、Ｃ2〜Ｃ20−アルキニレン−ＣＯＯ-、Ｃ3〜Ｃ20−シクロアルキレン−ＣＯＯ-、ヘテロシクロアルキレン−ＣＯＯ-、Ｃ6〜Ｃ20−アリーレン−ＣＯＯ-、ヘテロアリーレン−ＣＯＯ-、Ｃ1〜Ｃ20−アルキレン−Ｓ（Ｏ2）Ｏ-、Ｃ2〜Ｃ20−アルケニレン−Ｓ（Ｏ2）Ｏ-、Ｃ2〜Ｃ20−アルキニレン−Ｓ（Ｏ2）Ｏ-、Ｃ3〜Ｃ20−シクロアルキレン−Ｓ（Ｏ2）Ｏ-、ヘテロシクロアルキレン−Ｓ（Ｏ2）Ｏ-、Ｃ6〜Ｃ20−アリーレン−Ｓ（Ｏ2）Ｏ-、ヘテロアリーレン−Ｓ（Ｏ2）Ｏ-、Ｃ1〜Ｃ20−アルキレン−ＯＳ（Ｏ2）Ｏ-、Ｃ2〜Ｃ20−アルケニレン−ＯＳ（Ｏ2）Ｏ-、Ｃ2〜Ｃ20−アルキニレン−ＯＳ（Ｏ2）Ｏ-、Ｃ3〜Ｃ20−シクロアルキレン−ＯＳ（Ｏ2）Ｏ-、ヘテロシクロアルキレン−ＯＳ（Ｏ2）Ｏ-、Ｃ6〜Ｃ20−アリーレン−ＯＳ（Ｏ2）Ｏ-またはヘテロアリーレン−ＯＳ（Ｏ2）Ｏ-であり、その際、
それぞれのアルキレン、それぞれのアルケニレンおよびそれぞれのアルキニレンは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ2aを有してよく、
それぞれのシクロアルキレンおよびそれぞれのヘテロシクロアルキレンは、１もしくは２つの基ＣＯによって中断されていてよく、かつ／または１もしくはそれより多くの同一もしくは異なる基Ｒ2bを有してよく、
それぞれのアリーレンおよびそれぞれのヘテロアリーレンは、１もしくはそれより多くの基Ｒ2cを有してよく、
Ａｎ-は、Ｃｌ-、Ｂｒ-、Ｉ-、ＳＣＮ-、ＢＦ4-、ＰＦ6-、ＣｌＯ4-、ＳｂＦ6-、ＡｓＦ6-、Ｃ1〜Ｃ20−アルキル−ＣＯＯ-、Ｃ1〜Ｃ20−アルキル−Ｓ（Ｏ）2Ｏ-、Ｃ1〜Ｃ20−アルキル−ＯＳ（Ｏ）2Ｏ-、Ｃ6〜Ｃ20−アリール−ＣＯＯ-、Ｃ6〜Ｃ20−アリール−Ｓ（Ｏ）2Ｏ-またはＣ6〜Ｃ20−アリール−ＯＳ（Ｏ）2Ｏ-であり、その際、前記の最後に挙げた３つの基のアリール部は、１、２、３または４個の同一もしくは異なるＣ1〜Ｃ20−アルキルによって置換されていてよい；
または、
−Ｒ2は、−Ｘ−Ｒ1と一緒になって、Ｘ−（Ｃ1〜Ｃ20−アルキレン）−Ｙ、Ｘ−（Ｃ2〜Ｃ20−アルケニレン）−Ｙ、Ｘ−（Ｃ3〜Ｃ20−シクロアルキレン）−Ｙ、Ｘ−（ヘテロシクロアルキレン）−Ｙ、Ｘ−（ｏ−フェニレン）−Ｙ、Ｘ−（ｏ−キシレン）−Ｙ、Ｘ−（ｏ−フェニレン−Ｃ1〜Ｃ12−アルキレン）−Ｙ、Ｘ−（Ｃ1〜Ｃ12−アルキレン−ｏ−フェニレン）−Ｙ、Ｘ−（Ｏ−Ｃ1〜Ｃ20−アルキレン）−Ｙ、Ｘ−（Ｓ−Ｃ1〜Ｃ20−アルキレン）−ＹまたはＸ−（Ｎ（Ｒ6）−Ｃ1〜Ｃ20−アルキレン）−Ｙであってよく、その際、Ｙは、Ｘを有するオキシム炭素原子に結合され、その際、
それぞれのアルキレンおよびアルケニレンは、１もしくはそれより多くの同一または異なる、Ｏ、Ｓ、ＮＲ6およびＣＯから選択される基を有してよく、かつ／または１もしくはそれより多くの基Ｒ2gによって置換されていてよく、
シクロアルキレンおよびヘテロシクロアルキレンは、１もしくはそれより多くの基ＣＯによって中断されていてよく、かつ／または１もしくはそれより多くの同一もしくは異なる基Ｒ2hによって任意に置換されていてよく、
それぞれのフェニレンおよびｏ−キシリレンのフェニレン部は、１もしくはそれより多くの同一もしくは異なる基Ｒ2hによって置換されていてよく、その際、
Ｙは、Ｏ、Ｓ、ＮＲ14、ＣＯ、ＳＣ（Ｏ）、ＯＣ（Ｏ）、Ｃ（Ｏ）Ｏ、ＮＲ10Ｃ（Ｏ）、Ｃ（Ｏ）ＮＲ10、ＮＲ10ＳＯ2または単結合である；
Ｒ2gは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、ヘテロアリールおよびＣ6〜Ｃ10−アリールから選択され、その際、前記の最後に挙げた２つの基は、１もしくはそれより多くの基Ｒ2gaを有してよく、そのＲ2gaは、フェノキシであるか、またはＲ1aaについて示した意味の一つを有する；
Ｒ2hは、互いに独立して、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ1〜Ｃ12−アルキル、Ｃ1〜Ｃ12−ハロアルキル、ヘテロアリールおよびＣ6〜Ｃ10−アリールから選択され、その際、前記の最後に挙げた２つの基は、１もしくはそれより多くの基Ｒ2haを有してよく、そのＲ2haは、Ｒ1aaについて示した意味の一つを有する；
または、
ＸがＳである場合に、−Ｒ2は、−Ｓ−Ｒ1と一緒になって、Ｓ−Ｃ（Ｓ）−ＮＲ12−Ｃ（Ｏ）またはＳ−Ｃ（＝ＮＯＲ15）−Ｃ（Ｏ）−ＮＲ12−Ｃ（Ｏ）であってよく、その際、Ｒ15は、水素またはフェニルスルホニルであり、その際、フェニル部は、Ｃ1〜Ｃ4−アルキルもしくはＣ1〜Ｃ4−アルコキシによって置換されていてよく、
または、
ａが２、３、４または６であり、かつ／またはｃが２、３、４または６である場合に、２つの基Ｒ2は、一緒になって、二価の橋かけ基であってその両端の結合の間に１〜２０個の原子を有する橋かけ基であってよい；
Ｒ3は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリールまたはヘテロアリールであり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ3aを有してよく、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ3bを有してよく、
Ｃ6〜Ｃ20−アリールおよびヘテロアリールは、１もしくはそれより多くの同一もしくは異なる基Ｒ3cを有してよく、その際、
Ｒ3aは、Ｒ2aについて示した意味の一つを有する；
Ｒ3bは、Ｒ1bについて示した意味の一つを有する；
Ｒ3cは、Ｒ1cについて示した意味の一つを有する；
または、
−Ｘ−Ｒ1およびＲ3は、一緒になって、Ｘ−（Ｃ1〜Ｃ20−アルキレン）−Ｚ、Ｘ−（Ｃ2〜Ｃ20−アルケニレン）−Ｚ、Ｘ−（Ｃ3〜Ｃ20−シクロアルキレン）−Ｚ、Ｘ−（ヘテロシクロアルキレン）−Ｚ、Ｘ−（ｏ−フェニレン）−Ｚ、Ｘ−（ｏ−キシリレン）−Ｚ、Ｘ−（Ｃ0〜Ｃ12−アルキレン−ヘテロアリーレン−Ｃ0〜Ｃ12−アルキレン）−Ｚ、Ｘ−（ｏ−フェニレン−Ｃ1〜Ｃ12−アルキレン）−Ｚ、Ｘ−（Ｃ1〜Ｃ12−アルキレン−ｏ−フェニレン）−ＺおよびＳ−Ｃ（Ｓ）−ＮＲ12−Ｃ（Ｏ）から選択される二価の基を形成してよく、その際、
Ｚは、スルホネート基の硫黄原子に結合され、その際、
それぞれのアルキレンおよびそれぞれのアルケニレンは、１もしくはそれより多くの同一もしくは異なる、Ｏ、Ｓ、ＮＲ6およびＣＯから選択される基によって中断されていてよく、かつ／または１もしくはそれより多くの基Ｒ3gによって置換されていてよく、
それぞれのシクロアルキレンおよびそれぞれのヘテロシクロアルキレンは、１もしくはそれより多くの基ＣＯによって中断されていてよく、かつ／または１もしくはそれより多くの同一もしくは異なる基Ｒ3hによって任意に置換されていてよく、
それぞれのフェニレンおよびｏ−キシリレンのフェニレン部は、１もしくはそれより多くの同一もしくは異なる基Ｒ3hによって置換されていてよく、その際、
Ｒ3gは、Ｒ2gについて示した意味の一つを有する；
Ｒ3hは、Ｒ2hについて示した意味の一つを有する；および
Ｚは、Ｏ、Ｓ、ＮＲ14、ＣＯ、ＯＣ（Ｏ）、ＳＣ（Ｏ）、Ｃ（Ｏ）Ｏ、ＮＲ10Ｃ（Ｏ）、Ｃ（Ｏ）ＮＲ10、ＮＲ10（ＳＯ2）または単結合である；
Ｒ4は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ4aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ4cによって置換されていてよい）、
ＳＲ4が結合されているフェニル環と単結合、Ｃ1〜Ｃ4−アルキレン、Ｏ、Ｓ、ＮＲ6もしくはＣＯを介して５員環もしくは６員環を形成するフェニル、または
ＳＲ4が結合されているフェニル環と単結合、Ｃ1〜Ｃ4−アルキレン、Ｏ、Ｓ、ＮＲ6もしくはＣＯを介して５員環もしくは６員環を形成するナフチル
から選択され、その際、
Ｒ4aは、互いに独立して、Ｆ、Ｃｌ、Ｂｒ、Ｉ、Ｃ3〜Ｃ10−シクロアルキル、ヘテロシクリル、フェニル、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ8−アルキル）、Ｏ（ＣＯ）−（Ｃ1〜Ｃ8−アルキル）、Ｏ（ＣＯ）−フェニル、（ＣＯ）ＯＨおよび（ＣＯ）Ｏ（Ｃ1〜Ｃ8−アルキル）から選択される；
Ｒ4cは、互いに独立して、Ｆ、Ｃｌ、Ｂｒ、Ｉ、Ｃ1〜Ｃ12−アルキル、Ｃ1〜Ｃ12−ハロアルキル、Ｃ1〜Ｃ12−アルコキシ、フェニル−Ｃ1〜Ｃ3−アルコキシ、フェノキシ、Ｃ1〜Ｃ12−アルキルスルファニル、フェニルスルファニル、−（ＣＯ）Ｏ（Ｃ1〜Ｃ8−アルキル）、（ＣＯ）Ｎ（Ｃ1〜Ｃ8−アルキル）2およびフェニルから選択される；
Ｒ5は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしく２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ5aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）mＨ［式中、ｍは、１〜２０である］、
−（ＣＨ2ＣＨ2Ｏ）n（ＣＯ）−（Ｃ1〜Ｃ8−アルキル）［式中、ｎは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、−Ｏ−および−Ｓ−から選択される基によって中断されており、かつ１もしくはそれより多くの同一もしくは異なる、ヒドロキシアミニレン（＝Ｎ−ＯＨ）、Ｆ、Ｃｌ、Ｂｒ、Ｉ、ＯＨおよびＣ1〜Ｃ6−アルコキシから選択される基によって置換されていてよい、Ｃ2〜Ｃ8−アルカノイル、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ5cによって置換されていてよい）、
ＯＲ5が結合されているフェニル環と単結合、Ｃ1〜Ｃ4−アルキレン、Ｏ、Ｓ、ＮＲ6もしくはＣＯを介して５員環もしくは６員環を形成するフェニル、または
ＯＲ5が結合されているフェニル環と単結合、Ｃ1〜Ｃ4−アルキレン、Ｏ、Ｓ、ＮＲ6もしくはＣＯを介して５員環もしくは６員環を形成するナフチル
から選択され、その際、
Ｒ5aは、Ｒ4aについて示した意味の一つを有する；
Ｒ5cは、Ｒ4cについて示した意味の一つを有する；
Ｒ6、Ｒ10およびＲ12は、互いに独立して、水素、ＯＲ5、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくは２つのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ6aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）oＨ［式中、ｏは、１〜２０である］、
−（ＣＨ2ＣＨ2Ｏ）p（ＣＯ）−（Ｃ1〜Ｃ8−アルキル）［式中、ｐは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ6cによって置換されていてよい）、
Ｒ6aは、Ｒ4aについて示した意味の一つを有する；
Ｒ6cは、Ｒ4cについて示した意味の一つを有する；
または、
２つの基Ｒ6は、一緒になって、二価の橋かけ基であってその両端の結合の間に１〜２０個の原子を有する橋かけ基であってよい；
または、
２つの基Ｒ10は、一緒になって、二価の橋かけ基であってその両端の結合の間に１〜２０個の原子を有する橋かけ基であってよい；
または、
２つの基Ｒ12は、一緒になって、二価の橋かけ基であってその両端の結合の間に１〜２０個の原子を有する橋かけ基であってよい；
Ｒ7、Ｒ11およびＲ13は、互いに独立して、ＯＲ5、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基において、１もしくは２つのＣＨ2基は、Ｃ＝Ｏ基によって置き換えられてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ7aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）qＨ［式中、ｑは、１〜２０である］、
−（ＣＨ2ＣＨ2Ｏ）r（ＣＯ）−（Ｃ1〜Ｃ8−アルキル）［式中、ｒは、１〜２０である］、
Ｃ2〜Ｃ8−アルカノイル、Ｃ3〜Ｃ6−アルケノイル（前記の最後に挙げた２つの基は、１もしくはそれより多くの同一もしくは異なる、Ｆ、Ｃｌ、Ｂｒ、Ｉ、ＯＨもしくはＣ1〜Ｃ6−アルコキシから選択される基によって置換されていてよい）、
１もしくはそれより多くの同一もしくは異なる、Ｆ、Ｃｌ、Ｂｒ、Ｉ、Ｃ1〜Ｃ6−アルキル、−ＯＨもしくはＣ1〜Ｃ6−アルコキシから選択される基によって置換されていてよい、ベンゾイル、
フェニルおよびナフチル（前記の最後に挙げた２つの基は、１もしくはそれより多くの同一もしくは異なる基Ｒ7cによって置換されていてよい）、
Ｒ7aは、Ｒ4aについて示した意味の一つを有する；
Ｒ7cは、Ｒ4cについて示した意味の一つを有する；
または、
Ｒ6またはＲ7は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
または、
Ｒ10またはＲ11は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
または、
Ｒ12またはＲ13は、それらが結合される窒素原子と一緒になって、飽和の５員、６員もしくは７員の窒素複素環を形成し、前記環は、更に、ＣＯ、Ｏ、ＳおよびＮ（Ｃ1〜Ｃ8−アルキル）からなる群から選択される更なるヘテロ原子もしくはヘテロ原子基を環員として有してよく、かつ１、２、３もしくは４つのＣ1〜Ｃ4−アルキルを有してよい；
Ｒ8は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ8aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）sＨ［式中、ｓは、１〜２０である］、
−（ＣＨ2ＣＨ2Ｏ）t（ＣＯ）−（Ｃ1〜Ｃ8−アルキル）［式中、ｔは、１〜２０である］、
Ｃ6〜Ｃ20−アリールおよびヘテロアリール（前記の最後に挙げた２つの基は、１もしくはそれより多くの同一もしくは異なる基Ｒ8cによって置換されていてよい）、
Ｒ8aは、Ｒ4aについて示した意味の一つを有する；
Ｒ8cは、Ｒ4cについて示した意味の一つを有する；
Ｒ9は、互いに独立して、水素、Ｃ1〜Ｃ20−アルキル、Ｃ2〜Ｃ12−アルケニル、
Ｃ3〜Ｃ10−シクロアルキル、ヘテロシクリル（前記の最後に挙げた２つの基は、１もしくはそれより多くのＣ＝Ｏ基によって中断されていてよい）、
１もしくはそれより多くの同一もしくは異なる、−Ｏ−、−Ｓ−、−Ｎ（Ｃ1〜Ｃ8−アルキル）−およびＣＯから選択される基によって中断されており、かつ／または１もしくはそれより多くの同一もしくは異なる基Ｒ9aを有してよい、Ｃ1〜Ｃ20−アルキル、
１もしくはそれより多くの同一もしくは異なる、−Ｏ−、−Ｓ−および−Ｎ（Ｃ1〜Ｃ8−アルキル）−から選択される基によって中断された、Ｃ2〜Ｃ12−アルケニル、
−（ＣＨ2ＣＨ2Ｏ）uＨ［式中、ｕは、１〜２０である］、
−（ＣＨ2ＣＨ2Ｏ）v（ＣＯ）−（Ｃ1〜Ｃ8−アルキル）［式中、ｖは、１〜２０である］、
フェニルおよびナフチル（前記の最後に挙げた２つの基は、１もしくはそれより多くの同一もしくは異なる基Ｒ9cによって置換されていてよい）、
Ｒ9aは、Ｒ4aについて示した意味の一つを有する；
Ｒ9cは、Ｒ4cについて示した意味の一つを有する；
Ｒ14は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクリル、Ｃ6〜Ｃ20−アリール、ヘテロアリール、Ｃ1〜Ｃ20−アルカノイル、Ｃ2〜Ｃ20−アルケノイル、Ｃ3〜Ｃ20−シクロアルカノイル、Ｃ6〜Ｃ20−アロイル、ＣＳＮＲ12Ｒ13またはＣＳＯＲ9であり、その際、
Ｃ1〜Ｃ20−アルキル、Ｃ2〜Ｃ20−アルケニルおよびＣ2〜Ｃ20−アルキニルは、１もしくはそれより多くの同一もしくは異なる、−Ｏ−、−Ｓ−、−Ｎ（Ｒ6）−およびＣＯから選択される基によって中断されていてよく、かつ／または１もしくはそれより多くの同一もしくは異なる基Ｒ14aを有してよく、その際、
Ｃ3〜Ｃ20−シクロアルキルおよびヘテロシクリルは、１もしくはそれより多くのＣＯ基によって中断されていてよく、かつ／または１もしくはそれより多くの同一もしくは異なる基Ｒ14bを有してよく、その際、
Ｃ6〜Ｃ20−アリール、ヘテロアリールは、１もしくはそれより多くの同一もしくは異なる基Ｒ14cを有してよく、
Ｃ1〜Ｃ20−アルカノイル、Ｃ2〜Ｃ20−アルケノイルは、１もしくはそれより多くの同一もしくは異なる基Ｒ14aを有してよく、
Ｃ3〜Ｃ20−シクロアルカノイルは、１もしくはそれより多くの同一もしくは異なる基Ｒ14bを有してよく、
Ｃ6〜Ｃ20−アロイルは、１もしくはそれより多くの同一もしくは異なる基Ｒ14dを有してよく、その際、
Ｒ14aは、Ｒ2aについて示した意味の一つを有する；
Ｒ14bは、Ｒ1bについて示した意味の一つを有する；
Ｒ14cは、Ｒ1cについて示した意味の一つを有する；
Ｒ14dは、Ｒ1dについて示した意味の一つを有する；
または、
Ｒ1は、Ｒ14と一緒になって、二価の橋かけ基であってその両端の結合の間に１〜２０個の原子を有する橋かけ基であってよい；
または、
２つの基Ｒ14は、一緒になって、二価の橋かけ基であってその両端の結合の間に１〜２０個の原子を有する橋かけ基であってよい］の少なくとも１種のオキシムスルホネート化合物と、
（ｂ）少なくとも１種のエチレン性不飽和の重合性化合物と、
を含む重合性組成物に関する。
【００２８】
式Ｉの化合物は、以下の化合物を除き新規である：
−  式Ｉで示され、その式中、ａが１であり、ｂ＝ｃ＝０である場合に、Ｘ−Ｒ1がフェニルスルファニルであり、かつＲ2が５−（２−クロロ−４−トリフルオロメチル−フェノキシ）−２−ニトロ−フェニルであり、Ｒ3がメチルである化合物；
−  式Ｉで示され、その式中、ａが１であり、ｂ＝ｃ＝０である場合に、Ｘ−Ｒ1およびＲ2が一緒になってＮ（ＣＨ3）−エチレン−Ｎ（ＣＨ3）であり、Ｒ3がフェニルまたはｐ−トリルである化合物；
−  式Ｉで示され、その式中、ａが１であり、ｂ＝ｃ＝０である場合に、Ｘ−Ｒ1およびＲ2が一緒になってＣＯＮ（ベンジル）−エチレン−Ｓであり、Ｒ3がフェニル、トリルまたはフルオロフェニルである化合物；
−  式Ｉで示され、その式中、ａが１であり、ｂ＝ｃ＝０である場合に、Ｘ−Ｒ1が３，４，５−トリヒドロキシメチル−６−ヒドロキシメチル−テトラヒドロピラン−２−イルスルファニルであり、かつＲ2がベンジルであり、Ｒ3が４−メチルフェニルである化合物；
−  式Ｉで示され、その式中、ａが１であり、ｂ＝ｃ＝０である場合に、Ｘ−Ｒ1およびＲ2が一緒になってＮ（ＣＨ3）−エチレン−Ｏであり、Ｒ3がｐ−トリルである化合物；
−  式Ｉで示され、その式中、ａが１であり、ｂ＝ｃ＝０である場合に、Ｘ−Ｒ1およびＲ2が一緒になってＮ（ＣＨ3）−ｏ−フェニレン−Ｓであり、Ｒ3がｐ−トリルである化合物；
−  式Ｉで示され、その式中、ａが１であり、ｂ＝ｃ＝０である場合に、Ｘ−Ｒ1およびＲ2が一緒になってＮ（ＣＨ3）−プロピレンであり、Ｒ3がｐ−トリルである化合物；
−  式Ｉで示され、その式中、ａが１であり、ｂ＝ｃ＝０である場合に、Ｘ−Ｒ1がＳＣＨ3であり、かつＲ2がプロピルまたはアリルであり、Ｒ3がｐ−トリルである化合物；
−  式Ｉで示され、その式中、ａが１であり、ｂ＝ｃ＝０である場合に、Ｘ−Ｒ1がＳＣＨ3またはＳＣ2Ｈ5であり、かつＲ2がメチルまたはエチルであり、Ｒ3がｐ−トリルである化合物；
−  式Ｉで示され、その式中、ａが１であり、ｂ＝ｃ＝０である場合に、Ｘ−Ｒ1がＮ（ＣＨ3）ＣＨ2ＣＨ2ＯＨであり、かつＲ2がフェニルであり、Ｒ3がｐ−トリルである化合物；
−  式Ｉで示され、その式中、ａが１であり、ｂ＝ｃ＝０である場合に、Ｘ−Ｒ1がピペリジノまたはＮ（Ｃ2Ｈ5）2であり、かつＲ2がＣＮであり、Ｒ3がｐ−トリルである化合物；
−  式Ｉで示され、その式中、ａが１であり、ｂ＝ｃ＝０である場合に、Ｘ−Ｒ1がＮ（ＣＨ3）2であり、かつＲ2が２，６−ジクロロフェニルであり、Ｒ3がメチルである化合物；
−  式Ｉで示され、その式中、ａが１であり、ｂ＝ｃ＝０である場合に、Ｘ−Ｒ1がＳＣ（Ｓ）ＮＲ12Ｒ13であり、その際、ＮＲ12Ｒ13がＮ（ＣＨ3）2、Ｎ（Ｃ2Ｈ5）2、モルホリノ、ピペリジノまたはピロリジノであり、かつＲ2がフェニル、３−ニトロフェニル、４−ニトロフェニルまたは４−クロロフェニルであり、Ｒ3がメチルである化合物；および
−  式Ｉで示され、その式中、ａが１であり、ｂ＝ｃ＝０である場合に、Ｘ−Ｒ1およびＲ2が一緒になってＳ−（１，２−フェニレン）−ＣＯであり、かつＲ3がフェニルである化合物。
【００２９】
従って、本発明の更なる一態様は、前記定義の、および以下に定義の、一般式（Ｉ）の新規化合物に関する。
【００３０】
本発明の更なる一態様は、前記定義の組成物を、ディスプレイ用途のためのカラーフィルタの製造のために、ＬＣＤのためのスペーサーの製造のために、カラーフィルタおよびＬＣＤのためのオーバーコート層の製造のために、ＬＣＤのためのシーラントの製造のために、様々なディスプレイ用途のための光学フィルムの製造のために、ＬＣＤのための異方性伝導性接着剤の製造のために、ＬＣＤのための絶縁層の製造のために、プラズマディスプレイパネル、エレクトロルミネッセンスディスプレイおよびＬＣＤの製造プロセスにおいて構造もしくは層を生成するために、ソルダーマスクの製造のために、プリント回路基板の連続ビルドアップ層における誘電性層の製造のために用いる使用に関する。
【００３１】
本発明の更なる一態様は、被覆された基材であって、少なくとも１つの表面上で前記定義の組成物により被覆されている基材に関する。
【００３２】
本発明の更なる一態様は、赤色画素、緑色画素および青色画素ならびに黒色マトリックスであって、すべてが感光性樹脂と顔料とを含むものを透明基材上に提供することと、透明電極を、前記基材の表面上か、または前記カラーフィルタ層の表面上に提供することと、によって製造されるカラーフィルタであって、前記感光性樹脂が、多官能性のアクリレートモノマーと、有機ポリマーバインダーと、光重合開始剤と、前記定義の式Ｉのオキシムスルホネート化合物を熱硬化促進剤として含む前記カラーフィルタに関する。
【発明を実施するための形態】
【００３３】
発明の詳細な説明
一般式Ｉの化合物は、ＳおよびＮから選択される少なくとも１つのヘテロ原子が、オキシム炭素原子に結合されていることを特徴としている。前記一般式Ｉの化合物は、以下の好ましい特性：
−  硬化時間の短縮を可能にすること、
−  硬化温度の低減を可能にすること、
−  熱安定性、
−  重合されるべき組成物との高い相容性、
−  高い架橋密度、
−  高い硬化速度、
−  低い収縮性、
−  貯蔵安定性、および
−  長いポットライフ
の少なくとも１つを有する。
【００３４】
表現“ハロゲン”は、それぞれの場合に、フッ素、臭素、塩素またはヨウ素、好ましくはフッ素、塩素または臭素、特にフッ素または塩素を示す。
【００３５】
本発明の目的のためには、ハロゲンという用語は、フッ素、塩素、臭素またはヨウ素、特にフッ素または塩素を示す。
【００３６】
ここで使用される用語“アルキル”は、通常は、１〜４個の、１〜６個の、１〜８個の、１〜１２個の、１〜１６個の、または１〜３０個の炭素原子を有する、飽和の直鎖状または分枝鎖状の炭化水素基を指す。アルキルは、好ましくはＣ1〜Ｃ12−アルキル、より好ましくはＣ1〜Ｃ8−アルキルである。アルキル基の例は特に、メチル、エチル、ｎ−プロピル、イソプロピル、ｎ−ブチル、イソブチル、ｓ−ブチル、ｔ−ブチル、ｎ−ペンチル、ネオ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ヘキサデシル、ｎ−オクタデシル、およびｎ−エイコシルである。
【００３７】
ＣＯおよび／またはヘテロ原子、例えば−Ｏ−、−Ｓ−および−Ｎ（Ｒ6）−によって中断されたアルキルは、例えば１回もしくはそれより多くの回数だけ、例えば１回、２回、３回、４回、５回、６回、７回、８回もしくは９回だけ、または１回もしくは２回だけ中断されている。アルキルが、例えば１回、２回、３回もしくは４回だけＣＯおよび／またはヘテロ原子、例えば−Ｏ−、−Ｓ−および−Ｎ（Ｒ6）−によって中断されている場合には、アルキルの少なくとも１つの内部メチレン基が、Ｃ（Ｏ）、Ｏ、ＳまたはＮ（Ｒ6）によって置き換えられている。すなわち、−Ｏ−、−Ｓ−、−Ｎ（Ｒ6）−およびＣＯは、該アルキル基の末端に配置されない。Ｒ6は、前記定義のとおりである。複数のＯ、ＳまたはＮＲ6が存在する場合に、それらは、通常は隣接していない。すなわち、それらは、少なくとも１つのメチレン基によって互いに隔離されている。これらのＯ、ＳまたはＮＲ6から選択される中断ヘテロ原子が複数、アルキル中に存在する場合には、これらのヘテロ原子は、通常は同一である。１もしくはそれより多くのＯ原子によって中断されたアルキルのための例は、−ＣＨ2−Ｏ−ＣＨ3、−ＣＨ2ＣＨ2−Ｏ−ＣＨ2ＣＨ3、−［ＣＨ2ＣＨ2Ｏ］y−ＣＨ3（ｙは、１〜９である）、−（ＣＨ2ＣＨ2Ｏ）yＣＨ2ＣＨ3（ｙは、１〜９である）、−ＣＨ2−ＣＨ（ＣＨ3）−Ｏ−ＣＨ2−ＣＨ2ＣＨ3、−ＣＨ2−ＣＨ2ＣＨ（ＣＨ3）−Ｏ−ＣＨ2−ＣＨ2ＣＨ3、−ＣＨ2−ＣＨ2ＣＨ（ＣＨ3）−Ｏ−ＣＨ2ＣＨ3、−ＣＨ2−ＣＨ2ＣＨ（ＣＨ3）−Ｏ−ＣＨ3および−ＣＨ2ＣＨ（ＣＨ3）−Ｏ−ＣＨ2ＣＨ3である。当業者は、１個の酸素原子によって中断されたアルキルは、アルコキシ−アルキルを指しうること、または２個の酸素原子によって中断されたアルキルは、アルコキシ−アルコキシ−アルキルを指しうることを容易に理解する。同様に、１個の硫黄原子によって中断されたアルキルは、アルキル−Ｓ−アルキル（アルキルスルファニル−アルキル）を指しうる、または２個の硫黄原子によって中断されたアルキルは、アルキル−Ｓ−アルキル−Ｓ−アルキル（アルキルスルファニル−アルキルスルファニル−アルキル）を指しうる。
【００３８】
置換されたアルキル基は、アルキル鎖の鎖長に依存して、１もしくはそれより多くの（例えば１、２、３、４、５、６、７、８または９以上の）同一もしくは異なる置換基を有する。
【００３９】
シクロアルキルによって置換されたアルキルであって、そのシクロアルキルが１つのＣＯ基によって中断され、かつ１もしくはそれより多くのアルキル基を有するものの一例は、カンフォリル、特にカンファー−１０−イル
【化１３】
2015212309.tif 000014
［式中、*は、分子の残部への結合点である］である。
【００４０】
ここで使用される用語“ハロアルキル”は、また“ハロゲンによって置換されていてよいアルキル”としても表現されるが、それは、直鎖状または分枝鎖状の炭化水素（前記のような）であって、これらの基における水素原子の幾つかまたは全てが、前記のハロゲン原子、特にフッ素、塩素および臭素によって置き換えられている基を指す。ハロアルキルのための例は、Ｃ1〜Ｃ20−フルオロアルキル、特にＣ1〜Ｃ6−フルオロアルキル、Ｃ1〜Ｃ20−クロロアルキル、特にＣ1〜Ｃ6−クロロアルキルおよびＣ1〜Ｃ20−ブロモアルキル、特にＣ1〜Ｃ6−ブロモアルキル、例えばクロロメチル、トリクロロメチル、フルオロメチル、ジフルオロメチル、トリフルオロメチル、２，２，２−トリフルオロエチルおよび２−ブロモプロピルである。
【００４１】
ここで使用される用語“アルコキシ”は、通常は、１〜４個の、１〜６個の、１〜８個の、１〜１２個の、１〜１６個の、または１〜２０個の炭素原子を有する、飽和の直鎖状または分枝鎖状のアルキル基であって、分子の残部に酸素原子を介して結合される基を指す。例は、メトキシ、エトキシ、プロポキシ、イソプロポキシ、ｎ−ブチルオキシ、ｓ−ブチルオキシ、イソ−ブチルオキシ、ｔ−ブチルオキシ、ペンチルオキシ、ヘキシルオキシ、ヘプチルオキシ、２，４，４−トリメチルペンチルオキシ、２−エチルヘキシルオキシ、オクチルオキシ、ノニルオキシ、デシルオキシ、ドデシルオキシ、ヘキサデシルオキシ、オクタデシルオキシまたはイコシルオキシ、特にメトキシ、エトキシ、プロポキシ、イソプロポキシ、ｎ−ブチルオキシ、ｓ−ブチルオキシ、イソ−ブチルオキシ、ｔ−ブチルオキシ、特にメトキシである。
【００４２】
ここで使用される用語“フェニルアルコキシ”は、好ましくは１〜４個の炭素原子を、特に１または２個の炭素原子を有するアルコキシ基を介して分子の残部に結合されるフェニルを指し、その例には、フェノキシメチル、１−フェノキシエチル、２−フェノキシエチルなどが含まれる。
【００４３】
ここで使用される用語“アルキルスルファニル”は、通常は、１〜４個の、１〜６個の、１〜８個の、１〜１２個の、１〜１６個の、または１〜２０個の炭素原子を有する、前記定義の飽和の直鎖状または分枝鎖状のアルキル基であって、分子の残部に硫黄原子を介して結合される基を指す。例は、メチルスルファニル、エチルスルファニル、プロピルスルファニル、イソプロピルスルファニル、ｎ−ブチルスルファニル、ｓ−ブチルスルファニル、イソブチルスルファニルおよびｔ−ブチルスルファニルである。
【００４４】
ここで使用される用語“Ｃ1〜Ｃ20−アルカノイル”は、ホルミルおよび１〜１９個の炭素原子を有する飽和の直鎖状もしくは分枝鎖状のアルキル基であって、カルボニル基の炭素原子を通じてそのアルキル基中の任意の位置で結合される基、例えばアセチル、プロパノイル、２−メチル−プロパノイル、ブタノイル、ペンタノイル、ヘキサノイルを指す。
【００４５】
ここで使用される用語“Ｃ2〜Ｃ8−アルカノイル”（Ｃ1〜Ｃ7−アルキル−Ｃ（＝Ｏ）−またはアルキルカルボニル）は、１〜７個の炭素原子を有する飽和の直鎖状もしくは分枝鎖状のアルキル基であって、カルボニル基の炭素原子を通じてそのアルキル基中の任意の位置で結合される基、例えばアセチル、プロパノイル、２−メチル−プロパノイル、ブタノイル、ペンタノイル、ヘキサノイルを指す。
【００４６】
ここで使用される用語“Ｃ1〜Ｃ6−アルコキシカルボニル”（Ｃ1〜Ｃ6−アルキル−Ｏ−Ｃ（Ｏ）−）は、前記定義の１〜６個の炭素原子を有する飽和の直鎖状もしくは分枝鎖状のアルコキシ基であって、カルボニル基の炭素原子を通じて分子の残部に結合される基を指す。例は、メトキシカルボニル、エトキシカルボニル、プロポキシカルボニル、ブトキシカルボニル、イソブトキシカルボニルまたはペントキシカルボニルである。
【００４７】
ここで使用される用語“アルケニル”は、２〜３０個の、好ましくは２〜２０個の、より好ましくは２〜１０個の炭素原子を有し、１もしくはそれより多くの、例えば１、２、３または２より多くの二重結合を有する一不飽和または多不飽和の直鎖状もしくは分枝鎖状の炭化水素基、例えば１つの二重結合を有するＣ2〜Ｃ6−アルケニル、例えばエテニル、１−プロペニル、２−プロペニル、１−メチルエテニル、１−ブテニル、２−ブテニル、３−ブテニル、１−メチル−１−プロペニル、２−メチル−１−プロペニル、１−メチル−２−プロペニル、２−メチル−２−プロペニル、または通常４〜１０個の炭素原子を有し、かつ任意の位置に２つの二重結合を有するアルカジエニル、例えば１，３−ブタジエニル、１，３−ペンタジエニル、ヘキサ−１，４−ジエン−１−イル、ヘキサ−１，４−ジエン−３−イル、ヘキサ−１，４−ジエン−６−イル、ヘプタ−１，４−ジエン−７−イル、ヘプタ−１，５−ジエン−１−イルなどを指す。
【００４８】
ＣＯおよび／またはヘテロ原子、例えば−Ｏ−、−Ｓ−および−Ｎ（Ｒ6）−によって中断されたアルケニルは、例えば１回もしくはそれより多くの回数だけ、例えば１回、２回、３回、４回、５回、６回、７回、８回もしくは９回だけ、または１回もしくは２回だけ中断されている。アルケニルが、ＣＯおよび／またはヘテロ原子、例えば−Ｏ−、−Ｓ−および−Ｎ（Ｒ6）−によって中断されている場合には、アルケニルの少なくとも１つの内部メチレン基が、Ｃ（Ｏ）、Ｏ、ＳまたはＮ（Ｒ6）によって置き換えられている。すなわち、−Ｏ−、−Ｓ−、−Ｎ（Ｒ6）−およびＣＯは、該アルケニル基の末端に配置されない。Ｒ6は、前記定義のとおりである。複数のＯ、ＳまたはＮＲ6が存在する場合に、それらは、通常は隣接していない。すなわち、それらは、少なくとも１つのメチレン基によって互いに隔離されている。これらのＯ、ＳまたはＮＲ6から選択される中断ヘテロ原子が複数、アルケニル中に存在する場合には、これらのヘテロ原子は、通常は同一である。
【００４９】
置換されたアルケニル基は、アルケニル鎖の鎖長に依存して、１もしくはそれより多くの（例えば１、２、３、４、５、６、７、８または８より多くの）同一もしくは異なる置換基を有する。
【００５０】
ここで使用される用語“ハロアルケニル”は、また“ハロゲンによって置換されていてよいアルケニル”としても表現されるが、それは、１もしくはそれより多くの二重結合を有する不飽和の直鎖状または分枝鎖状の炭化水素（前記のような）であって、これらの基における水素原子の幾つかまたは全てが、前記のハロゲン原子、特にフッ素、塩素および臭素によって置き換えられている基を指す。ハロアルケニルのための例は、Ｃ2〜Ｃ20−フルオロアルケニル、Ｃ2〜Ｃ20−クロロアルケニルおよびＣ2〜Ｃ20−ブロモアルケニルである。
【００５１】
ここで使用される用語“Ｃ3〜Ｃ6−アルケンオキシ”は、前記定義の３〜６個の炭素原子を有する一不飽和もしくは二不飽和の直鎖状もしくは分枝鎖状のアルケニル基であって、分子の残部に酸素原子を介して結合される基を指す。例は、ビニルオキシ、１−プロペニルオキシ、２−プロペニルオキシ、１−メチルエテニルオキシ、１−ブテニルオキシ、２−ブテニルオキシ、３−ブテニルオキシ、１−メチル−１−プロペニルオキシ、２−メチル−１−プロペニルオキシ、１−メチル−２−プロペニルオキシ、２−メチル−２−プロペニルオキシ、１−ペンテニルオキシ、２−ペンテニルオキシ、３−ペンテニルオキシ、４−ペンテニルオキシ、１−メチル−１−ブテニルオキシ、２−メチル−１−ブテニルオキシ、３−メチル−１−ブテニルオキシ、１−メチル−２−ブテニルオキシ、２−メチル−２−ブテニルオキシ、３−メチル−２−ブテニルオキシ、１−メチル−３−ブテニルオキシ、２−メチル−３−ブテニルオキシ、３−メチル−３−ブテニル、１，１−ジメチル−２−プロペニルオキシ、１，２−ジメチル−１−プロペニルオキシ、１，２−ジメチル−２−プロペニルオキシ、１−エチル−１−プロペニルオキシ、１−エチル−２−プロペニルオキシ、１−ヘキセニルオキシ、２−ヘキセニルオキシ、３−ヘキセニルオキシ、４−ヘキセニルオキシおよび５−ヘキセニルオキシである。
【００５２】
ここで使用される用語“Ｃ3〜Ｃ6−アルケノイル”（Ｃ2〜Ｃ5−アルケニル−Ｃ（Ｏ）−）は、前記定義の２〜５個の炭素原子を有する一不飽和もしくは二不飽和の直鎖状もしくは分枝鎖状のアルケニル基であって、カルボニル基の炭素原子を通じてそのアルケニル基中の任意の位置で結合される基、例えばプロペノイル、２−メチル−プロペノイル、ブテノイル、ペンテノイル、１，３−ペンタジエノイル、５−ヘキセノイルを指す。
【００５３】
ここで使用される用語“アルキニル”は、通常２〜３０個の、好ましくは２〜２０個の、より好ましくは２〜１０個の炭素原子と、１もしくはそれより多くの、例えば２、３もしくは４個の三重結合を有する不飽和の直鎖状もしくは分枝鎖状の炭化水素基、例えばエテニル、プロパルギル（２−プロピン−１−イル）、１−プロピン−１−イル、１−メチルプロピ−２−イン−１−イル、２−ブチン−１−イル、３−ブチン−１−イル、１−ペンチン−１−イル、３−ペンチン−１−イル、４−ペンチン−１−イル、１−メチルブチ−２−イン−１−イル、１−エチルプロピ−２−イン−１−イルなどを指す。
【００５４】
ＣＯおよび／またはヘテロ原子、例えば−Ｏ−、−Ｓ−および−Ｎ（Ｒ6）−によって中断されたアルキニルは、例えば１回もしくはそれより多くの回数だけ、例えば１回、２回、３回、４回、５回、６回、７回、８回もしくは９回だけ、または１回もしくは２回だけ中断されている。アルキニルが、ＣＯおよび／またはヘテロ原子、例えば−Ｏ−、−Ｓ−および−Ｎ（Ｒ6）−によって中断されている場合には、アルキニルの少なくとも１つの内部メチレン基が、Ｃ（Ｏ）、−Ｏ−、−Ｓ−および−Ｎ（Ｒ6）−によって置き換えられている。すなわち、−Ｏ−、−Ｓ−、−Ｎ（Ｒ6）−およびＣＯは、該アルキニル基の末端に配置されない。Ｒ6は、前記定義のとおりである。複数のＯ、ＳまたはＮＲ6が存在する場合に、それらは、通常は隣接していない。すなわち、それらは、少なくとも１つのメチレン基によって互いに隔離されている。これらのＯ、ＳまたはＮＲ6から選択される中断ヘテロ原子が複数、アルキニル中に存在する場合には、これらのヘテロ原子は、通常は同一である。
【００５５】
置換されたアルキニル基は、アルキニル鎖の鎖長に依存して、１もしくはそれより多くの（例えば１、２、３、４、５または５より多くの）同一もしくは異なる置換基を有する。
【００５６】
ここで使用される用語“ハロアルキニル”は、また“ハロゲンによって置換されていてよいアルキニル”としても表現されるが、それは、１もしくはそれより多くの三重結合を有する不飽和の直鎖状または分枝鎖状の炭化水素（前記のような）であって、これらの基における水素原子の幾つかまたは全てが、前記のハロゲン原子、特にフッ素、塩素および臭素によって置き換えられている基を指す。ハロアルキニルのための例は、Ｃ2〜Ｃ20−フルオロアルキニル、Ｃ2〜Ｃ20−クロロアルキニルおよびＣ2〜Ｃ20−ブロモアルキニルである。
【００５７】
ここで使用される用語“Ｃ3〜Ｃ6−アルキニルオキシ”は、前記定義の３〜６個の炭素原子を有する一不飽和もしくは二不飽和の直鎖状もしくは分枝鎖状のアルキニル基であって、分子の残部に酸素原子を介して結合される基、例えば２−プロピニルオキシ、２−ブチニルオキシ、３−ブチニルオキシ、１−メチル−２−プロピニルオキシ、２−ペンチニルオキシ、３−ペンチニルオキシ、４−ペンチニルオキシ、１−メチル−２−ブチニルオキシ、１−メチル−３−ブチニルオキシ、２−メチル−３−ブチニルオキシ、１−エチル−２−プロピニルオキシ、２−ヘキシニルオキシ、３−ヘキシニルオキシ、４−ヘキシニルオキシ、５−ヘキシニルオキシ、１−メチル−２−ペンチニルオキシおよび１−メチル−３−ペンチニルオキシを指す。
【００５８】
ここで使用される用語“シクロアルキル”は、通常３〜３０個の、好ましくは３〜２０個の、より好ましくは３〜１６個のもしくは３〜１２個の炭素原子を、または特に３〜８個の炭素原子を有する、単環式または多環式の、例えば二環式のまたは三環式の脂肪族基を指す。単環式の環の例は、シクロプロピル、シクロブチル、シクロペンチル、シクロヘキシル、シクロヘプチルまたはシクロオクチル、特にシクロペンチルおよびシクロヘキシルである。多環式の環の例は、ペルヒドロアントラシル、ペルヒドロナフチル、ペルヒドロフルオレニル、ペルヒドロクリセニル、ペルヒドロピセニル、アダマンチル、ビシクロ［１．１．１］ペンチル、ビシクロ［２．２．１］ヘプチル、ビシクロ［４．２．２］デシル、ビシクロ［２．２．２］オクチル、ビシクロ［３．３．０］オクチル、ビシクロ［３．３．２］デシル、ビシクロ［４．４．０］デシル、ビシクロ［４．３．２］ウンデシル、ビシクロ［４．３．３］ドデシル、ビシクロ［３．３．３］ウンデシル、ビシクロ［４．３．１］デシル、ビシクロ［４．２．１］ノニル、ビシクロ［３．３．１］ノニル、ビシクロ［３．２．１］オクチルなどである。シクロアルキルは、１もしくはそれより多くのＣＯ基によって、通常は１もしくは２個の基によって中断されていてよい。１個のＣＯによって中断されたシクロアルキルのための一例は、３−オキソビシクロ［２．２．１］ヘプチルである。シクロアルキルが、１もしくはそれより多くの同一もしくは異なる基によって置換されている場合に、それは、例えば一置換、二置換、三置換、四置換または五置換され、例えばＣ1〜Ｃ4−アルキルによって置換されている。シクロアルキルが、１もしくはそれより多くの置換基によって置換されている場合に、それは、例えば一置換、二置換、三置換、四置換または五置換されており、または五置換より多置換されている。
【００５９】
ここで使用される用語“ヘテロシクリル”（ヘテロシクロアルキルとも呼ばれる）は、一般に、３員の、４員の、５員の、６員の、７員のまたは８員の、特に５員の、６員の、７員のまたは８員の単環式の複素環式の非芳香族基ならびに８員ないし１０員の二環式の複素環式の非芳香族基を含み、前記の単環式のおよび二環式の非芳香族基は、飽和または不飽和であってよい。前記の単環式のおよび二環式の複素環式の非芳香族基は、通常は、１、２、３または４個のヘテロ原子を、特に１または２個の、Ｎ、ＯおよびＳから選択されるヘテロ原子を、環員として含み、その際、環員としてのＳ原子は、Ｓ、ＳＯまたはＳＯ2として存在してよい。ヘテロシクロアルキルは、１もしくはそれより多くのＣＯ基によって、通常は１もしくは２個の基によって中断されていてよい。ヘテロシクリルが、１もしくはそれより多くの同一もしくは異なる基によって置換されている場合に、それは、例えば一置換、二置換、三置換、四置換または五置換されている。飽和または不飽和の３員の、４員の、５員の、６員の、７員のまたは８員の複素環式の基の例は、飽和のまたは不飽和の非芳香族の複素環式の環を含み、例えばオキシラニル、オキセタニル、チエタニル、チエタニル−Ｓ−オキシド（Ｓ−オキソチエタニル）、チエタニル−Ｓ−ジオキシド（Ｓ−ジオキソチエタニル）、ピロリジニル、ピラゾリニル、イミダゾリニル、ピロリニル、ピラゾリニル、イミダゾリニル、テトラヒドロフラニル、ジヒドロフラニル、１，３−ジオキソラニル、ジオキソレニル、チオラニル、Ｓ−オキソチオラニル、Ｓ−ジオキソチオラニル、ジヒドロチエニル、Ｓ−オキソジヒドロチエニル、Ｓ−ジオキソジヒドロチエニル、オキサゾリジニル、イソキサゾリジニル、オキサゾリニル、イソキサゾリニル、チアゾリニル、イソチアゾリニル、チアゾリジニル、イソチアゾリジニル、オキサチオラニル、ピペリジニル、ピペラジニル、ピラニル、ジヒドロピラニル、テトラヒドロピラニル、１，３−および１，４−ジオキサニル、チオピラニル、Ｓ−オキソチオピラニル、Ｓ−ジオキソチオピラニル、ジヒドロチオピラニル、Ｓ−オキソジヒドロチオピラニル、Ｓ−ジオキソジヒドロチオピラニル、テトラヒドロチオピラニル、Ｓ−オキソテトラヒドロチオピラニル、Ｓ−ジオキソテトラヒドロチオピラニル、モルホリニル、チオモルホリニル、Ｓ−オキソチオモルホリニル、Ｓ−ジオキソチオモルホリニル、チアジニルなどを含む。環員として１もしくは２個のカルボニル基をも含む複素環式の環の例は、ピロリジン−２−オンイル、ピロリジン−２，５−ジオンイル、イミダゾリジン−２−オンイル、オキサゾリジン−２−オンイル、チアゾリジン−２−オンイルなどを含む。
【００６０】
ヘテロシクリルが、１もしくはそれより多くの置換基によって置換されている場合に、それは、例えば一置換、二置換、三置換、四置換または五置換されており、または五置換より多置換されている。
【００６１】
ここで使用される用語“Ｃ3〜Ｃ20−シクロアルカノイル”（Ｃ3〜Ｃ20−シクロアルキル−Ｃ（＝Ｏ））は、３〜２０個の炭素原子を有する単環式のまたは多環式の、例えば二環式のまたは三環式の脂肪族基であって、カルボニル基の炭素原子を通じてそのシクロアルキル基中の任意の位置で結合される基、例えばシクロブチルカルボニル、シクロペンチルカルボニル、シクロヘキシルカルボニルを指す。
【００６２】
ここで使用される用語“アリール”は、６〜２０個の環炭素原子を有する一価の芳香族基を指す。前記の用語アリールは、単環式の基、例えばフェニルまたは多環式の、例えば二環式の、三環式のもしくは四環式の基、例えばナフチル、フェナントレニルまたはアントラセニルを含む。アリールのための好ましい例は、フェニルおよびナフチルである。置換されたフェニルは、１回、２回、３回、４回または５回だけ置換されている。多環式の基は、通常は、１、２、３、４、５、６、７または８個の置換基によって、好ましくは１、２、３または４個の置換基によって置換されている。
【００６３】
ここで使用される用語“Ｃ6〜Ｃ20−アロイル”（Ｃ6〜Ｃ20−アリール−Ｃ（＝Ｏ））は、前記定義の６〜２０個の環炭素原子を有する一価の芳香族基であって、カルボニル基の炭素原子を通じてそのアリール基中の任意の位置で結合される基、例えばベンゾイルおよびナフトイルを指す。
【００６４】
用語“ヘテロアリール”（“ヘタリール”とも呼ばれる）は、一般に、５員のまたは６員の不飽和の単環式の複素環式の基ならびに８員ないし１０員の不飽和の二環式の複素環式の基であって芳香族である基を含む。すなわち前記基は、ヒュッケル則（４ｎ＋２則）に従う。ヘタリールは、通常は、環員としての１もしくは複数の炭素原子の他に、１、２、３または４個の、Ｎ、ＯおよびＳから選択されるヘテロ原子を環員として含む。５員または６員の複素芳香族基の例には、２−フリル、３−フリル、２−チエニル、３−チエニル、１−ピロリル、２−ピロリル、３−ピロリル、１−ピラゾリル、３−ピラゾリル、４−ピラゾリル、５−ピラゾリル、２−オキサゾリル、４−オキサゾリル、５−オキサゾリル、２−チアゾリル、４−チアゾリル、５−チアゾリル、３−イソキサゾリル、４−イソキサゾリルもしくは５−イソキサゾリル、３−イソチアゾリル、４−イソチアゾリルもしくは５−イソチアゾリル、１−イミダゾリル、２−イミダゾリル、４−イミダゾリル、２−もしくは５−［１，３，４］オキサジアゾリル、４−もしくは５−（１，２，３−オキサジアゾール）イル、３−もしくは５−（１，２，４−オキサジアゾール）イル、２−もしくは５−（１，３，４−チアジアゾール）イル、２−もしくは５−（１，３，４−チアジアゾール）イル、４−もしくは５−（１，２，３−チアジアゾール）イル、３−もしくは５−（１，２，４−チアジアゾール）イル、１Ｈ−、２Ｈ−もしくは３Ｈ−１，２，３−トリアゾール−４−イル、１，３，４−トリアゾール−２−イル、２Ｈ−トリアゾール−３−イル、１Ｈ−、２−もしくは４Ｈ−１，２，４−トリアゾリル、１Ｈ−もしくは２Ｈ−テトラゾリル、２−ピリジニル、３−ピリジニル、４−ピリジニル、３−ピリダジニル、４−ピリダジニル、２−ピリミジニル、４−ピリミジニル、５−ピリミジニルおよび２−ピラジニルが含まれる。ヘテロアリールが、１もしくはそれより多くの同一もしくは異なる基によって置換されている場合に、それは、例えば一置換、二置換、三置換、四置換または五置換されている。
【００６５】
前記用語“ヘテロアリール”は、また、環員として１、２または３個のＮ、ＯおよびＳから選択されるヘテロ原子を含む二環式の８員ないし１０員の複素芳香族基を含み、５員または６員の複素芳香族環は、フェニル環にまたは５員もしくは６員の複素芳香族環に縮合されている。フェニル環または５員もしくは６員の複素芳香族基に縮合された５員または６員の複素芳香族環の例には、ベンゾフラニル、ベンゾチエニル、インドリル、インダゾリル、ベンゾイミダゾリル、ベンゾオキサチアゾリル、ベンゾオキサジアゾリル、ベンゾチアジアゾリル、ベンゾオキサジニル、キノリニル、イソキノリニル、プリニル、１，８−ナフチリジル、プテリジル、ピリド［３，２−ｄ］ピリミジルまたはピリドイミダゾリルなどが含まれる。これらの縮合されたヘタリール基は、分子の残部へ５員もしくは６員の複素芳香族環の任意の環原子を介してまたは縮合されたフェニル部の炭素原子を介して結合されていてよい。
【００６６】
ヘテロアリールが、１もしくはそれより多くの置換基によって置換されている場合に、それは、例えば一置換、二置換、三置換、四置換または五置換されており、または五置換より多置換されている。
【００６７】
ここで使用される用語“Ｃ1〜Ｃ30−アルキレン”（またはアルカンジイル）は、それぞれの場合に、前記定義の１〜３０個の炭素原子を有するアルキル基であって、そのアルキル基の任意の位置の１つの水素原子が、更なる１つの結合部位によって置き換えられることで、二価の基を形成する基を示す。従って、Ｃ1〜Ｃ20−アルキレンは、１〜２０個の炭素原子を有する二価の分枝鎖状もしくは非分枝鎖状の飽和脂肪族鎖、例えば−ＣＨ2−、−ＣＨ2ＣＨ2−、−ＣＨ（ＣＨ3）−、−ＣＨ2ＣＨ2ＣＨ2−、−ＣＨ（ＣＨ3）ＣＨ2−、−ＣＨ2ＣＨ2ＣＨ2ＣＨ2−、−ＣＨ2ＣＨ（ＣＨ3）ＣＨ2−、−ＣＨ（ＣＨ3）ＣＨ（ＣＨ3）−、−ＣＨ2ＣＨ2ＣＨ2ＣＨ2ＣＨ2−、−ＣＨ2（ＣＨ2）2ＣＨ（ＣＨ3）−、−ＣＨ2Ｃ（ＣＨ3）2ＣＨ2−などである。
【００６８】
前記の文言“それぞれのアルキレンは、−Ｏ−、−Ｓ−、−Ｎ（Ｒ6）−およびＣＯから選択される１もしくはそれより多くの同一もしくは異なる基によって中断されていてよい”は、前記定義の通常１〜２０個の炭素原子を有するアルキレン鎖であって、そのアルキレン鎖の少なくとも１つの内部メチレン基が、−Ｏ−、−Ｓ−、−Ｎ（Ｒ6）−またはＣＯによって置き換えられている鎖を示す。前記のアルキレン部は、例えば１、２、３、４、５個のまたは５個より多くの、Ｏ、Ｓ、ＮＲ6およびＣＯから選択される同一もしくは異なる基を含んでよい。Ｒ6は、前記定義のとおりである。複数のＣＯ、Ｏ、ＳまたはＮＲ6が存在する場合に、それらは、通常は隣接していない。すなわち、それらは、少なくとも１つのメチレン基によって互いに隔離されている。これらのＯ、ＳまたはＮＲ6から選択される中断ヘテロ原子が複数、アルキレン中に存在する場合には、これらのヘテロ原子は、通常は同一である。
【００６９】
前記のアルキレン基が、１もしくはそれより多くの置換基によって置換されている場合に、それは、例えば一置換、二置換、三置換、四置換または五置換されており、または五置換より多置換されている。
【００７０】
ここで使用される用語“アルケニレン”（またはアルケンジイル）は、それぞれの場合に、前記定義の通常２〜３０個の、好ましくは２〜２０個の炭素原子を有する直鎖状もしくは分枝鎖状のアルケニル基であって、その炭素骨格の任意の位置の１つの水素原子が、更なる１つの結合部位によって置き換えられることで、二価の部を形成する基を示す。従って、Ｃ2〜Ｃ20−アルケニレンは、２〜２０個の炭素原子を有する二価の直鎖状もしくは分枝鎖状の脂肪族鎖、例えばビニレン、プロペニレン、ブテ−１−エニレン、ブテ−２−エニレン、ペンタ−１，３−ジエニレンなどである。
【００７１】
前記の文言“それぞれのアルケニレンは、−Ｏ−、−Ｓ−、−Ｎ（Ｒ6）−およびＣＯから選択される１もしくはそれより多くの同一もしくは異なる基によって中断されていてよい”は、前記定義の通常２〜３０個の、好ましくは２〜２０個の炭素原子を有するアルケニレン鎖であって、そのアルケニレン鎖の少なくとも１つの内部メチレン基が、−Ｏ−、−Ｓ−、−Ｎ（Ｒ6）−またはＣＯによって置き換えられている鎖を示す。前記のアルケニレン部は、例えば１、２、３、４、５個のまたは５個より多くの、Ｏ、Ｓ、ＮＲ6およびＣＯから選択される同一もしくは異なる基を含んでよい。Ｒ6は、前記定義のとおりである。複数のＯ、ＳまたはＮＲ6が存在する場合に、それらは、通常は隣接していない。すなわち、それらは、少なくとも１つのメチレン基によって互いに隔離されている。これらのＯ、ＳまたはＮＲ6から選択される中断ヘテロ原子が複数、アルケニレン中に存在する場合には、これらのヘテロ原子は、通常は同一である。
【００７２】
前記のアルケニレン基が、１もしくはそれより多くの置換基によって置換されている場合に、それは、例えば一置換、二置換、三置換、四置換または五置換されており、または五置換より多置換されている。
【００７３】
ここで使用される用語“Ｃ2〜Ｃ30−アルキニレン”（またはアルキンジイル）は、それぞれの場合に、前記定義の２〜３０個の炭素原子を有する直鎖状もしくは分枝鎖状のアルキニル基であって、その炭素骨格の任意の位置の１つの水素原子が、更なる１つの結合部位によって置き換えられることで、二価の部を形成する基を示す。従って、Ｃ2〜Ｃ20−アルキニレンは、２〜２０個の炭素原子を有する二価の直鎖状もしくは分枝鎖状の脂肪族鎖である。
【００７４】
前記の文言“それぞれのアルキニレンは、−Ｏ−、−Ｓ−、−Ｎ（Ｒ6）−およびＣＯから選択される１もしくはそれより多くの同一もしくは異なる基によって中断されていてよい”は、前記定義の通常２〜３０個の、好ましくは２〜２０個の炭素原子を有するアルキニレン鎖であって、そのアルキニレン鎖の少なくとも１つの内部メチレン基が、−Ｏ−、−Ｓ−、−Ｎ（Ｒ6）−またはＣＯによって置き換えられている鎖を示す。前記のアルキニレン部は、例えば１、２、３、４、５個のまたは５個より多くの、Ｏ、Ｓ、ＮＲ6およびＣＯから選択される同一もしくは異なる基を含んでよい。Ｒ6は、前記定義のとおりである。複数のＯ、ＳまたはＮＲ6が存在する場合に、それらは、通常は隣接していない。すなわち、それらは、少なくとも１つのメチレン基によって互いに隔離されている。これらのＯ、ＳまたはＮＲ6から選択される中断ヘテロ原子が複数、アルキニレン中に存在する場合には、これらのヘテロ原子は、通常は同一である。
【００７５】
前記のアルキニレン基が、１もしくはそれより多くの置換基によって置換されている場合に、それは、例えば一置換、二置換、三置換、四置換、五置換、六置換、七置換または八置換されており、または八置換より多置換されている。
【００７６】
ここで使用される用語“Ｃ1〜Ｃ30−アルカントリイル”は、それぞれの場合に、前記定義の１〜３０個の炭素原子を有するアルカンジイル基であって、そのアルカンジイルの任意の位置の１つの水素原子が、更なる１つの結合部位によって置き換えられることで、三価の基を形成する基を示す。従って、Ｃ1〜Ｃ20−アルカントリイルは、１〜２０個の炭素原子を有する三価の分枝鎖状もしくは非分枝鎖状の飽和の脂肪族鎖である。アルカントリイルが、１もしくはそれより多くの置換基によって置換されている場合に、それは、例えば一置換、二置換、三置換、四置換または五置換されており、または五置換より多置換されている。
【００７７】
用語“１もしくはそれより多くの同一もしくは異なる基Ｌ17によって中断されていてよいＣ1〜Ｃ30−アルカントリイル”は、前記定義の１〜３０個の、好ましくは１〜２０個の炭素原子を有するアルカントリイルであって、そのアルキニレン鎖の少なくとも１つの内部メチレン基が、基Ｌ17によって置き換えられている基を示す。前記のアルカントリイル鎖部は、例えば１、２、３、４、５個のまたは５個より多くの同一もしくは異なる基Ｌ17を含んでよい。複数のＯまたはＳが中断基Ｌ17として存在する場合に、それらは、通常は隣接していない。すなわち、それらは、少なくとも１つのメチレン基によって互いに隔離されている。
【００７８】
ここで使用される用語“Ｃ2〜Ｃ30−アルケントリイル”は、それぞれの場合に、前記定義の２〜３０個の炭素原子を有するアルケンジイル基であって、そのアルケンジイルの任意の位置の１つの水素原子が、更なる１つの結合部位によって置き換えられることで、三価の基を形成する基を示す。従って、Ｃ2〜Ｃ20−アルケントリイルは、２〜２０個の炭素原子を有する三価の分枝鎖状もしくは非分枝鎖状の不飽和の脂肪族鎖である。アルケントリイルが、１もしくはそれより多くの置換基によって置換されている場合に、それは、例えば一置換、二置換、三置換、四置換または五置換されており、または五置換より多置換されている。
【００７９】
ここで使用される用語“Ｃ1〜Ｃ30−アルカンテトライル”は、それぞれの場合に、前記定義の１〜３０個の炭素原子を有するアルカントリイル基であって、そのアルカントリイルの任意の位置の１つの水素原子が、更なる１つの結合部位によって置き換えられることで、四価の基を形成する基を示す。従って、Ｃ1〜Ｃ30−アルカンテトライルは、１〜３０個の炭素原子を有する四価の分枝鎖状もしくは非分枝鎖状の飽和の脂肪族鎖である。アルカンテトライルが、１もしくはそれより多くの置換基によって置換されている場合に、それは、例えば一置換、二置換、三置換、四置換または五置換されており、または五置換より多置換されている。
【００８０】
ここで使用される用語“Ｃ2〜Ｃ30−アルカンヘキサイル”は、それぞれの場合に、２〜３０個の炭素原子を有するアルカンテトライル基であって、そのアルカンテトライルの任意の位置の２つの水素原子が、更なる１つの結合部位によって置き換えられることで、六価の基を形成する基を示す。従って、Ｃ2〜Ｃ30−アルカンヘキサイルは、２〜３０個の炭素原子を有する六価の分枝鎖状もしくは非分枝鎖状の飽和の脂肪族鎖である。アルカンヘキサイルが、１もしくはそれより多くの置換基によって置換されている場合に、それは、例えば一置換、二置換、三置換、四置換または五置換されており、または五置換より多置換されている。
【００８１】
ここで使用される用語“Ｃ3〜Ｃ16−シクロアルカンジイル”（シクロアルキレンとも呼ばれる）は、前記定義の３〜１６個の炭素原子を有するシクロアルキル基であって、そのシクロアルキルの任意の位置の１つの水素原子が、更なる１つの結合部位によって置き換えられることで、二価の基を形成する基を示す。多環式のシクロアルカンジイルの場合に、それらの結合点は、同じ環中または異なる環中のいずれかに位置している。単環式の環の例は、シクロプロピレン、シクロブチレン、シクロペンチレン、シクロヘキシレンまたはシクロヘプチレン、特にシクロヘキシレンである。多環式の環の例は、ペルヒドロアントラシレン、ペルヒドロナフチレン、ペルヒドロフルオレニレン、ペルヒドロクリセニレン、ペルヒドロピセニレン、アダマンチレン、ビシクロ［１．１．１］ペンチレン、ビシクロ［２．２．１］ヘプチレン、ビシクロ［４．２．２］デシレン、ビシクロ［２．２．２］オクチレン、ビシクロ［３．３．２］デシレン、ビシクロ［４．３．２］ウンデシレン、ビシクロ［４．３．３］ドデシレン、ビシクロ［３．３．３］ウンデシレン、ビシクロ［４．３．１］デシレン、ビシクロ［４．２．１］ノニレン、ビシクロ［３．３．１］ノニレン、ビシクロ［３．２．１］オクチレンなどである。シクロアルカンジイルが、１もしくはそれより多くの置換基によって置換されている場合に、それは、例えば一置換、二置換、三置換、四置換または五置換されており、または五置換より多置換されている、例えばＣ1〜Ｃ4−アルキルによって置換されている。
【００８２】
ここで使用される用語“Ｃ3〜Ｃ16−シクロアルカントリイル”は、前記定義の３〜１６個の炭素原子を有するシクロアルケニル基であって、そのシクロアルカンジイルの任意の位置の１つの水素原子が、更なる１つの結合部位によって置き換えられることで、三価の基を形成する基を示す。多環式のシクロアルカントリイルの場合に、それらの結合点は、同じ環中または異なる環中のいずれかに位置している。シクロアルカントリイルが、１もしくはそれより多くの置換基によって置換されている場合に、それは、例えば一置換、二置換、三置換、四置換または五置換されており、または五置換より多置換されている。
【００８３】
ここで使用される用語“Ｃ6〜Ｃ20−アリーレン”（アレーンジイルとも呼ばれる）は、前記定義のアリール基であって、そのアリール基の任意の位置の１つの水素原子が、更なる１つの結合部位によって置き換えられることで、二価の基を形成する基を示す。多環式のアリーレンの場合に、それらの結合点は、同じ環中または異なる環中のいずれかに位置している。アリーレンの例は、フェニレン、ナフチレン、アントラセンジイルまたはフェナントレンジイルである。アリーレンが、１もしくはそれより多くの置換基によって置換されている場合に、それは、例えば一置換、二置換、三置換、四置換または五置換されており、または五置換より多置換されている。
【００８４】
前記の用語“フェニレン”は、１，２−フェニレン（ｏ−フェニレンまたは１，２−ベンゼンジイル）、１，３−フェニレン（ｍ−フェニレン、１，３−ベンゼンジイル）および１，４−フェニレン（ｐ−フェニレンまたは１，４−ベンゼンジイル）を指す。前記の用語“ナフチレン”は、１，２−ナフチレン、１，３−ナフチレン、１，４−ナフチレン、１，５−ナフチレン、１，８−ナフチレン、２，３−ナフチレンおよび２，７−ナフチレンを指す。
【００８５】
前記の用語“キシリレン”は、１，２−キシリレン（１，２−メチレンフェニレンメチレン、１，２−ＣＨ2−Ｃ6Ｈ4−ＣＨ2）、１，３−キシリレン（１，３−メチレンフェニレンメチレン、１，３−ＣＨ2−Ｃ6Ｈ4−ＣＨ2）および１，４−キシリレン（１，４−メチレンフェニレンメチレン、１，４−ＣＨ2−Ｃ6Ｈ4−ＣＨ2）を指す。
【００８６】
ここで使用される用語“アレーントリイル”は、前記定義のアリーレン基であって、そのアリーレン基の任意の位置の１つの水素原子が、更なる１つの結合部位によって置き換えられることで、三価の基を形成する基を示す。多環式のアレーントリイルの場合に、それらの結合点は、同じ環中または異なる環中のいずれかに位置している。アレーントリイルの例は、１，２，４−ベンゼントリイル、１，３，５−ベンゼントリイル、１，３，５−ナフタレントリイル、１，４，５−ナフタレンジイル、アントラセントリイルまたはフェナントレントリイルである。アレーントリイルが、１もしくはそれより多くの置換基によって置換されている場合に、それは、例えば一置換、二置換、三置換、四置換または五置換されており、または五置換より多置換されている。
【００８７】
前記の用語“ヘテロアレーンジイル”は、前記定義のヘテロアリール基であって、そのヘテロアリール基の任意の位置の１つの水素原子が、更なる１つの結合部位によって置き換えられることで、二価の基を形成する基を示す。多環式のヘテロアレーンジイルの場合に、それらの結合点は、同じ環中または異なる環中のいずれかに位置している。ヘテロアレーンジイルは、可能であれば、Ｃ結合型でもＮ結合型であってもよい。例えば、ピロールジイル、イミダゾールジイルまたはピラゾールジイルは、Ｎ結合型またはＣ結合型であってよい。ヘテロアレーンジイルのための例は、ピリジンジイル、ピリミジンジイル、ピリダジンジイル、１，２，３−トリアジンジイル、１，２，４−トリアジンジイル、１，２，３，４−テトラジンジイル、フランジイル、チオフェンジイル、ピロールジイル、チアゾールジイル、チアジアゾールジイル、ピラゾールジイル、イミダゾールジイル、トリアゾールジイル、オキサゾールジイル、イソキサゾールジイル、イソチアゾールジイル、オキサジアゾールジイルなどである。ヘテロアレーンジイルが、１もしくはそれより多くの置換基によって置換されている場合に、それは、例えば一置換、二置換、三置換、四置換または五置換されており、または五置換より多置換されている。
【００８８】
ここで使用される用語“ヘテロアレーントリイル”は、前記定義のヘテロアレーンジイル基であって、そのヘテロアレーンジイル基の任意の位置の１つの水素原子が、更なる１つの結合部位によって置き換えられることで、三価の基を形成する基を示す。多環式のヘテロアレーントリイルの場合に、それらの結合点は、同じ環中または異なる環中のいずれかに位置している。ヘテロアレーントリイルが、１もしくはそれより多くの置換基によって置換されている場合に、それは、例えば一置換、二置換、三置換、四置換または五置換されており、または五置換より多置換されている。
【００８９】
ここで使用される用語“Ｃn〜Ｃm−アルコキシ−Ｃo〜Ｃp−アルキル”は、前記定義のｎ〜ｍ個の炭素原子を有するアルコキシ基であって、分子の残部へ、前記定義のｏ〜ｐ個の炭素原子を有するアルキレン基を介して結合されている基を指す。その例は、ＣＨ2ＯＣＨ3、ＣＨ2ＯＣ2Ｈ5、ｎ−プロポキシメチル、ＣＨ2ＯＣＨ（ＣＨ3）2、ｎ−ブトキシメチルである。
【００９０】
ここで使用される用語“Ｃk〜Ｃl−アルコキシ−Ｃn〜Ｃm−アルコキシ−Ｃo〜Ｃp−アルキル”は、前記定義のｋ〜ｌ個の炭素原子を有するアルコキシ基であって、分子の残部へ、前記定義のＣn〜Ｃm−アルコキシ−Ｃo〜Ｃp−アルキル基を介して結合されている基を指す。
【００９１】
ここで使用される用語“ヒドロキシ−Ｃn〜Ｃm−アルコキシ−カルボニル”は、通常１つのヒドロキシ基とｎ〜ｍ個の炭素原子を有するアルコキシ基であって、分子の残部へ、そのカルボニル基を介して結合されている基を指す。
【００９２】
ここで使用される用語“Ｃn〜Ｃm−アルコキシカルボニル−Ｃo〜Ｃp−アルキル”は、ｎ〜ｍ個の炭素原子を有するアルコキシ基であって、そのカルボニル基の炭素原子を通じて、前記定義のｏ〜ｐ個の炭素原子を有するアルキレン基へと結合されている基を指す。例は、Ｃ1〜Ｃ4−アルコキシカルボニル−Ｃ1〜Ｃ4−アルキル、例えばメトキシカルボニルメチル、エトキシカルボニルメチル、２−メトキシカルボニルエチル、２−エトキシカルボニルエチル、３−メトキシカルボニルプロピル、３−エトキシカルボニルプロピル、４−メトキシカルボニルブチルまたは４−エトキシカルボニルブチルである。
【００９３】
ここで使用される用語“アリールアルキル”（アリール−アルキレンとも呼ばれる）は、前記定義のアリール基であって、アルキレン基を介して、特にメチレン、１，１−エチレンまたは１，２−エチレン基を介して結合されている基、例えばベンジル、１−フェニルエチルまたは２−フェニルエチルを指す。
【００９４】
ここで使用される用語“Ｃn〜Ｃm−シクロアルキル−Ｃo〜Ｃp−アルキル”（シクロアルキル−アルキレンとも呼ばれる）は、前記定義のｎ〜ｍ個の炭素原子を有するシクロアルキル基であって、分子の残部へ、前記定義のｏ〜ｐ個の炭素原子を有するアルキレン基を介して結合されている基を指す。例は、シクロプロピルメチル、シクロプロピルエチル、シクロプロピルプロピル、シクロブチルメチル、シクロブチルエチル、シクロブチルプロピル、シクロペンチルメチル、シクロペンチルエチル、シクロペンチルプロピル、シクロヘキシルメチル、シクロヘキシルエチル、シクロヘキシルプロピルなどである。
【００９５】
ここで使用される用語“ヘテロシクロアルキル−Ｃo〜Ｃp−アルキル”（ヘテロシクロアルキル−アルキレンとも呼ばれる）は、前記定義のヘテロシクロアルキル基であって、分子の残部へ、前記定義のｏ〜ｐ個の炭素原子を有するアルキレン基を介して結合されている基を指す。例は、ヘタリールメチル、１−ヘタリールエチルまたは２−ヘタリールエチルである。
【００９６】
置換基Ｒ4およびＲ5がフェニル環またはナフチル環に結合されている場合に、それらは、フェニルまたはナフチルであって、ＳＲ4またはＯＲ5が直接結合、Ｃ1〜Ｃ4−アルキレン、Ｏ、Ｓ、ＮＲ6またはＣＯを介して結合されるフェニル環と一緒に５員または６員の環を形成するフェニルまたはナフチルであってもよい。例えば、以下の構造単位
【化１４】
2015212309.tif 000015
［式中、＃は、結合点を示し、かつＲ6は、前記定義の通りである］が得られる。
【００９７】
Ｒ6およびＲ7、Ｒ10およびＲ11および／またはＲ12およびＲ13は、それらが結合されるＮ原子と一緒になって、５員の、６員のまたは７員の環であって、任意に、ＣＯ、Ｏ、ＳまたはＮ（Ｃ1〜Ｃ8−アルキル）から選択される更なるヘテロ原子またはヘテロ原子基を環員として有し、かつ１、２、３または４個のＣ1〜Ｃ4−アルキルを有してよい環を形成してよい。例は、モルホリン、ピロール、ピロリジン、イミダゾリジン、ピペリジンまたはピペラジン、好ましくはモルホリン、ピペリジンまたはピペラジンである。
【００９８】
式Ｉの化合物において、前記の文言“ｂは２であるか、またはｂは３であり、かつ−Ｘ−Ｒ1は、Ｑの炭素原子もしくは窒素原子へと、二価の橋かけ基であってその両端の結合の間に１〜１０個の原子を有する橋かけ基を介して結合されている”であり、その二価の橋かけ基のための例は、Ｘ−（Ｃ1〜Ｃ6−アルキレン）−Ｙ′、Ｘ−（Ｃ3〜Ｃ6−シクロアルキレン）−Ｙ′、Ｘ−（ヘテロシクロアルキレン）−Ｙ′、Ｘ−（Ｃ2〜Ｃ6−アルケニレン）−Ｙ′、Ｘ−（ｏ−フェニレン）−Ｙ′、Ｘ−（ｏ−キシリレン）−Ｙ′、Ｘ−（ｏ−フェニレン−Ｃ1〜Ｃ4−アルキレン）−Ｙ′、Ｘ−（Ｃ1〜Ｃ4−アルキレン−ｏ−フェニレン）−Ｙ′またはＳ−Ｃ（Ｓ）−Ｎ（Ｒ12）−ＣＯである。それぞれのアルキレンおよびアルケニレンは、１もしくはそれより多くの、例えば１または２個のＯ、Ｓ、ＮＲ12またはＣＯによって中断されていてよく、かつ／または１もしくはそれより多くの、例えば１、２、３、４個のまたは４個より多くのＦ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ6〜Ｃ10−アリール、ヘテロアリールまたは１もしくはそれより多くのＣ1〜Ｃ12−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9もしくはＣＯＮＲ10Ｒ11によって置換されたＣ6〜Ｃ10−アリールによって置換されていてよい；シクロアルキレンおよびヘテロシクロアルキレンは、１もしくはそれより多くの、例えば１または２個のＣＯによって中断されていてよく、かつ／または１もしくはそれより多くの、例えば１、２、３、４個のまたは４個より多くのＣ1〜Ｃ12−アルキル、Ｃ1〜Ｃ12−ハロアルキル、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ6〜Ｃ10−アリール、ヘテロアリールまたは１もしくはそれより多くのＣ1〜Ｃ12−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9もしくはＣＯＮＲ10Ｒ11によって置換されたＣ6〜Ｃ10−アリールによって置換されていてよい、ならびにそれぞれのフェニレンは、１もしくはそれより多くの、例えば１、２、３または４個のＣ1〜Ｃ12−アルキル、Ｃ1〜Ｃ12−ハロアルキル、Ｆ、Ｃｌ、Ｂｒ、Ｉ、ＳＲ4、ＯＲ5、ＮＲ6Ｒ7、ＣＯＲ8、ＣＯＯＲ9、ＣＯＮＲ10Ｒ11、Ｃ6〜Ｃ10−アリール、ヘテロアリールまたは１もしくはそれより多くのＣ1〜Ｃ12−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9もしくはＣＯＮＲ10Ｒ11によって置換されたＣ6〜Ｃ10−アリールによって置換されていてよく、その際、Ｙ′は、Ｏ、Ｓ、ＮＲ14、ＣＯ、ＯＣ（Ｏ）、Ｃ（Ｏ）Ｏ、ＮＲ10Ｃ（Ｏ）、ＣＯＮＲ10、ＮＲ10ＳＯ2または単結合であり、かつＲ4、Ｒ5、Ｒ6、Ｒ7、Ｒ8、Ｒ9、Ｒ10、Ｒ11およびＲ12は、前記定義の通りである。特に、Ｘ−エチレン、Ｘ−プロピレンおよびＸ−ブチレンの橋かけが形成される。
【００９９】
式Ｉの化合物において、ａ＋ｂ＋ｃの合計が２、３、４または６であり、かつ２つの基Ｒ14が一緒になってまたは２つの基Ｒ6が一緒になってまたは２つの基Ｒ10が一緒になっておよび／または２つの基Ｒ12が一緒になって、二価の橋かけ基であってその両端の結合の間に１〜２０個の原子を有する橋かけ基であってよい場合に、その二価の橋かけ基は、好ましくは、フェニレンおよびＣ1〜Ｃ6−アルキレンから選択され、その際、前記の最後に挙げた基は、１もしくはそれより多くの、例えば１、２または３個の、Ｏ、Ｓ、Ｎ（Ｃ1〜Ｃ8−アルキル）およびＣＯから選択される同一もしくは異なる基によって中断されていてよい。
【０１００】
前記の語句“および／または”または“または／および”は、定義された選択肢（置換基）の１つが存在してよいのみならず、定義された選択肢（置換基）の幾つかが、一緒に、すなわち異なる選択肢（置換基）の混合物で存在してもよいことを意味する。
【０１０１】
前記の語句“少なくとも”は、１または１より多くの、例えば１、２、３、好ましくは１から２を定義することを意味する。
【０１０２】
前記の文言“１またはそれより多くの同一または異なる基”は、１、２、３、４、５、６、７、８個のまたは８個より多くの同一または異なる基を定義することを意味する。
【０１０３】
式Ｉの化合物の変値（置換基）および係数の好ましい実施形態と以下で述べられていることは、それ自身に対して、ならびに好ましくはそれぞれの組み合わせにおいて当てはまる。
【０１０４】
変値（置換基）および係数の好ましい実施形態に関して以下で述べられていることは、更に、式Ｉの化合物に関して、ならびに本発明による使用および方法に関して、かつ本発明による組成物に関して当てはまる。
【０１０５】
本発明による式Ｉの化合物の熱硬化促進剤としての活性を意図して、置換基Ｑ、Ｘ、Ｒ1、Ｒ2およびＲ3および係数ａ、ｂおよびｃは、互いに独立して、好ましくは組み合わせて、以下に示される意味を有する。
【０１０６】
本発明の好ましい一実施形態は、組成物、化合物、方法および使用であって、式Ｉ中のａが、０、１、２、３、４または６、特に０、１、２または３である前記組成物、化合物、方法および使用に関する。この実施形態の更なる特定の一態様によれば、ａは４である。
【０１０７】
本発明の好ましい更なる一実施形態は、組成物、化合物、方法および使用であって、式Ｉ中のｂが、好ましくは０または２である前記組成物、化合物、方法および使用に関する。
【０１０８】
本発明の好ましい更なる一実施形態は、組成物、化合物、方法および使用であって、式Ｉ中のｃが、好ましくは０または２である前記組成物、化合物、方法および使用に関する。この実施形態の更なる特定の一態様によれば、ｃは１である。
【０１０９】
本発明の好ましい更なる一実施形態は、組成物、化合物、方法および使用であって、式Ｉ中のＸが、ＳまたはＮＲ14である前記組成物、化合物、方法および使用に関する。この実施形態の特定の一態様によれば、ＸはＳである。
【０１１０】
この実施形態の更なる特定の一態様によれば、Ｘは基ＮＲ14である。Ｒ14は、
Ｃ1〜Ｃ12−アルキル、
前記のＣ1〜Ｃ12−アルキルは、１もしくはそれより多くの、例えば１、２もしくは３個の同一もしくは異なるＯ、Ｓ、ＮＲ6もしくはＣＯによって中断されていてよく、かつ／または１もしくはそれより多くの、例えば１もしくは２個の同一もしくは異なる基Ｒ14aによって置換されていてよく、前記基Ｒ14aは、Ｃ3〜Ｃ8−シクロアルキル、ＣＮ、ＣＯＲ8、ＣＯＯＲ9、ＣＯＮＲ10Ｒ11、フェニル、１、２、３、４もしくは５個の、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される同一もしくは異なる基によって置換されたフェニルならびに１もしくは２個のＣＯ基によって中断され、かつ／または１、２、３、４もしくは５個の、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される基によって置換されていてよいＣ3〜Ｃ8−シクロアルキルから選択され、
Ｃ2〜Ｃ12−アルケニル、
前記のＣ2〜Ｃ12−アルケニルは、１もしくはそれより多くの、例えば１、２もしくは３個の同一もしくは異なるＯ、Ｓ、ＮＲ6もしくはＣＯによって中断されていてよく、かつ／または１もしくはそれより多くの、例えば１もしくは２個の同一もしくは異なる基Ｒ14aによって置換されていてよく、前記基Ｒ14aは、Ｃ3〜Ｃ8−シクロアルキル、ＣＮ、ＣＯＲ8、ＣＯＯＲ9、ＣＯＮＲ10Ｒ11、フェニル、１、２、３、４もしくは５個の、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される同一もしくは異なる基によって置換されたフェニルならびに１もしくは２個のＣＯ基によって中断され、かつ／または１、２、３、４もしくは５個の、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される基によって置換されていてよいＣ3〜Ｃ8−シクロアルキルから選択され、
Ｃ3〜Ｃ12−シクロアルキル、
前記のＣ3〜Ｃ12−シクロアルキルは、１もしくはそれより多くのＣＯによって中断されていてよく、かつ／または１もしくはそれより多くの、Ｃ1〜Ｃ8−アルキル、ＣＮ、ＣＯＲ8、ＣＯＯＲ9、ＣＯＮＲ10Ｒ11から選択される同一もしくは異なる基Ｒ14bによって置換されていてよく、または
フェニル、
前記のフェニルは、１もしくはそれより多くの、例えば１、２、３、４もしくは５個の、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11およびフェニルから選択される同一もしくは異なる基Ｒ14cによって置換されていてよく、
から選択され、その際、Ｒ4、Ｒ5、Ｒ6、Ｒ7、Ｒ8、Ｒ9、Ｒ10、Ｒ11は、前記定義の通りであり、好ましくは好ましい意味の一つを有する。
【０１１１】
より好ましくは、Ｒ14は、Ｃ1〜Ｃ12−アルキル、Ｃ1〜Ｃ6−アルコキシ−Ｃ1〜Ｃ12−アルキル、Ｃ3〜Ｃ8−シクロアルキル−Ｃ1〜Ｃ12−アルキル、Ｃ3〜Ｃ8−シクロアルキルまたはフェニル−Ｃ1〜Ｃ12−アルキルであり、その際、最後に挙げた基のフェニル部は、非置換であるか、または１、２、３、４もしくは５個の同一または異なる、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される基によって置換されている。同様に、より好ましくは、Ｒ14は、Ｃ2〜Ｃ6−アルケニルである。同様に、より好ましくは、Ｒ14は、フェニルであり、前記フェニルは、非置換であるか、または１、２、３、４もしくは５個の同一または異なる、Ｃ1〜Ｃ8−アルキル、Ｃ1〜Ｃ4−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される基によって置換されている。更により好ましくは、Ｒ14は、Ｃ1〜Ｃ6−アルキル、特にメチル、エチル、ｎ−プロピル、イソプロピルまたはｎ−ブチル；ベンジル；フェネチル；Ｃ2〜Ｃ6−アルケニル、特にアリル；Ｃ1〜Ｃ4−アルコキシ−Ｃ1〜Ｃ4−アルキル、特に２−メトキシエチル、２−メトキシプロピル、２−エトキシエチルまたは２−エトキシプロピル；またはＣ3〜Ｃ8−シクロアルキル−Ｃ1〜Ｃ4−アルキル、特にシクロペンチルメチル、シクロヘキシルメチル、２−シクロヘキシルエチルもしくは２−シクロペンチルエチルである。
【０１１２】
Ｒ14のために適した例は、メチル、エチル、プロピル、ブチル、ベンジル、フェネチル、アリル、２−メトキシエチル、３−メトキシプロピル、シクロペンチル、シクロヘキシル、シクロヘキシルメチルまたはフェニルである。
【０１１３】
本発明の好ましい更なる一実施形態は、組成物、化合物、方法および使用であって、式Ｉにおいて、２つの基Ｒ14は、一緒になって、二価の橋かけ基であってその両端の結合の間に１〜２０個の、好ましくは１〜１０個の原子を有する橋かけ基である前記組成物、化合物、方法および使用に関する。前記の二価の橋かけ基は、好ましくは、Ｃ1〜Ｃ10−アルキレン、Ｃ3〜Ｃ12−シクロアルキレン、ヘテロシクロアルキレン、Ｃ2〜Ｃ10−アルケニレン、フェニレンまたはナフチレンから選択され、その際、それぞれのアルキレンおよびアルケニレンは、１もしくはそれより多くの、例えば１もしくは２個のＯ、Ｓ、Ｎ（Ｈ）、Ｎ（Ｃ1〜Ｃ8−アルキル）もしくはＣＯによって中断されていてよく、かつシクロアルキレンおよびヘテロシクロアルキレンは、１もしくはそれより多くの、例えば１もしくは２個のＣＯによって中断されていてよい。
【０１１４】
本発明の更なる好ましい一実施形態は、組成物、化合物、方法および使用であって、式Ｉ中のＲ1は、
ＣＳＮＲ12Ｒ13；Ｃ（Ｏ）ＯＲ9；ＣＳＯＲ9；Ｃ3〜Ｃ12−アルキル；Ｃ2〜Ｃ12−アルケニル；Ｃ3〜Ｃ12−シクロアルキル；
Ｃ1〜Ｃ12−アルキル、
前記のＣ1〜Ｃ12−アルキルは、１もしくはそれより多くの、例えば１、２もしくは３個の同一もしくは異なる、Ｏ、Ｓ、ＮＲ6もしくはＣＯから選択される基によって中断されており、かつ／または１、２もしくは３個の同一もしくは異なる基Ｒ1aによって置換されている；
Ｃ2〜Ｃ12−アルケニル、
前記のＣ2〜Ｃ12−アルケニルは、１もしくはそれより多くの、例えば１、２もしくは３個の同一もしくは異なる、Ｏ、Ｓ、ＮＲ6もしくはＣＯから選択される基によって中断されており、かつ／または１、２もしくは３個の同一もしくは異なる基Ｒ1aによって置換されている；
Ｃ3〜Ｃ12−シクロアルキル、
前記のＣ3〜Ｃ12−シクロアルキルは、１もしくは２個のＣＯ基によって中断されていてよく、かつ／または１、２もしくは３個の基Ｒ1bによって置換されていてよい；
ヘテロシクリル、
前記のヘテロシクリルは、１もしくは２個のＣＯ基によって中断されていてよく、かつ／または１、２もしくは３個の基Ｒ1bによって置換されていてよい；
フェニル、ナフチルまたはヘタリール、
前記の最後に挙げた３つの基は、１もしくはそれより多くの同一もしくは異なる基Ｒ1cによって置換されていてよく、かつヘテロアリールは、炭素原子の他に、１、２もしくは３個の、Ｏ、ＳおよびＮから選択されるヘテロ原子を環員として含む；ならびに
Ｃ6〜Ｃ10−アロイル、
前記のＣ6〜Ｃ10−アロイルは、１もしくはそれより多くの同一もしくは異なる基Ｒ1dによって置換されていてよい；
であり、その際、Ｒ1a、Ｒ1b、Ｒ1c、Ｒ1d、Ｒ6、Ｒ9、Ｒ12、Ｒ13は、前記定義の通りであり、好ましくは好ましい意味の一つを有する前記組成物、化合物、方法および使用に関する。
【０１１５】
特定の一態様においては、Ｒ1aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9，ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ1aaを有してよく、その際、Ｒ1aaは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＮＯ2、ＳＲ4、ＯＲ5、ＮＲ6Ｒ7、ＣＯＲ8、ＣＯＯＲ9およびＣＯＮＲ10Ｒ11から選択される。
【０１１６】
Ｒ1aは、好ましくは、ＳＲ4、ＣＯＯＲ9、Ｃ3〜Ｃ8−シクロアルキル、フェニルまたは炭素原子の他に１もしくは２個のＮ、ＯおよびＳから選択されるヘテロ原子を環員として含む５員もしくは６員のヘテロアリールであり、その際、フェニルおよびヘテロアリールは、非置換であるか、または１、２、３、４もしくは５個の同一もしくは異なる基Ｒ1aaによって置換されていてよい。Ｒ1aa、Ｒ4およびＲ9は、前記定義の通りである。この実施形態においては、Ｒ4は、好ましくは、フェニル−Ｃ1〜Ｃ4−アルキルであり、その際、前記フェニル部は、１もしくはそれより多くの同一もしくは異なる基Ｒ1aaを有してよい。フェニル−Ｃ1〜Ｃ4−アルキルのための一例は、ベンジルまたはフェネチルである。この実施形態においては、Ｒ9は、好ましくは、１もしくは２個の酸素原子によって中断されていてよく、かつ／または基Ｒ9aを有してよいＣ1〜Ｃ8−アルキルである。Ｒ9aは、好ましくは、フェニルである。例は、メチル、エチル、プロピル、ブチル、３−メトキシブチルまたはベンジルである。より好ましくは、Ｒ1aは、Ｃ1〜Ｃ4−アルコキシカルボニル、例えばメトキシカルボニルもしくはエトキシカルボニル；Ｃ1〜Ｃ4−アルコキシ−Ｃ1〜Ｃ6−アルコキシカルボニル、例えば３−メトキシブトキシカルボニル；フェニル−Ｃ1〜Ｃ4−アルキルスルファニル、例えばベンジルスルファニルもしくはフェネチルスルファニル；炭素原子の他に１もしくは２個のＯ、ＳおよびＮから選択されるヘテロ原子を含む５員もしくは６員のヘテロアリール、例えばチオフェン−２−イル、チオフェン−３−イル、フラン−２−イルもしくはフラン−３−イル、またはＣ3〜Ｃ8−シクロアルキル、例えばシクロペンチル、シクロヘキシルもしくはシクロヘプチルである。同様に、Ｒ1aは、炭素原子の他に１もしくは２個の同一もしくは異なる、ＯおよびＳから選択されるヘテロ原子を含む５員もしくは６員の飽和ヘテロシクリル、例えばテトラヒドロフラニル、テトラヒドロチエニル、テトラヒドロピラニルまたはテトラヒドロチオピラニルである。同様に、Ｒ1aは、４−シアノフェニルである。
【０１１７】
Ｒ1bは、好ましくは、Ｃ1〜Ｃ6−アルキルまたはＣ2〜Ｃ6−アルケニルである。
【０１１８】
Ｒ1cは、好ましくは、Ｃ1〜Ｃ6−アルキル、Ｃ2〜Ｃ6−アルケニルまたはニトロである。特に、Ｒ1cは、メチル、エチル、プロピル、アリルまたはニトロである。
【０１１９】
Ｒ1dは、好ましくは、Ｃ1〜Ｃ6−アルキル、Ｃ2〜Ｃ6−アルケニルまたはニトロである。特に、Ｒ1dは、Ｃ2〜Ｃ4−アルケニル、特にビニルまたはアリルである。
【０１２０】
Ｒ1がＣ1〜Ｃ12−アルキルであり、そのアルキルが、１もしくはそれより多くの、例えば１、２もしくは３個の同一もしくは異なる、Ｏ、Ｓ、ＮＲ6もしくはＣＯから選択される基によって中断され、かつ／または１、２もしくは３個の同一もしくは異なる基Ｒ1aによって置換されている場合に、前記Ｒ1は、好ましくは、Ｃ1〜Ｃ6−アルコキシ−Ｃ2〜Ｃ6−アルキル；Ｃ1〜Ｃ6−アルコキシカルボニル−Ｃ1〜Ｃ6−アルキル；Ｃ1〜Ｃ4−アルコキシ−Ｃ1〜Ｃ4−アルコキシカルボニル−Ｃ1〜Ｃ3−アルキル、特にＣ1〜Ｃ4−アルコキシ−Ｃ1〜Ｃ4−アルコキシカルボニル−Ｃ1〜Ｃ3−アルキル；Ｃ3〜Ｃ8−シクロアルキル−Ｃ1〜Ｃ6−アルキル；フェニル−Ｃ1〜Ｃ6−アルキル；フェニル−Ｃ1〜Ｃ4−アルキル−Ｓ−Ｃ1〜Ｃ4−アルコキシ−Ｃ1〜Ｃ6−アルキルもしくはヘテロアリール−Ｃ1〜Ｃ6−アルキルであり、その際、前記の最後に挙げた３つの基における芳香族環は、１、２もしくは３個の、互いに独立してＣ1〜Ｃ4−アルキル、Ｃ2〜Ｃ4−アルケニルおよびニトロから選択される基によって置換されていてよい。
【０１２１】
Ｒ1がヘテロアリールである場合に、Ｒ1は、好ましくは、炭素原子の他に１もしくは２個のＮ、ＯおよびＳから選択されるヘテロ原子を環員として含む５員もしくは６員のヘテロアリールまたは環員として１、２もしくは３個のＮ、ＯおよびＳから選択されるヘテロ原子を含む８員、９員もしくは１０員のヘテロアリールである。好適な例は、ピリジル、チアゾリル、ベンゾチアゾリルまたはベンゾオキサゾリルである。更なる好適な例は、ベンゾチアゾリルまたはベンゾフラニルである。
【０１２２】
Ｒ1がＣ（Ｏ）ＯＲ9である場合に、Ｒ9は、好ましくは、Ｃ1〜Ｃ20−アルキルまたはＣ1〜Ｃ20−アルキルであって、そのアルキル部は１もしくはそれより多くの、例えば１、２、３、４もしくは５個の非隣接酸素原子によって中断されているアルキルである。この実施形態においては、Ｒ9は、好ましくは、（ＣＨ2ＣＨ2Ｏ）x（Ｃ1〜Ｃ4−アルキル）であり、その際、ｘは、１、２、３、４もしくは５であり、特に（ＣＨ2ＣＨ2Ｏ）x（Ｃ1〜Ｃ4−アルキル）であり、その際、ｘは、１、２もしくは３である。
【０１２３】
Ｒ1がヘテロシクリルである場合に、Ｒ1は、好ましくは、炭素原子の他に１もしくは２個の同一もしくは異なるＮ、ＮＨおよびＮ（Ｃ1〜Ｃ8−アルキル）から選択されるヘテロ原子を含む５員もしくは６員の飽和のもしくは部分不飽和のヘテロシクリル、例えばモルホリニル、チオモルホリニル、テトラヒドロフラニル、テトラヒドロチエニル、４，５−ジヒドロチエニル、テトラヒドロピラニルまたはテトラヒドロチオピラニルである。
【０１２４】
Ｒ1がＣ6〜Ｃ10−アロイルであり、前記アロイルが、１もしくはそれより多くの同一もしくは異なる基Ｒ1dによって置換されていてよい場合に、前記のＲ1は、好ましくは、ベンゾイルまたは、Ｃ1〜Ｃ6−アルキルもしくはＣ2〜Ｃ6−アルケニル、特にＣ1〜Ｃ4−アルキルもしくはＣ2〜Ｃ4−アルケニルによって置換されたベンゾイルである。
【０１２５】
この実施形態の特定の一態様によれば、式Ｉ中のＲ1は、Ｃ3〜Ｃ12−アルキル、例えばプロピルもしくはブチル；Ｃ1〜Ｃ4−アルコキシカルボニル−Ｃ1〜Ｃ2−アルキル、例えばメトキシカルボニルメチル、エトキシカルボニルメチルもしくはプロポキシカルボニルメチル；Ｃ1〜Ｃ4−アルコキシ−Ｃ1〜Ｃ4−アルコキシカルボニル−Ｃ1〜Ｃ2−アルキル、例えばエトキシエトキシカルボニルメチル、エトキシエトキシカルボニルエチル、プロポキシプロポキシカルボニルエチル、プロポキシプロポキシカルボニルメチルもしくは３−メトキシブトキシカルボニルメチル；Ｃ2〜Ｃ4−アルケニル、例えばビニルまたはアリル；ベンジル；ベンジルであって、そのフェニル部が１、２もしくは３個の互いに独立してＣ1〜Ｃ4−アルキル、Ｃ2〜Ｃ4−アルケニルおよびニトロから選択される基によって置換されたベンジル；フェネチル；ベンジルスルファニル−Ｃ1〜Ｃ4−アルキル−Ｏ−Ｃ1〜Ｃ4−アルキル、特にベンジルスルファニル−Ｃ1〜Ｃ2−アルキル−Ｏ−Ｃ1〜Ｃ2−アルキル；フェネチルスルファニル−Ｃ1〜Ｃ4−アルキル−Ｏ−Ｃ1〜Ｃ4−アルキル、特にフェネチルスルファニル−Ｃ1〜Ｃ2−アルキル−Ｏ−Ｃ1〜Ｃ2−アルキル；Ｃ3〜Ｃ8−シクロアルキル；１、２もしくは３個の互いに独立してＣ1〜Ｃ4−アルキルおよびＣ2〜Ｃ4−アルケニルから選択される基によって置換されたＣ3〜Ｃ8−シクロアルキル；−ＣＯＯ（ＣＨ2ＣＨ2Ｏ）v（Ｃ1〜Ｃ4−アルキル）  ［式中、ｖは、１、２、３、４もしくは５である］、エトキシエトキシカルボニルもしくは（２−ブトキシエトキシ）エトキシカルボニル；ベンゾイル；ベンゾイルであって、１、２もしくは３個の互いに独立してＣ1〜Ｃ4−アルキルおよびＣ2〜Ｃ4−アルケニルから選択される基によって置換されたベンゾイル；フェニル；またはフェニルであって、１、２もしくは３個のＣ1〜Ｃ4−アルキル、Ｃ2〜Ｃ4−アルケニルおよびニトロから選択される基によって置換されたフェニルである。更なる一態様によれば、Ｒ1は、Ｃ3〜Ｃ12−アルキルであり、前記アルキルは、１、２もしくは３個のＳヘテロ原子によって中断され、かつＳＨによって置換されており、例えばメルカプト−Ｃ3〜Ｃ12−アルキルまたはメルカプト−Ｃ3〜Ｃ6−アルキル−Ｓ−Ｃ1〜Ｃ2−アルキルである。更なる一実施形態においては、Ｒ1は、Ｃ1〜Ｃ12−アルキルであり、前記アルキルは、ＳＲ4によって置換されており、その際、Ｒ4は、Ｃ2〜Ｃ8−アルカノイルである。この実施形態においては、Ｒ4は、好ましくは、Ｃ2〜Ｃ4−アルカノイルである。更なる一実施形態においては、Ｒ1は、Ｃ1〜Ｃ12−アルキルであり、前記アルキルは、ＯＲ5によって置換されている。この実施形態においては、Ｒ5は、好ましくは、Ｃ2〜Ｃ8−アルカノイルであり、前記アルカノイルは、１もしくはそれより多くの同一もしくは異なるＦ、Ｃｌ、Ｂｒ、Ｉ、ＯＨもしくはＣ1〜Ｃ6−アルコキシから選択される基によって置換されているか、またはＲ5は、Ｃ2〜Ｃ8−アルカノイルであり、前記アルカノイルは、１もしくはそれより多くの同一もしくは異なるＯおよびＳから選択される基によって中断されており、かつ１もしくはそれより多くの同一もしくは異なるヒドロキシアミニレン（＝Ｎ−ＯＨ）、Ｆ、Ｃｌ、Ｂｒ、Ｉ、ＯＨおよ��Ｃ1〜Ｃ6−アルコキシから選択される基によって置換されていてよい。特に、Ｒ5は、Ｃ1〜Ｃ7−クロロアルキルカルボニルまたはＣ（＝Ｏ）ＣＨ2−Ｓ−（Ｃ1〜Ｃ2−アルキル）−Ｓ−Ｃ（＝ＮＯＨ）−Ｃ1〜Ｃ2−アルキルである。更なる一実施形態においては、Ｒ1は、Ｃ1〜Ｃ4−アルカノイル−Ｓ−Ｃ1〜Ｃ2−アルキルによって置換されたベンジルである。更なる一実施形態においては、Ｒ1は、Ｃ1〜Ｃ4−アルキルチオによって置換されたベンジルまたは塩素によって置換されたベンジルである。更なる一実施形態においては、Ｒ1は、ＮＲ6Ｒ7によって置換されたフェニルである。Ｒ6は、好ましくは、Ｃ2〜Ｃ4−アルカノイルであり、かつＲ7は、Ｈである。更なる一実施形態においては、Ｒ1は、炭素原子の他に１または２個の同一もしくは異なるＮ、ＮＨおよびＮ（Ｃ1〜Ｃ8−アルキル）から選択されるヘテロ原子を含む５員もしくは６員の飽和のヘテロシクリルである。
【０１２６】
Ｒ1のために適した例は、フェニル、４−メチルフェニル、４−エチルフェニル、４−プロピルフェニル、４−ニトロフェニル、４−ビニルフェニル、４−アリルフェニル、ベンゾイル、４−ビニルベンゾイル、（２−ブトキシエトキシ）−エトキシカルボニル、メチル、エチル、プロピル、ブチル、メトキシカルボニルメチル、メトキシカルボニルエチル、エトキシカルボニルメチル、エトキシカルボニルエチル、３−メトキシブトキシカルボニルメチル、ベンジル、フェネチル、ベンジルスルファニルエトキシエチル、ベンジルスルファニルプロポキシプロピル、フェネチルスルファニルエトキシエチル、フェネチルスルファニルプロポキシプロピル、シクロヘキシル、シクロヘキシルメチル、４−ビニルシクロヘキシルまたはアリルである。Ｒ1のための更なる適した例は、６−メルカプトヘキシル、２−（２−メルカプトエチルスルファニル）−エチル、２−（２−クロロ−アセトキシ）−エチル、４−モルホリニル、テトラヒドロピラン−３−イル、テトラヒドロフラン−２−イルメチル、４，５−ジヒドロチエン−２−イル、４−アセチルスルファニルメチルベンジル、４−メチルスルファニルベンジル、４−クロロベンジル、４−アセチルアミノベンジル、６−アセチルスルファニルヘキシル、４−シアノベンジル、ＣＨ3Ｃ（＝ＮＯＨ）−Ｓ−Ｃ2Ｈ4−Ｓ−ＣＨ2−Ｃ（＝Ｏ）−Ｏ−Ｃ2Ｈ4、メトキシカルボニルメチル、２−ベンゾチアゾリル、４−ヒドロキシフェニルである。
【０１２７】
本発明の更なる好ましい一実施形態は、組成物、化合物、方法および使用であって、式Ｉにおいて、Ｒ1およびＲ4は、それらが結合される窒素原子と一緒になって、５員、６員または７員の飽和のもしくは不飽和の複素環であって、Ｏ、Ｓ、ＮＨ、Ｎ（Ｃ1〜Ｃ8−アルキル）およびＣＯから選択される更なるヘテロ原子もしくはヘテロ原子基を含んでよく、かつ互いに独立してハロゲン、シアノ、Ｃ1〜Ｃ4−アルキル、ニトロ、Ｃ1〜Ｃ4−ハロアルキル、Ｃ1〜Ｃ4−アルコキシおよびＣ1〜Ｃ4−ハロアルコキシから選択される１、２、３または４個の置換基を有してよい複素環を形成する前記組成物、化合物、方法および使用に関する。これらの化合物のなかでも、より好ましいのは、Ｒ1およびＲ14が、それらが結合される窒素原子と一緒になって、５員、６員もしくは７員の飽和の複素環であって、Ｏ、Ｓ、ＮＨ、Ｎ（Ｃ1〜Ｃ8−アルキル）から選択される更なるヘテロ原子またはヘテロ原子基を含んでよい複素環であるものである。例は、ピペリジン−１−イル、モルホリン−４−イル、チオモルホリン−４−イルもしくはピペラジン−１−イルまたは４−（Ｃ1〜Ｃ4−アルキル）ピペラジン−１−イルである。
【０１２８】
本発明の好ましい更なる一実施形態は、組成物、化合物、方法および使用であって、式Ｉにおいて、Ｒ1およびＲ14は、一緒になって、１もしくはそれより多くの、例えば１、２もしくは３個の同一もしくは異なるＯ、Ｓ、Ｎ（Ｃ1〜Ｃ8−アルキル）およびＣＯから選択される基によって中断されていてよいＣ2〜Ｃ8−アルキレンから選択される橋かけ基である前記組成物、化合物、方法および使用に関する。
【０１２９】
本発明の好ましい更なる一実施形態は、組成物、化合物、方法および使用であって、少なくとも２つの基Ｒ1を含む式Ｉの化合物において、２つの基Ｒ1は、一緒になって、二価の橋かけ基であってその両端の結合の間に１〜２０個の原子を有する橋かけ基であってよい前記組成物、化合物、方法および使用に関する。この実施形態においては、ｂは２、３、４または６であり、かつ／またはｃは２、３、４または６であるが、但し、ａ＋ｂ＋ｃの合計は、２、３、４または６である。前記の橋かけ基は、好ましくは、Ｃ1〜Ｃ10−アルキレン、Ｃ2〜Ｃ10−アルケニレン、フェニレン、フェニレン−Ｃ1〜Ｃ4−アルキレン、Ｃ1〜Ｃ4−アルキレン−フェニレン−Ｃ1〜Ｃ4−アルキレン、ヘテロアリーレン、ヘテロアリーレン−Ｃ1〜Ｃ4−アルキレンおよびＣ1〜Ｃ4−アルキレン−ヘテロアリーレン−Ｃ1〜Ｃ2−アルキレンから選択される。それぞれのアルキレンおよびアルケニレンは、１もしくはそれより多くの、例えば１、２もしくは３個の同一もしくは異なるＯ、Ｓ、ＮＲ6およびＣＯから選択される基によって中断されていてよく、かつ／または１もしくはそれより多くの、例えば１、２、３個のもしくは３個より多くのＦ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ3〜Ｃ20−シクロアルキル、ヘテロシクリル、ヘテロアリールおよびＣ6〜Ｃ10−アリールから選択される基によって置換されていてよく、その際、前記の最後に挙げた４つの基は、１もしくはそれより多くの、例えば１、２、３個のもしくは３個より多くの同一もしくは異なる基Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11を有してよく、かつそれぞれのフェニレンおよびヘテロアリーレンは、１もしくはそれより多くの、例えば１もしくは２個の同一もしくは異なる基Ｃ1〜Ｃ12−アルキル、Ｃ1〜Ｃ12−ヘテロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11によって置換されていてよい。特に好ましい一態様によれば、前記の橋かけ基は、Ｃ（＝Ｏ）ＯＣ1〜Ｃ10−アルキレンＯ−Ｃ（＝Ｏ）から選択される。
【０１３０】
本発明の更なる好ましい一実施形態は、組成物、化合物、方法および使用であって、式Ｉ中のＲ2は、ＣＯＲ8；ＣＯＯＲ9；ＣＯＮＲ10Ｒ11；
Ｃ1〜Ｃ12−アルキル、Ｃ2〜Ｃ12−アルケニル、
その際、前記の最後に挙げた２つの基は、１もしくはそれより多くの、例えば１、２もしくは３個の同一もしくは異なる基Ｒ2aによって置換されていてよい；
Ｃ3〜Ｃ12−シクロアルキル、
前記のＣ3〜Ｃ12−シクロアルキルは、１もしくはそれより多くの、例えば１、２もしくは３個の同一もしくは異なる基Ｒ2bによって置換されていてよい；
Ｃ6〜Ｃ10−アリール、
前記のＣ6〜Ｃ10−アリールは、１もしくはそれより多くの、例えば１、２、３、４もしくは５個の同一もしくは異なる基Ｒ2cによって置換されていてよい；
炭素原子の他に１もしくは２個のＮ、ＯおよびＳから選択されるヘテロ原子を含む５員もしくは６員のヘテロアリール、
前記のヘテロアリールは、１もしくはそれより多くの、例えば１、２、３、４もしくは５個の同一もしくは異なる基Ｒ2cによって置換されていてよい；または
式
【化１５】
2015212309.tif 000016
［式中、＃は、分子の残部の結合点であり、かつＲ2fは、Ｃ1〜Ｃ12−アルキレン−ＣＯＯ-、Ｃ1〜Ｃ12−アルキレン−Ｓ（Ｏ）2Ｏ-もしくはＣ1〜Ｃ12−アルキレン−ＯＳ（Ｏ）2Ｏ-である］のピリジニウム；
であり、その際、Ｒ2a、Ｒ2b、Ｒ2c、Ｒ8、Ｒ9、Ｒ10およびＲ11は、前記定義の通りであり、好ましくは好ましい意味の一つを有する前記組成物、化合物、方法および使用に関する。
【０１３１】
Ｒ2aは、好ましくは、Ｒ1aについて示した好ましい意味の一つを有する。Ｒ2bは、好ましくは、Ｒ1aについて示した好ましい意味の一つを有する。Ｒ2cは、好ましくは、Ｃ1〜Ｃ6−アルキル、Ｃ2〜Ｃ4−アルケニル、Ｃ1〜Ｃ6−アルコキシ、Ｃ1〜Ｃ6−アルコキシカルボニルまたはニトロである。
【０１３２】
この実施形態の特定の好ましい一態様によれば、Ｒ2は、Ｃ1〜Ｃ6−アルキル；Ｃ5〜Ｃ8−シクロアルキル；Ｃ1〜Ｃ4−アルコキシカルボニル；ＣＯ（Ｎ−（Ｃ1〜Ｃ8−アルキル）2）；Ｃ（Ｏ）Ｏ（ＣＨ2ＣＨ2Ｏ）x（Ｃ1〜Ｃ4−アルキル）  ［式中、ｘは、１、２、３、４、５もしくは６である］；Ｃ（Ｏ）Ｏ−Ｃ1〜Ｃ4−アルキル−フェニル；ピリジル；フェニル；１もしくは２個のニトロ、Ｃ1〜Ｃ4−アルコキシ、Ｃ1〜Ｃ4−アルキル、Ｃ2〜Ｃ4−アルケニルおよびＣ1〜Ｃ4−アルコキシカルボニルから選択される基によって置換されたフェニル；ベンジル；ベンジルであってそのフェニル部が１もしくはそれより多くの、例えば１もしくは２個の同一もしくは異なるニトロ、Ｃ2〜Ｃ4−アルケニル、Ｃ1〜Ｃ4−アルコキシ、Ｃ1〜Ｃ4−アルキルおよびＣ1〜Ｃ4−アルコキシカルボニルから選択される基によって置換されたベンジル；またはＣ1〜Ｃ12−アルキレン−Ｓ（Ｏ）2Ｏ-によって置換されたピリジニウムである。更なる一態様によれば、Ｒ2は、モルホリノアミドまたはＣ1〜Ｃ4−ハロアルコキシカルボニル、特にＣ1〜Ｃ4−フルオロアルコキシカルボニルである。
【０１３３】
Ｒ2のために適した例は、メチル、エチル、プロピルもしくはブチル、シクロペンチル、シクロヘキシル、ｎ−プロポキシカルボニル、エトキシカルボニル、メトキシカルボニル、ジメチルアミノカルボニル、ジエチルアミノカルボニル、Ｃ（Ｏ）Ｏ（ＣＨ2ＣＨ2Ｏ）ＣＨ2ＣＨ3、Ｃ（Ｏ）Ｏ（ＣＨ2ＣＨ2Ｏ）2ＣＨ2ＣＨ3、Ｃ（Ｏ）Ｏ（ＣＨ2ＣＨ2Ｏ）3ＣＨ2ＣＨ3、Ｃ（Ｏ）Ｏ（ＣＨ2ＣＨ2Ｏ）4ＣＨ2ＣＨ3、ベンジルオキシカルボニル、ピリジン−２−イル、ピリジン−３−イル、ピリジン−４−イル；４−ニトロフェニル、４−メトキシカルボニルフェニル、４−エトキシカルボニルフェニル、４−プロポキシカルボニルフェニル、または
【化１６】
2015212309.tif 000017
である。
【０１３４】
Ｒ2のために適した更なる例は、モルホリノアミドおよび２，２，２−トリフルオロエトキシカルボニルである。
【０１３５】
本発明の好ましい更なる一実施形態は、組成物、化合物、方法および使用であって、式Ｉにおいて、−Ｘ−Ｒ1が、Ｒ2と一緒になって、Ｘ−（Ｏ−Ｃ1〜Ｃ20−アルキレン）−Ｙ、Ｘ−（Ｓ−Ｃ1〜Ｃ20−アルキレン）−ＹまたはＸ−（Ｎ（Ｒ6）−Ｃ1〜Ｃ20−アルキレン）−Ｙである前記組成物、化合物、方法および使用に関する。この実施形態の好ましい一態様によれば、Ｙは、直接結合であり、かつＲ6は、前記定義の通りであり、好ましくはＣ1〜Ｃ8−アルキルである。この実施形態のために適した例は、−Ｘ−Ｒ1が、Ｒ2と一緒になって、Ｎ（Ｃ1〜Ｃ8−アルキル）−（Ｏ−Ｃ2〜Ｃ8−アルキレン）、Ｓ−（Ｓ−Ｃ2〜Ｃ8−アルキレン）またはＮ（Ｃ1〜Ｃ8−アルキル）−（Ｎ（Ｃ1〜Ｃ8−アルキル）−Ｃ2〜Ｃ8−アルキレン）である化合物である。この実施形態の更なる好ましい一態様によれば、−Ｘ−Ｒ1は、Ｒ2と一緒になって、
【化１７】
2015212309.tif 000018
［式中、*は、オキシム窒素原子への結合点を示す］から選択される。
【０１３６】
この実施形態の更なる好ましい一態様によれば、−Ｘ−Ｒ1は、Ｒ2と一緒になって、−Ｘ−（Ｃ1〜Ｃ8−アルキレン）−Ｏ−Ｃ（Ｏ）−；−Ｘ−（Ｃ3〜Ｃ6−シクロアルキレン）−Ｏ−Ｃ（Ｏ）−；−Ｘ−（ｏ−フェニレン）−Ｏ−Ｃ（Ｏ）−；−Ｘ−（Ｃ1〜Ｃ8−アルキレン）−ＮＲ10−Ｃ（Ｏ）−；または−Ｘ−（Ｃ3〜Ｃ6−シクロアルキレン）−ＮＲ10−Ｃ（Ｏ）−であり、その際、それぞれのアルキレン部は、１もしくはそれより多くの同一もしくは異なる基Ｒ2gによって置換されていてよく、シクロアルキレンは、１もしくはそれより多くの同一もしくは異なる基Ｒ2hによって置換されていてよく、かつｏ−フェニレンは、１もしくはそれより多くの同一もしくは異なる基Ｒ2hによって置換されていてよく、その際、Ｒ10、Ｒ2g、Ｒ2hおよびＸは、上述した意味の一つを有する。この実施形態においては、Ｘ−Ｒ1は、Ｒ2および、ＸとＲ2が結合されるオキシム炭素原子と一緒になって、好ましくは、５員もしくは６員の複素環を形成する。Ｘは、好ましくは、Ｓ、−Ｎ（ベンジル）もしくはＮ（Ｃ1〜Ｃ8−アルキル）、特にＳ、−Ｎ（ベンジル）もしくはＮ（Ｃ1〜Ｃ4−アルキル）である。好適な例は、−Ｓ−ＣＨ（ＣＨ3）ＣＨ（ＣＨ3）−Ｏ−Ｃ（＝Ｏ）−、−Ｓ−ＣＨ2ＣＨ2−Ｏ−Ｃ（＝Ｏ）−および−Ｎ（ベンジル）−ＣＨ2ＣＨ2−Ｏ−Ｃ（＝Ｏ）−である。
【０１３７】
この実施形態の更なる特定の好ましい一態様によれば、−Ｘ−Ｒ1は、Ｒ2と一緒になって、Ｘ−（Ｃ1〜Ｃ8−アルキレン）−Ｓ−Ｃ（Ｏ）−、特に−Ｓ−（Ｃ1〜Ｃ8−アルキレン）−Ｓ−Ｃ（Ｏ）−である。
【０１３８】
Ｘ−Ｒ1およびＲ2は、それらが結合されるオキシム炭素原子と一緒になって、好ましくは、以下の環の１つ、特に好ましくはＲ−１、Ｒ−３、Ｒ−５およびＲ−１３
【化１８】
2015212309.tif 000019
［式中、
*は、オキシム窒素原子への結合点であり、かつ
Ｒ10は、前記定義の通りであり、好ましくはＨまたはＣ1〜Ｃ8−アルキルである］である。
【０１３９】
本発明の好ましいもう一つの実施形態は、組成物、化合物、方法および使用であって、式Ｉにおいて、−Ｘ−Ｒ1が、Ｒ2と一緒になって、−Ｓ−Ｃ（Ｓ）−ＮＲ12−Ｃ（Ｏ）−であり、その式中、Ｒ12は、前記定義の通りである前記組成物、化合物、方法および使用に関する。この実施形態の特定の好ましい一態様によれば、Ｘ−Ｒ1およびＲ2は、それらが結合されるオキシム基環の炭素原子と一緒になって、以下の環Ｒ−２０
【化１９】
2015212309.tif 000020
［式中、
*は、オキシム窒素原子への結合点であり、かつ
Ｒ12は、前記定義の通りであり、好ましくは、Ｈ、Ｃ1〜Ｃ8−アルキルまたはＣ2〜Ｃ6−アルケニル、特にアリルである］を形成する。
【０１４０】
本発明の好ましいもう一つの実施形態は、組成物、化合物、方法および使用であって、式Ｉにおいて、−Ｘ−Ｒ1が、Ｒ2と一緒になって、Ｓ−Ｃ（＝ＮＯＲ15）−Ｃ（Ｏ）−ＮＲ12−Ｃ（Ｏ）であり、その式中、Ｒ12は、前記定義の通りであり、かつＲ15は、水素またはフェニルスルホニルであってそのフェニル部がＣ1〜Ｃ4−アルキルもしくはＣ1〜Ｃ4−アルコキシによって置換されていてよいフェニルスルホニルである前記組成物、化合物、方法および使用に関する。この実施形態の特定の好ましい一態様によれば、Ｘ−Ｒ1およびＲ2は、それらが結合されるオキシム基環の炭素原子と一緒になって、以下の環Ｒ−２１
【化２０】
2015212309.tif 000021
［式中、
*は、オキシム窒素原子への結合点であり、かつ
Ｒ12は、前記定義の通りであり、好ましくは、Ｈ、Ｃ1〜Ｃ8−アルキルまたはＣ2〜Ｃ6−アルケニルである］を形成する。
【０１４１】
少なくとも２つの基Ｒ2を含む式Ｉの化合物においては、２つの基Ｒ2は、一緒になって、二価の橋かけ基であってその両端の結合の間に１〜２０個の原子を有する橋かけ基であってよい。この実施形態においては、ａは２、３、４または６であり、かつ／またはｃは２、３、４または６であるが、但し、ａ＋ｂ＋ｃの合計は、２、３、４または６である。前記の橋かけ基は、好ましくは、Ｃ1〜Ｃ10−アルキレン、Ｃ2〜Ｃ10−アルケニレン、フェニレン、フェニレン−Ｃ1〜Ｃ4−アルキレン、Ｃ1〜Ｃ4−アルキレン−フェニレン−Ｃ1〜Ｃ4−アルキレン、ヘテロアリーレン、ヘテロアリーレン−Ｃ1〜Ｃ4−アルキレンおよびＣ1〜Ｃ4−アルキレン−ヘテロアリーレン−Ｃ1〜Ｃ2−アルキレンから選択される。それぞれのアルキレンおよびアルケニレンは、１もしくはそれより多くの、例えば１、２もしくは３個の同一もしくは異なるＯ、Ｓ、ＮＲ6およびＣＯから選択される基によって中断されていてよく、かつ／または１もしくはそれより多くの、例えば１、２、３個のもしくは３個より多くのＦ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、Ｃ3〜Ｃ20−シクロアルキル、ヘテロシクリル、ヘテロアリールおよびＣ6〜Ｃ10−アリールから選択される基によって置換されていてよく、その際、前記の最後に挙げた４つの基は、１もしくはそれより多くの、例えば１、２、３個のもしくは３個より多くの同一もしくは異なる基Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11を有してよく、かつそれぞれのフェニレンおよびヘテロアリーレンは、１もしくはそれより多くの、例えば１もしくは２個の同一もしくは異なる基Ｃ1〜Ｃ12−アルキル、Ｃ1〜Ｃ12−ヘテロアルキル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11によって置換されていてよく、その際、Ｒ4、Ｒ5、Ｒ6、Ｒ7、Ｒ8、Ｒ9、Ｒ10、Ｒ11およびＲ12は、前記定義の通りである。好適な例は、エチレン、プロピレンおよびブチレンの橋かけである。この実施形態の特定の好ましい一態様によれば、ａは２、３、４または６であり、かつ／またはｃは２、３、４または６であるが、但し、ａ＋ｂ＋ｃの合計は、２、３、４または６である。前記の橋かけ基は、好ましくは、−Ｃ（＝Ｏ）−Ｏ−Ｃ1〜Ｃ10−アルキレン−Ｏ−Ｃ（＝Ｏ）−から選択される。
【０１４２】
本発明の特定の一実施形態は、組成物、化合物、使用および方法であって、式Ｉ中のＲ3は、Ｃ1〜Ｃ20−アルキル、Ｃ2〜Ｃ20−アルケニルおよびＣ2〜Ｃ20−アルキニルであり、それらは１もしくはそれより多くの同一もしくは異なる−Ｏ−、−Ｓ−、−Ｎ（Ｒ6）−およびＣＯから選択される基によって中断されていてよく、かつ／または１もしくはそれより多くの同一もしくは異なる基Ｒ3aを有してよく、その際、Ｒ3aは、互いに独立して、Ｆ、Ｃｌ、Ｂｒ、Ｉ、ＣＮ、ＳＲ4、ＯＲ5、ＮＲ6Ｒ7、ＣＯＲ8、ＣＯＯＲ9、ＣＯＮＲ10Ｒ11、１もしくはそれより多くのＣＯ基によって中断されていてよいＣ3〜Ｃ20−シクロアルキル、１もしくはそれより多くのＣＯ基によって中断されていてよいヘテロシクリル、ヘテロアリールおよびＣ6〜Ｃ10−アリールから選択され、その際、前記の最後に挙げた４つの基は、１もしくはそれより多くの同一もしくは異なる基Ｒ3aaを有してよい前記組成物、化合物、使用および方法に関する。Ｒ3aaは、互いに独立して、Ｃ1〜Ｃ12−アルキル、Ｃ1〜Ｃ12−ハロアルキル、Ｃ1〜Ｃ12−ヒドロキシアルキル、Ｃ2〜Ｃ12−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9およびＣＯＮＲ10Ｒ11から選択される。
【０１４３】
この実施形態の好ましい一態様によれば、Ｒ3は、Ｃ2〜Ｃ12−アルキル；Ｃ2〜Ｃ12−アルケニル；フェニル−Ｃ1〜Ｃ4−アルキル；Ｃ1〜Ｃ6−ハロアルキル、特にＣ1〜Ｃ4−ハロアルキル、殊にＣ1〜Ｃ4−フルオロアルキル；Ｃ3〜Ｃ12−シクロアルキル−Ｃ1〜Ｃ12−アルキル；Ｃ3〜Ｃ12−シクロアルキル；ヘテロシクリル；Ｃ6〜Ｃ10−アリール；１もしくは２個のＣｏによって中断されており、かつ／または１もしくはそれより多くの、例えば１、２、３、４、５もしくは６個のＣ1〜Ｃ12−アルキルによって置換されていてよいＣ3〜Ｃ12−シクロアルキル；１もしくは２個のＣＯによって中断されており、かつ／または１もしくはそれより多くの、例えば１、２、３、４、５もしくは６個のＣ1〜Ｃ12−アルキルによって置換されていてよいヘテロシクリル；Ｃ3〜Ｃ12−シクロアルキル−Ｃ1〜Ｃ12−アルキルであって、そのシクロアルキル部が、１もしくは２個のＣＯによって中断されており、かつ／または１もしくはそれより多くの、例えば１、２、３、４、５もしくは６個のＣ1〜Ｃ12−アルキルによって置換されていてよい前記Ｃ3〜Ｃ12−シクロアルキル−Ｃ1〜Ｃ12−アルキル；ならびにＣ6〜Ｃ10−アリールであって、１もしくはそれより多くの、例えば１、２、３、４もしくは５個のＣ1〜Ｃ12−アルキル、Ｃ1〜Ｃ4−ハロアルキル、Ｃ2〜Ｃ4−アルケニル、Ｆ、Ｃｌ、Ｂｒ、Ｉ、ＣＮ、ＮＯ2、ＳＲ4、ＯＲ5、ＮＲ6Ｒ7、ＣＯＲ8、ＣＯＯＲ9、ＣＯＮＲ10Ｒ11またはフェニルによって置換されていてよい前記アリールから選択される。この実施形態のより好ましい一態様によれば、Ｒ3は、Ｃ1〜Ｃ4−アルコキシカルボニルによって置換されたＣ2〜Ｃ12−アルキルである。更なる一実施形態においては、Ｒ3は、ナフチル−Ｃ1〜Ｃ4−アルキルである。この実施形態の更なる好ましい一態様によれば、Ｒ3は、ヘテロアリール、特に５員もしくは６員のヘテロアリールであって、炭素環員の他に１もしくは２個のＯ、ＳおよびＮから選択されるヘテロ原子を含むヘテロアリールである。この実施形態の更なる好ましい一態様によれば、Ｒ3は、フェニル−Ｃ1〜Ｃ4−アルキルであり、その際、そのフェニル部は、１もしくはそれより多くのＦ、Ｃｌ、Ｂｒ、Ｉ、Ｃ1〜Ｃ4−アルキルスルファニル、Ｃ1〜Ｃ4−アルコキシカルボニルスルファニル−Ｃ1〜Ｃ4−アルキル、Ｃ1〜Ｃ4−アルコキシカルボニル、Ｃ1〜Ｃ4−ハロアルキル、フェニル、フェノキシおよびシアノから選択される基によって置換されている。
【０１４４】
この実施形態の特定の好ましい一態様によれば、Ｒ3は、Ｃ2〜Ｃ6−アルキル、特にエチル、プロピルまたはブチル；Ｃ3〜Ｃ12−シクロアルキル、特にシクロペンチルまたはシクロヘキシル；Ｃ3〜Ｃ12−シクロアルキル−Ｃ1〜Ｃ6−アルキルであって、そのシクロアルキル部が１もしくは２個のカルボニル基によって中断されており、かつ１、２、３もしくは４個のＣ1〜Ｃ4−アルキルを有する前記Ｃ3〜Ｃ12−シクロアルキル−Ｃ1〜Ｃ6−アルキル、特にカンフォリル、特にカンファー−１０−イル；Ｃ2〜Ｃ6−アルケニル、例えばビニルまたはアリル；フェニル；ナフチル；１、２、３、４もしくは５個の互いに独立してニトロ、フッ素、Ｃ1〜Ｃ4−アルキル、Ｃ1〜Ｃ4−フルオロアルキル、Ｃ1〜Ｃ4−アルコキシカルボニルおよびＣ2〜Ｃ4−アルケニルから選択される置換基を有するフェニル；ベンジル；フェネチル；またはフェニル−Ｃ1〜Ｃ2−アルキルであり、その際、前記の最後に挙げた基の芳香族環は、１、２、３、４または５個のニトロ、フッ素、Ｃ1〜Ｃ4−アルキル、Ｃ1〜Ｃ4−アルコキシ、Ｃ1〜Ｃ4−フルオロアルキル、Ｃ1〜Ｃ4−アルコキシ、Ｃ1〜Ｃ4−アルコキシカルボニルおよびＣ2〜Ｃ4−アルケニルから選択される置換基を有する。更なる一実施形態においては、Ｒ1は、炭素原子の他に１または２個の同一もしくは異なるＮ、ＮＨおよびＮ（Ｃ1〜Ｃ8−アルキル）から選択されるヘテロ原子を含む５員もしくは６員の飽和のヘテロシクリルである。特定の好ましい一態様によれば、Ｒ3は、チエニルである。更なる一実施形態においては、Ｒ3は、フェニル−Ｃ1〜Ｃ2−アルキルである。特定の好ましい一態様によれば、Ｒ3は、フェニル−Ｃ1〜Ｃ2−アルキルであり、その際、そのフェニル部は、１もしくはそれより多くの、Ｃｌ、Ｃ1〜Ｃ4−アルコキシカルボニルスルファニル−Ｃ1〜Ｃ4−アルキル、Ｃ1〜Ｃ4−アルコキシカルボニル、フェノキシ、フェニルおよびシアノから選択される基によって置換されている。
【０１４５】
この実施形態の更により特定の一態様によれば、Ｒ3は、Ｃ2〜Ｃ4−アルキル；Ｃ1〜Ｃ4−フルオロアルキル；カンファー−１０−イル；Ｃ2〜Ｃ4−アルケニル；ベンジル；１もしくは２個のＣ1〜Ｃ4−アルキル、Ｃ2〜Ｃ4−アルケニルおよびニトロから選択される置換基によって置換されたベンジル；ナフチル；フェニル；または１、２、３、４または５個のニトロ、フッ素、Ｃ1〜Ｃ4−アルキル、Ｃ1〜Ｃ4−アルコキシ、Ｃ1〜Ｃ4−アルコキシカルボニルおよびＣ2〜Ｃ4−アルケニルから選択される置換基によって置換されたフェニルである。特定の好ましい一態様によれば、Ｒ3は、１、２、３、４もしくは５個の、互いに独立して塩素、シアノ、ＮＨＣ（Ｏ）−Ｃ1〜Ｃ4−アルキル、ニトロ、Ｃ1〜Ｃ4−アルキル、Ｃ1〜Ｃ4−アルキルチオ、Ｃ1〜Ｃ4−アルコキシ、Ｃ1〜Ｃ4−フルオロアルキル、Ｃ1〜Ｃ4−アルコキシカルボニルおよびＣ2〜Ｃ4−アルケニルから選択される置換基を有するフェニルである。特定の好ましい一態様によれば、Ｒ3は、チエニルまたは炭素原子の他に１または２個の、ＯおよびＳから選択されるヘテロ原子またはヘテロ原子基を含む５員または６員の飽和のヘテロシクリルである。
【０１４６】
Ｒ3のために適した例は、メチル、エチル、プロピル、ビニル、アリル、トリフルオロメチル、カンファー−１０−イル、２−ナフチル、１−ナフチル、フェニル、ペンタフルオロフェニル、４−メチルフェニル、４−エチルフェニル、４−メトキシフェニル、４−エトキシフェニル、４−ニトロフェニル、４−ビニルフェニル、４−トリフルオロメチルフェニル、３−ニトロフェニル、３−メチルフェニル、３−エチルフェニル、３−ビニルフェニル、３，５−ジエトキシカルボニルフェニル、ベンジル、４−メチルベンジル、４−エチルベンジル、４−ニトロベンジル、４−ビニルベンジル、３−ニトロベンジル、３−メチルベンジル、３−エチルベンジルまたは３−ビニルベンジルである。更なる例は、４−メチルスルファニルフェニル、４−アセチルアミノフェニル、４−メトキシフェニル、４−アセチルスルファニルメチルベンジル、４−シアノベンジル、４−クロロベンジル、４−メトキシカルボニルベンジル、４−クロロベンジル、１−ナフチルメチル、２−ナフチルメチル、４−フェノキシベンジル、４−ビニルベンジル、３，４−ジメチルスルファニルベンジル、３，５−ジトリフルオロメチルベンジル、４−ｔ−ブチルベンジル、４−フェニルベンジル、２−チエニル、３−チエニル、テトラヒドロピラン−３−イルおよびテトラヒドロフラン−２−イルメチルである。
【０１４７】
本発明のもう一つの好ましい実施形態は、組成物、化合物、方法および使用であって、式Ｉにおいて、−Ｘ−Ｒ1は、Ｒ3と一緒になって、Ｘ−（Ｃ1〜Ｃ10−アルキレン）−Ｚ、Ｘ−（Ｃ2〜Ｃ10−アルケニレン）−Ｚ、Ｘ−（Ｃ3〜Ｃ20−シクロアルキレン）−Ｚ、Ｘ−（ヘテロシクロアルキレン）−Ｚ、Ｘ−（ｏ−フェニレン）−Ｚから選択される二価の基であり、その際、Ｘは、前記定義の通りであり、かつＺは、スルホネート基の硫黄原子に結合されており、かつ上述の意味の一つを有し、好ましくは単結合である前記組成物、化合物、方法および使用に関する。この実施形態によれば、以下の構造単位
【化２１】
2015212309.tif 000022
が得られる。
【０１４８】
本発明のもう一つの好ましい実施形態は、組成物、化合物、方法および使用であって、式Ｉにおいて、ａが１であり、かつｂおよびｃが両者とも０である前記組成物、化合物、方法および使用に関する。この実施形態において、Ｑは、Ｒ1であり、好ましくはＲ1について好ましいものとして挙げられた意味の一つを有する。
【０１４９】
本発明のもう一つの好ましい実施形態は、組成物、化合物、方法および使用であって、式Ｉにおいて、ａが２であり、かつｂおよびｃが両者とも０である前記組成物、化合物、方法および使用に関する。この実施形態において、Ｑは、二価の基である。特定の一実施形態においては、Ｑは、Ｌ−Ｃ1〜Ｃ30−アルキレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−Ｃ1〜Ｃ30−アルキレン−Ｌ2−Ｌ、Ｌ−Ｃ3〜Ｃ16−シクロアルキレン−Ｌ1−Ｃ3〜Ｃ16−シクロアルキレン−ＬまたはＬ−Ｃ6〜Ｃ20−アリーレン−Ｌ1−Ｃ6〜Ｃ20−アリーレン−Ｌであり、その際、それぞれのアルキレンは、１もしくはそれより多くの同一もしくは異なる非隣接のＯもしくはＳによって中断されていてよく、それぞれのシクロアルキレンおよびそれぞれのヘテロシクロアルキレンは、１もしくはそれより多くのＣＯによって中断されていてよく、かつＬは、単結合、Ｃ（Ｓ）ＯまたはＣ（Ｓ）ＮＲ12であり、Ｌ1は、単結合、ＯまたはＳであり、かつＬ2は、Ｃ3〜Ｃ20−シクロアルキレン、ヘテロシクロアルキレンまたはＣ6〜Ｃ20−アリーレンである。
【０１５０】
この実施形態の特定の好ましい一態様によれば、Ｑは、Ｌ−Ｃ1〜Ｃ30−アルキレン−Ｌ、Ｌ−Ｃ3〜Ｃ16−シクロアルキレン−Ｌ、Ｌ−ヘテロシクロアルキレン−Ｌ、Ｌ−Ｃ6〜Ｃ20−アリーレン−Ｌ、Ｌ−Ｃ1〜Ｃ30−アルキレン−Ｌ2−Ｌ、Ｌ−Ｃ3〜Ｃ16−シクロアルキレン−Ｌ1−Ｃ3〜Ｃ16−シクロアルキレン−ＬまたはＬ−Ｃ6〜Ｃ20−アリーレン−Ｌ1−Ｃ6〜Ｃ20−アリーレン−Ｌであり、その際、それぞれのアルキレンは、１もしくはそれより多くの同一もしくは異なる非隣接のフェニレン、ＯＣ（Ｏ）、Ｃ（Ｏ）Ｏ、ＯもしくはＳによって中断されていてよく、それぞれのシクロアルキレンおよびそれぞれのヘテロシクロアルキレンは、１もしくはそれより多くのＣＯによって中断されていてよく、かつＬは、単結合、Ｃ（Ｓ）ＯまたはＣ（Ｓ）ＮＲ12、より好ましくは単結合によって中断されていてよく、その際、Ｒ12は、前記定義の通りであり、好ましくは好ましい意味の一つを有し、Ｌ1は、単結合、ＯまたはＳであり、かつＬ2は、Ｃ3〜Ｃ20−シクロアルキレン、ヘテロシクロアルキレンまたはＣ6〜Ｃ20−アリーレン、より好ましくはフェニレンまたはナフチレンである。この実施形態においては、より好ましいのは、Ｑが、Ｃ1〜Ｃ30−アルキレン；非隣接のＯによって１回、２回、３回、４回、５回または６回だけ中断されているＣ1〜Ｃ30−アルキレン；非隣接のＳによって１回、２回、３回、４回、５回または６回だけ中断されているＣ1〜Ｃ30−アルキレン；フェニレン；ナフチレン；フェニレン−Ｏ−フェニレン；フェニレン−Ｓ−フェニレン；ナフチレン−Ｏ−ナフチレン；またはナフチレン−Ｓ−ナフチレンである化合物である。特に、Ｑは、フェニレン−Ｓ−フェニレン；Ｃ1〜Ｃ10−アルキレン；または１、２、３または４個以上のＯおよびＳから選択される非隣接原子によって中断されたＣ1〜Ｃ20−アルキレンである。この実施形態においては、Ｑの例は、直鎖状のＣ1〜Ｃ10−アルキレン、分枝鎖状のＣ1〜Ｃ10−アルキレン、−ＣＨ2−ＣＨ2−Ｏ−ＣＨ2−ＣＨ2−、−ＣＨ2−ＣＨ2−Ｓ−ＣＨ2−ＣＨ2−、−ＣＨ2−ＣＨ2−Ｏ−ＣＨ2−ＣＨ2−Ｏ−ＣＨ2−ＣＨ2−、−ＣＨ2−ＣＨ2−Ｓ−ＣＨ2−ＣＨ2−Ｓ−ＣＨ2−ＣＨ2−、
【化２２】
2015212309.tif 000023
［式中、*は、Ｘへの結合点を示す］である。この実施形態の更なる一態様においては、Ｑは、１、２、３または４個の、Ｏ、Ｓ、Ｃ（Ｏ）ＯおよびＯＣ（Ｏ）から選択される基によって中断されたＣ1〜Ｃ10−アルキレンであり、例は、−ＣＨ2−Ｃ（Ｏ）−Ｏ−ＣＨ2−ＣＨ2−ＣＨ2−ＣＨ2−Ｏ−Ｃ（Ｏ）−ＣＨ2−、１，４−フェニレン、ＣＨ2Ｃ（Ｏ）−Ｏ−ＣＨ2ＣＨ2−Ｏ−Ｃ（Ｏ）−ＣＨ2である。
【０１５１】
本発明のもう一つの好ましい実施形態は、組成物、化合物、方法および使用であって、式Ｉにおいて、ｂが２であり、かつａおよびｃが両者とも０である前記組成物、化合物、方法および使用に関する。この実施形態において、Ｑは、二価の基である。この実施形態の好ましい一態様によれば、Ｑは、Ｌ5−Ｃ1〜Ｃ30−アルキレン−Ｌ5、Ｌ5−Ｃ3〜Ｃ16−シクロアルキレン−Ｌ5、Ｌ5−ヘテロシクロアルキレン−Ｌ5、Ｌ5−Ｃ6〜Ｃ20−アリーレン−Ｌ5、Ｌ5−Ｃ3〜Ｃ16−シクロアルキレン−Ｌ7−Ｃ3〜Ｃ16−シクロアルキレン−Ｌ5またはＬ5−Ｃ6〜Ｃ20−アリーレン−Ｌ7−Ｃ6〜Ｃ20−アリーレン−Ｌ5であり、その際、アルキレンは、１もしくはそれより多くの同一もしくは異なる非隣接のＯもしくはＳによって中断されていてよく、それぞれのシクロアルキレンおよびそれぞれのヘテロシクロアルキレンは、１もしくはそれより多くのＣＯによって中断されていてよく、かつＬ5は、単結合、Ｓ、Ｏ、ＮＲ6、ＣＯ、Ｃ（Ｏ）Ｏ、ＯＣＯ、ＮＲ10Ｃ（Ｏ）またはＣＯＮＲ10であり、Ｌ7は、単結合、ＯまたはＳであり、かつＲ6およびＲ10は、前記定義の通りであり、好ましくは好ましい意味の一つを有する。より好ましくは、Ｌ5は、単結合、Ｓ、Ｏ、Ｃ（Ｏ）、ＯＣ（Ｏ）またはＣ（Ｏ）Ｏである。この実施形態においては、より好ましいのは、Ｑが、Ｃ1〜Ｃ30−アルキレン；Ｃ（Ｏ）Ｏ−Ｃ1〜Ｃ30−アルキレン−ＯＣ（Ｏ）；非隣接のＯによって１回、２回、３回、４回、５回または６回だけ中断されているＣ1〜Ｃ30−アルキレン；非隣接のＳによって１回、２回、３回、４回、５回または６回だけ中断されているＣ1〜Ｃ30−アルキレン；Ｃ（Ｏ）Ｏ−Ｃ1〜Ｃ30−アルキレン−ＯＣ（Ｏ）であって、アルキレンが非隣接のＯによって１回、２回、３回、４回、５回または６回だけ中断されている基；フェニレン；ナフチレン；フェニレン−Ｏ−フェニレン；フェニレン−Ｓ−フェニレン；ナフチレン−Ｏ−ナフチレン；またはナフチレン−Ｓ−ナフチレンである化合物である。更により好ましくは、Ｑは、１、２、３または４個以上のＯおよびＳから選択される非隣接原子によって中断されていてよいＣ1〜Ｃ10−アルキレンである。この実施形態においては、Ｑの例は、直鎖状のまたは分枝鎖状のＣ1〜Ｃ10−アルキレン、−ＣＨ2−ＣＨ2−Ｏ−ＣＨ2−ＣＨ2−、−ＣＨ2−ＣＨ2−Ｓ−ＣＨ2−ＣＨ2−、−ＣＨ2−ＣＨ2−Ｏ−ＣＨ2−ＣＨ2−Ｏ−ＣＨ2−ＣＨ2−、−ＣＨ2−ＣＨ2−Ｓ−ＣＨ2−ＣＨ2−Ｓ−ＣＨ2−ＣＨ2−または−Ｃ（Ｏ）Ｏ−Ｃ2〜Ｃ4−アルキレン−Ｏ−Ｃ（Ｏ）−である。この実施形態の更なる好ましい一態様においては、Ｑは、Ｃ（Ｏ）Ｏ−Ｃ1〜Ｃ30−アルキレン−Ｏ−Ｃ（Ｏ）−である。
【０１５２】
本発明のもう一つの好ましい実施形態は、組成物、化合物、方法および使用であって、式Ｉにおいて、ｂは２または３であり、かつ−Ｘ−Ｒ1は、Ｑの炭素原子または窒素原子と一緒になって、Ｘ−（Ｃ1〜Ｃ6−アルキレン）−Ｎ（Ｒ10）ＣＯ、Ｘ−（Ｃ3〜Ｃ6−シクロアルキレン）−Ｎ（Ｒ10）ＣＯ、Ｘ−（ｏ−フェニレン）−Ｎ（Ｒ10）ＣＯまたはＳ−Ｃ（Ｓ）−Ｎ（Ｒ12）−ＣＯを介して５員、６員または７員の環を形成し、その際、Ｒ10およびＲ12は、前記定義の通りであり、好ましくは好ましい意味の一つを有する前記組成物、化合物、方法および使用に関する。
【０１５３】
本発明のもう一つの好ましい実施形態は、組成物、化合物、方法および使用であって、式Ｉにおいて、ｃが２であり、ａおよびｂが両者とも０である前記組成物、化合物、方法および使用に関する。この実施形態において、Ｑは、二価の基である。この実施形態の好ましい一態様によれば、Ｑは、Ｃ1〜Ｃ30−アルキレン、Ｃ3〜Ｃ16−シクロアルキレン、ヘテロシクロアルキレン、Ｃ6〜Ｃ20−アリーレン、Ｃ3〜Ｃ16−シクロアルキレン−Ｌ11−Ｃ3〜Ｃ16−シクロアルキレン、Ｃ6〜Ｃ20−アリーレン−Ｌ11−Ｃ6〜Ｃ20−アリーレンから選択され、その際、アルキレンは、１もしくはそれより多くの同一もしくは異なる非隣接のＯもしくはＳによって中断されていてよく、それぞれのシクロアルキレンおよびそれぞれのヘテロシクロアルキレンは、１もしくはそれより多くのＣＯによって中断されていてよく、かつＬ11は、単結合、ＯまたはＳである。この実施形態においては、より好ましいのは、Ｑが、Ｃ1〜Ｃ30−アルキレン；非隣接のＯによって１回、２回、３回、４回、５回または６回だけ中断されているＣ1〜Ｃ30−アルキレン；非隣接のＳによって１回、２回、３回、４回、５回または６回だけ中断されているＣ1〜Ｃ30−アルキレン；フェニレン；ナフチレン；フェニレン−Ｏ−フェニレン；フェニレン−Ｓ−フェニレン；ナフチレン−Ｏ−ナフチレン；またはナフチレン−Ｓ−ナフチレンである化合物である。更により好ましくは、Ｑは、フェニレンまたはナフチレンである。この実施形態においては、Ｑの例は、１，３−フェニレン、１，４−フェニレン、１，８−ナフチレンおよび２，７−ナフチレンである。
【０１５４】
本発明のもう一つの好ましい実施形態は、化合物、方法および使用であって、式Ｉにおいて、ａ＋ｂ＋ｃの合計が２である前記化合物、方法および使用に関する。この実施形態において、Ｑは、二価の基である。この実施形態の好ましい一態様によれば、Ｑは、Ｃ1〜Ｃ30−アルキレン、Ｃ3〜Ｃ16−シクロアルキレン、ヘテロシクロアルキレン、Ｃ6〜Ｃ20−アリーレン、Ｃ3〜Ｃ16−シクロアルキレン−Ｌ11−Ｃ3〜Ｃ16−シクロアルキレン、Ｃ6〜Ｃ